"式Iのポリシロキサン式中、R1およびR2は、相互に独立してC1-C20アルキルおよび置換C1-C20アルキルアルキルの中から選択され;R3は、C1-C20アルキル、置換C1-C20アルキル、C3-C20シクロアルキル、置換C3-C20シクロアルキル、3個以上のSi原子を有するシクロシロキサン、および3個以上のSi原子を有する置換シクロシロキサンの中から選択され;R4の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3個以上のSi原子を有するシクロシロキサン、および3個以上のSi原子を有する置換シクロシロキサンの中から選択され;R5の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中から選択され;R6の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中から選択され;R7の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3個以上のSi原子を有するシクロシロキサン、および3個以上のSi原子を有する置換シクロシロキサンの中から選択され;R8およびR9は、相互に独立してアルキルおよび置換アルキルの中から選択され;R10は、アルキル、置換アルキル、シクロアルキル、置換シクロアルキル、3個以上のSi原子を有するシクロシロキサン、および3個以上のSi原子を有する置換シクロシロキサンの中から選択され;aは1~50の中から選択され、bは1~50の中から選択され、qは2~20の中から選択され、wは0~10の中から選択され、yは0~10の中から選択され、ただし、少なくとも1つのサブユニットqにおけるR4またはR7のうちの少なくとも1つは、シクロシロキサンである。少なくとも1つのR7が所望により置換されたシクロシロキサンである、請求項1に記載のポリシロキサン。少なくとも1つのR4がシクロシロキサンである、請求項1または2に記載のポリシロキサン。シクロシロキサンが、シクロヘプタシロキサン、シクロヘキサシロキサン、シクロペンタシロキサン、シクロテトラシロキサンおよびシクロトリシロキサンの中から選択される、請求項1から3のいずれか1つに記載のポリシロキサン。シクロシロキサンが、デカメチルシクロペンタロキサン、ドデカメチルシクロヘキサシロキサン、テトラデカメチルシクロヘプタシロキサン、オクタメチルシクロテトラシロキサン、デカメチルシクロペンタシロキサン、ドデカメチルシクロヘキサシロキサンおよびテトラデカメチルシクロヘプタシロキサンの中から選択される、請求項1から3のいずれか1つに記載のポリシロキサン。シクロシロキサンが、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、O-カルバミル、N-カルバミル、Oチオカルバミル、Nチオカルバミル、Cアミド、Nアミド、S-スルホンアミド、Nスルホンアミド、アジド、ジアゾ、イミノ、ホルミルアミノ、ハロ、フルオロ、ヨード、オキソ、シアノ、シアナト、カルボキシ、Cトリハロメタンスルホニル、Oカルボキシ、イソシアナト、チオシアナト、イソチオシアナト、ニトロ、シリル、ならびにモノ-置換アミノ基およびジ-置換アミノ基含むアミノ、およびアミノ基の保護誘導体の中から選択される1種以上置換基で置換されたものまたは未置換のものである、請求項1から5のいずれか1つに記載のポリシロキサン。1以上のR7が、ハロゲン、ヒドロキシル、C1-C6アルキル、C1-C6アルコキシル、C1-C6ハロアルキル、C1-C6ヘテロアルキル、C3-C10アリール、C3-C10ヘテロアリール、およびハロゲンもしくはC1-C6ハロアルキルで置換されたC3-C10アリールの中から選択される1種以上の部分で置換されたシクロシロキサンである、請求項1から5のいずれか1つに記載のポリシロキサン。R1が、所望により置換されたC1-C10アルキル、所望により置換されたC1-C6アルキルおよび所望により置換されたC2-C10アルキルである、請求項1から7のいずれか1つに記載のポリシロキサン。R1が、メチル、エチル、プロピル、ブチル、ペンチル、ヘキシル、ヘプチル、オクチル、ノニルおよびデシルの中から選択される、請求項1から8のいずれか1つに記載のポリシロキサン。R2が、所望により置換されたC1-C10アルキル、所望により置換されたC1-C6アルキルおよび所望により置換されたC2-C10アルキルの中から選択される、請求項1から9のいずれか1つに記載のポリシロキサン。R2が、メチル、エチル、プロピル、ブチル、ペンチル、ヘキシル、ヘプチル、オクチル、ノニルおよびデシルの中から選択される、請求項1から10のいずれか1つに記載のポリシロキサン。R3が以下に記載されたものから選択される、請求項1から11のいずれか1つに記載のポリシロキサン:所望により置換されたC1-C10アルキル、所望により置換されたC3-C20シクロアルキルおよび3個以上のSi原子を有する所望により置換されたシクロシロキサン;または、所望により置換されたC1-C10アルキル、所望により置換されたC3-C10シクロアルキルおよび3個以上のSi原子を有する所望により置換されたシクロシロキサン;または、所望により置換されたC2-C10アルキル、所望により置換されたC3-C20シクロアルキルおよび3個以上のSi原子を有する所望により置換されたシクロシロキサン;または、所望により置換されたC1-C6アルキル、所望により置換されたC3-C10シクロアルキルおよび3個以上のSi原子を有する所望により置換されたシクロシロキサン;;または、所望により置換されたC1-C6アルキルまたは所望により置換されたC2-C10アルキルまたはメチル、エチル、プロピル、ブチル、ペンチル、ヘキシル、ヘプチル、オクチル、ノニルおよびデシル;または所望により置換されたC3-C10シクロアルキル、所望により置換されたC3-C6シクロアルキルおよび所望により置換されたC6-C10シクロアルキル;または少なくとも4個のSi原子を有する所望により置換されたシクロシロキサン、または、4~20個のSi原子を有する所望により置換されたシクロシロキサン。各サブユニットaにおけるR4が、独立して、以下に記載されたものから選択される、請求項1から12のいずれか1つに記載のポリシロキサン:所望により置換されたC1-C10アルキル、所望により置換されたC1-C20ハロアルキル、所望により置換されたC6-C20アリール、所望により置換されたC6-C20ヘテロアリールおよび3個以上のSi原子を有する所望により置換されたシクロシロキサン;または所望により置換されたC1-C10アルキル、所望により置換されたC1-C10ハロアルキル、所望により置換されたC6-C20アリール、所望により置換されたC6-C20ヘテロアリールおよび3~20個のSi原子を有する所望により置換されたシクロシロキサン;または所望により置換されたC1-C10アルキル、所望により置換されたC1-C10ハロアルキル、所望により置換されたC6-C18アリールおよび所望により置換されたC6-C18ヘテロアリール;または、所望により置換されたC1-C10アルキル、所望により置換されたC1-C10ハロアルキル、所望により置換されたC6-C12アリールおよび所望により置換されたC6-C12ヘテロアリール;または、所望により置換されたC2-C8アルキル、所望により置換されたC1-C10ハロアルキル、所望により置換されたC6-C12アリールおよび所望により置換されたC6-C12ヘテロアリール;または、所望により置換されたC2-C10アルキル、所望により置換されたC2-C10ハロアルキル、所望により置換されたC6-C12アリールおよび所望により置換されたC6-C12ヘテロアリール;または、所望により置換されたC1-C10アルキル、所望により置換されたC1-C6アルキルおよび所望により置換されたC2-C10アルキル;または、メチル、エチル、プロピル、ブチル、ペンチル、ヘキシル、ヘプチル、オクチル、ノニルおよびデシル;または、所望により置換されたC1-C10ハロアルキル、所望により置換されたC1-C6ハロアルキルおよび所望により置換されたC2-C10ハロアルキル、または、所望により置換されたC6-C18アリール、所望により置換されたC6-C12アリールおよび所望により置換されたC6-C10アリール;または所望により置換されたC6-C18ヘテロアリール、所望により置換されたC6-C12ヘテロアリールおよび所望により置換されたC6-C10ヘテロアリール。1個以上のR4がトリフルオロプロピルである、請求項1から13のいずれか1つに記載のポリシロキサン。1個以上のR4が所望により置換されたフェニルである、請求項1から13のいずれか1つに記載のポリシロキサン。少なくとも2つのサブユニットaにおけるR4が、少なくtも4個のSi原子を有する所望により置換されたシクロシロキサンである、請求項1から15のいずれか1つに記載のポリシロキサン。各サブユニットaにおけるR4が、4~20個のSi原子を有する所望により置換されたシクロシロキサンである、請求項1から15のいずれか1つに記載のポリシロキサン。少なくとも2つのサブユニットaにおけるR4が、少なくとも4個のSi原子を有するシクロシロキサンであり、少なくとも1つのSi原子が、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、O-カルバミル、N-カルバミル、Oチオカルバミル、Nチオカルバミル、Cアミド、Nアミド、S-スルホンアミド、Nスルホンアミド、アジド、ジアゾ、イミノ、ホルミルアミノ、フルオロ、ヨード、オキソ、シアノ、シアナト、カルボキシ、Cトリハロメタンスルホニル、Oカルボキシ、イソシアナト、チオシアナト、イソチオシアナト、ニトロ、シリル、およびアミノ、ならびにモノ-置換アミノ基およびジ-置換アミノ基の中から選択される部分で置換される、請求項1から15のいずれか1つに記載のポリシロキサン。少なくとも2つのサブユニットaにおけるR4が、少なくとも4個のSi原子を有するシクロシロキサンであり、少なくとも1つのSi原子が、ハロゲン、ヒドロキシル、C1-C6アルキル、C1-C6アルコキシ、C1-C6ハロアルキル、C1-C6ヘテロアルキル、C3-C10アリール、C3-C10ヘテロアリール、およびハロゲンまたはC1-C6ハロアルキルで置換されたC3-C10アリールの中から選択される部分で置換される、請求項1から15のいずれか1つに記載のポリシロキサン。各サブユニットaにおけるR5が、独立して、以下に記載されたものから選択される、請求項1から19のいずれか1つに記載のポリシロキサン:所望により置換されたC1-C10アルキル、所望により置換されたC1-C20ハロアルキル、所望により置換されたC6-C20アリール、所望により置換されたC6-C20ヘテロアリールおよびブチル化アリールオキシプロピル;または、所望により置換されたC1-C10アルキル、所望により置換されたC1-C10ハロアルキル、所望により置換されたC6-C20アリール、所望により置換されたC6-C20ヘテロアリールおよびブチル化アリールオキシプロピル;または、所望により置換されたC1-C10アルキル、所望により置換されたC1-C10ハロアルキル、所望により置換されたC6-C12アリール、所望により置換されたC6-C20ヘテロアリールおよびブチル化アリールオキシプロピル;または、所望により置換されたC1-C10アルキル、所望により置換されたC1-C10ハロアルキル、所望により置換されたC6-C12アリールおよび所望により置換されたC6-C12ヘテロアリール;または、所望により置換されたC1-C10アルキル、所望により置換されたC1-C6アルキルおよび所望により置換されたC2-C10アルキル;または、メチル、エチル、プロピル、ブチル、ペンチル、ヘキシル、ヘプチル、オクチル、ノニルおよびデシル、または所望により置換されたC1-C10ハロアルキル、所望により置換されたC1-C6ハロアルキルおよび所望により置換されたC2-C10ハロアルキル;または、所望により置換されたC6-C18アリール、所望により置換されたC6-C12アリールおよび所望により置換されたC6-C10アリール;または、所望により置換されたC6-C18ヘテロアリール、所望により置換されたC6-C12ヘテロアリールおよび所望により置換されたC6-C10ヘテロアリール。1個以上のR5がトリフルオロプロピルである、請求項1から20のいずれか1つに記載のポリシロキサン。1個以上のR5が所望により置換されたフェニルである、請求項1から21のいずれか1つに記載のポリシロキサン。少なくとも1個のR5がブチル化アリールオキシプロピルである、請求項1から22のいずれか1つに記載のポリシロキサン。少なくとも1つのR5がフェニルである請求項1から23のいずれか1つに記載のポリシロキサン。各サブユニットbにおけるR6が、独立して、以下に記載されたものから選択される、請求項1から51のいずれか1つに記載のポリシロキサン:所望により置換されたC1-C10アルキル、所望により置換されたC1-C20ハロアルキル、所望により置換されたC6-C20アリール、所望により置換されたC6-C20ヘテロアリールおよびブチル化アリールオキシプロピル;または、所望により置換されたC1-C10アルキル、所望により置換されたC1-C10ハロアルキル、所望により置換されたC6-C20アリール、所望により置換されたC6-C20ヘテロアリールおよびブチル化アリールオキシプロピル;または、所望により置換されたC1-C10アルキル、所望により置換されたC1-C10ハロアルキル、所望により置換されたC6-C12アリール、所望により置換されたC6-C20ヘテロアリールおよびブチル化アリールオキシプロピル;または、所望により置換されたC1-C10アルキル、所望により置換されたC1-C10ハロアルキル、所望により置換されたC6-C12アリールおよび所望により置換されたC6-C12ヘテロアリール;または、所望により置換されたC1-C10アルキル、所望により置換されたC1-C6アルキルおよび所望により置換されたC2-C10アルキル;または、メチル、エチル、プロピル、ブチル、ペンチル、ヘキシル、ヘプチル、オクチル、ノニルおよびデシル、または所望により置換されたC1-C10ハロアルキル、所望により置換されたC1-C6ハロアルキルおよび所望により置換されたC2-C10ハロアルキル;または、所望により置換されたC6-C18アリール、所望により置換されたC6-C12アリールおよび所望により置換されたC6-C10アリール;または、所望により置換されたC6-C18ヘテロアリール、所望により置換されたC6-C12ヘテロアリールおよび所望により置換されたC6-C10ヘテロアリール。1個以上のR6がトリフルオロプロピルである、請求項1から25のいずれか1つに記載のポリシロキサン。1個以上のR6が所望により置換されたフェニルである、請求項1から26のいずれか1つに記載のポリシロキサン。少なくとも1個のR6がブチル化アリールオキシプロピルである、請求項1から27のいずれか1つに記載のポリシロキサン。少なくとも1つのR6がフェニルである、請求項1から28のいずれか1つに記載のポリシロキサン。各サブユニットbにおけるR7が、独立して、以下に記載されたものから選択される、請求項1から29のいずれか1つに記載のポリシロキサン:所望により置換されたC1-C10アルキル、所望により置換されたC1-C20ハロアルキル、所望により置換されたC6-C20アリール、所望により置換されたC6-C20ヘテロアリールおよび3個以上のSi原子を有する所望により置換されたシクロシロキサン;または、所望により置換されたC1-C10アルキル、所望により置換されたC1-C10ハロアルキル、所望により置換されたC6-C20アリール、所望により置換されたC6-C20ヘテロアリールおよび3~20個のSi原子を有する所望により置換されたシクロシロキサン;または、所望により置換されたC1-C10アルキル、所望により置換されたC1-C10ハロアルキル、所望により置換されたC6-C18アリール、所望により置換されたC6-C18ヘテロアリールおよび3~20個のSi原子を有する所望により置換されたシクロシロキサン;または、所望により置換されたC1-C10アルキル、所望により置換されたC1-C10ハロアルキル、所望により置換されたC6-C12アリール、所望により置換されたC6-C12ヘテロアリールおよび3~20個のSi原子を有する所望により置換されたシクロシロキサン;または、所望により置換されたC2-C10アルキル、所望により置換されたC1-C10ハロアルキル、所望により置換されたC6-C12アリールおよび所望により置換されたC6-C12ヘテロアリール;または、所望により置換されたC2-C10アルキル、所望により置換されたC2-C10ハロアルキル、所望により置換されたC6-C12アリールおよび所望により置換されたC6-C12ヘテロアリール;または、所望により置換されたC1-C10アルキル、所望により置換されたC1-C6アルキルおよび所望により置換されたC2-C10アルキル;または、メチル、エチル、プロピル、ブチル、ペンチル、ヘキシル、ヘプチル、オクチル、ノニルおよびデシル、または所望により置換されたC1-C10ハロアルキル、所望により置換されたC1-C6ハロアルキルおよび所望により置換されたC2-C10ハロアルキル;または、所望により置換されたC6-C18アリール、所望により置換されたC6-C12アリールおよび所望により置換されたC6-C10アリール;または、所望により置換されたC6-C18ヘテロアリール、所望により置換されたC6-C12ヘテロアリールおよび所望により置換されたC6-C10ヘテロアリール。1個以上のR7がトリフルオロプロピルである、請求項1から30のいずれか1つに記載のポリシロキサン。1個以上のR7が所望により置換されたフェニルである、請求項1から31のいずれか1つに記載のポリシロキサン。少なくとも1個のR7がブチル化アリールオキシプロピルである、請求項1から32のいずれか1つに記載のポリシロキサン。少なくとも1つのR7がフェニルである、請求項1から33のいずれか1つに記載のポリシロキサン。少なくとも2つのサブユニットbにおけるR7が、少なくとも4個のSi原子を有する所望により置換されたシクロシロキサンである、請求項1から34のいずれか1つに記載のポリシロキサン。各サブユニットbにおけるR7が、4~20個のSi原子を有する所望により置換されたシクロシロキサンである、請求項1から35のいずれか1つに記載のポリシロキサン。少なくとも2つのサブユニットbにおけるR7が、少なくとも4個のSi原子を有するシクロシロキサンであり、少なくとも1つのSi原子が、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、O-カルバミル、N-カルバミル、Oチオカルバミル、Nチオカルバミル、Cアミド、Nアミド、S-スルホンアミド、Nスルホンアミド、アジド、ジアゾ、イミノ、ホルミルアミノ、フルオロ、ヨード、オキソ、シアノ、シアナト、カルボキシ、Cトリハロメタンスルホニル、Oカルボキシ、イソシアナト、チオシアナト、イソチオシアナト、ニトロ、シリル、およびアミノ、ならびにモノ-置換アミノ基およびジ-置換アミノ基の中から選択される部分で置換される、請求項1から36のいずれか1つに記載のポリシロキサン。少なくとも2つのサブユニットbにおけるR7が、少なくとも4個のSi原子を有するシクロシロキサンであり、少なくとも1つのSi原子が、ハロゲン、ヒドロキシル、C1-C6アルキル、C1-C6アルコキシ、C1-C6ハロアルキル、C1-C6ヘテロアルキル、C3-C10アリール、C3-C10ヘテロアリール、およびハロゲンまたはC1-C6ハロアルキルで置換されたC3-C10アリールの中から選択される部分で置換される、請求項1から37のいずれか1つに記載のポリシロキサン。R8が以下のものから選択される、請求項1から38のいずれか1つに記載のポリシロキサン:所望により置換されたC1-C10アルキル、所望により置換されたC1-C6アルキルおよび所望により置換されたC2-C10アルキル;または、メチル、エチル、プロピル、ブチル、ペンチル、ヘキシル、ヘプチル、オクチル、ノニルおよびデシル。R9が以下のものから選択される、請求項1から39のいずれか1つに記載のポリシロキサン:所望により置換されたC1-C10アルキル、所望により置換されたC1-C6アルキルおよび所望により置換されたC2-C10アルキル;または、メチル、エチル、プロピル、ブチル、ペンチル、ヘキシル、ヘプチル、オクチル、ノニルおよびデシル。R10が以下のものから選択される、請求項1から40のいずれか1つに記載のポリシロキサン:所望により置換されたC1-C10アルキル、所望により置換されたC3-C20シクロアルキルおよび3個以上のSi原子を有する所望により置換されたシクロシロキサン;または、所望により置換されたC1-C10アルキル、所望により置換されたC3-C10シクロアルキルおよび3個以上のSi原子を有する所望により置換されたシクロシロキサン;または、所望により置換されたC2-C10アルキル、所望により置換されたC3-C20シクロアルキルおよび3個以上のSi原子を有する所望により置換されたシクロシロキサン;または、所望により置換されたC1-C6アルキル、所望により置換されたC3-C10シクロアルキルおよび3個以上のSi原子を有する所望により置換されたシクロシロキサン;または、所望により置換されたC1-C10アルキル、所望により置換されたC1-C6アルキル、および所望により置換されたC2-C10アルキル;または、メチル、エチル、プロピル、ブチル、ペンチル、ヘキシル、ヘプチル、オクチル、ノニルおよびデシル、または、所望により置換されたC3-C10シクロアルキル、所望により置換されたC3-C6シクロアルキルおよび所望により置換されたC6-C10シクロアルキル。R10が、少なくとも4個のSi原子を有する所望により置換されたシクロシロキサンである、請求項1から41のいずれか1つに記載のポリシロキサン。R10が、4、5、6、7、8、9、10、11、12、13、14、15、16、17、18、19または20個のSi原子を有する所望により置換されたシクロシロキサンである、請求項1から42のいずれか1つに記載のポリシロキサン。aが0~50、1~25、1~10、1~5、2~5、2~30、5~50、5~40および10~30の中から選択される、請求項1から43のいずれか1つに記載のポリシロキサン。aが、0、1、2、3、4、5、6、7、8、9、10、11、12、13、14、15、16、17、18、19、20、21、22、23、24、25、26、27、28、29、30、31、32、33、34、35、36、37、38、39、40、41、42、43、44、45、46、47、48、49または50である、請求項1から44のいずれか1つに記載のポリシロキサン。bが、1~25、1~15、1~10、1~5、2~5、2~35、5~25、5~40および10~30の中から選択される、、請求項1から45のいずれか1つに記載のポリシロキサン。bが、1、2、3、4、5、6、7、8、9、10、11、12、13、14、15、16、17、18、19、20、21、22、23、24、25、26、27、28、29、30、31、32、33、34、35、36、37、38、39、40、41、42、43、44、45、46、47、48、49または50である、請求項1から46のいずれか1つに記載のポリシロキサン。qが、2~15、2~10、2~5、5~10、5~15、10~15および10~20から選択される、請求項1から47のいずれか1つに記載のポリシロキサン。qが、2、3、4、5、6、7、8、9、10、11、12、13、14、15、16、17、18、19または20である、請求項1から48のいずれか1つに記載のポリシロキサン。wが0~5、1~10、5~10、3~6、1~3および8~10である、請求項1から49のいずれか1つに記載のポリシロキサン。wが0、1、2、3、4、5、6、7、8、9または10である、請求項1から50のいずれか1つに記載のポリシロキサン。yが0~5、1~10、5~10、3~6、1~3および8~10の中から選択される、請求項1から51のいずれか1つに記載のポリシロキサン。yが0、1、2、3、4、5、6、7、8、9または10である、請求項1から52のいずれか1つに記載のポリシロキサン。各R7が所望により置換されたシクロシロキサンである、請求項1から53のいずれか1つに記載のポリシロキサン。ポリシロキサンが、少なくとも1つおきの非末端Si原子においてシクロシロキサンを有する、請求項54に記載のポリシロキサン。各R7が所望により置換されたシクロシロキサンであり、各R4が所望により置換されたアリールである、請求項1から55のいずれか1つに記載のポリシロキサン。R3またはR10のうちの少なくとも1つがシクロシロキサンである、請求項1から56のいずれか1つに記載のポリシロキサン。R3およびR10がそれぞれ独立してシクロシロキサンである、請求項1から57のいずれか1つに記載のポリシロキサン。少なくとも1つのサブユニットqが、シクロシロキサンで置換されていないSi原子を含む、請求項1から58のいずれか1つに記載のポリシロキサン。R5およびR6のうちの少なくとも1つが、アルキルまたはハロゲンで置換されたアリールである、請求項1から59のいずれか1つに記載のポリシロキサン。R5およびR6がC1-C6アルキルであり、R4が所望により置換されたアリールであり、R7が所望により置換されたシクロシロキサンである、請求項1から60のいずれか1つに記載のポリシロキサン。R5およびR6がメチル、エチルまたはプロピル、R4が所望により置換されたC6アリールであり、およびR7が所望により置換されたシクロシロキサンである、請求項1から61のいずれか1つに記載のポリシロキサン。ポリシロキサンが200~50000ダルトンまでの間に分子量を有する請求項1から62のいずれか1つに記載のポリシロキサン。ポリシロキサンが、150°Cよりも高い温度で熱的に安定である、請求項1から63のいずれか1つに記載のポリシロキサン。ポリシロキサンが、200°Cよりも高い温度で熱的に安定である、請求項1から64のいずれか1つに記載のポリシロキサン。ポリシロキサンが、300°Cよりも高い温度で熱的に安定である、請求項1から65のいずれか1つに記載のポリシロキサン。ポリシロキサンが、400°Cよりも高い温度で熱的に安定である、請求項1から66のいずれか1つに記載のポリシロキサン。ポリシロキサンが、100秒-1のせん断速度、25°Cにて測定した場合に約150000センチポイズまでの粘度を有する、請求項1から67のいずれか1つに記載のポリシロキサン。ポリシロキサンが、100秒-1のせん断速度、25°Cにて測定した場合に50~150000センチポイズの粘度を有する、請求項1から68のいずれか1つに記載のポリシロキサン。ポリシロキサンが、100秒-1のせん断速度、25°Cにて測定した場合に100~100000センチポイズの粘度を有する、請求項1から69のいずれか1つに記載のポリシロキサン。ポリシロキサンが、100秒-1のせん断速度、25°Cにて測定した場合に50~50000センチポイズの粘度を有する、請求項1から69のいずれか1つに記載のポリシロキサン。ポリシロキサンが、100秒-1のせん断速度、25°Cにて測定した場合に25~100000センチポイズの粘度を有する請求項1から68のいずれか1つに記載のポリシロキサン。ポリシロキサンが、100秒-1のせん断速度、25°Cにて測定した場合に25~25000センチポイズの粘度を有する請求項1から68のいずれか1つに記載のポリシロキサン。ポリシロキサンが、100秒-1のせん断速度、25°Cにて測定した場合に10~10000センチポイズの粘度を有する請求項1から68のいずれか1つに記載のポリシロキサン。ポリシロキサンが、100秒-1のせん断速度、25°Cにて測定した場合に5~5000センチポイズの粘度を有する請求項1から68のいずれか1つに記載のポリシロキサン。ポリシロキサンが、100秒-1のせん断速度、25°Cにて測定した場合に5~1000センチポイズの粘度を有する請求項1から68のいずれか1つに記載のポリシロキサン。ポリシロキサンが、100秒-1のせん断速度、25°Cにて測定した場合に5~500センチポイズの粘度を有する請求項1から68のいずれか1つに記載のポリシロキサン。シクロシロキサン置換基が3~10個のSi原子または3~5個のシリコーン原子または7~10個のシリコン原子または5~7個のシリコン原子を有する、請求項1から68のいずれか1つに記載のポリシロキサン。ポリシロキサンが、ヘキサメチルシクロトリシロキサン、オクタメチルシクロテトラシロキサン、デカメチルシクロペタシロキサン、ドデカメチルシクロヘキサシロキサン、テトラデカメチルシクロヘプタシロキサン、ヘキサデカメチルシクロオクタシロキサン、テトラメチルシクロテトラシロキサン、ペンタメチルシクロペンタシロキサン、ペンタメチルシクロテトラシロキサン、ヘキサメチルシクロテトラシロキサン、ヘプタメチルシクロテトラシロキサン、ヘキサメチルシクロペンタシロキサン、オクタメチルシクロペンタシロキサン、ヘプタメチルシクロペンタシロキサンおよびノナメチルシクロペンタシロキサンの中から選択されるシクロシロキサン置換基を含む、請求項1から78のいずれか1つに記載のポリシロキサン。請求項1から79いずれか1つのポリシロキサンが擬塑性である、該ポリシロキサン。1000psiにて0.5~0.8の間に圧縮率を有する請求項1から80の1ずれか1つに記載のポリシロキサン。5000psiにて1.7~2.8の間に圧縮率を有する請求項1から80の1ずれか1つに記載のポリシロキサン。10000psiにて3.1~4.0の間に圧縮率を有する請求項1から80の1ずれか1つに記載のポリシロキサン。20000psiにて5~10の間に圧縮率を有する請求項1から80の1ずれか1つに記載のポリシロキサン。30000psiにて9.2~11の間に圧縮率を有する請求項1から80の1ずれか1つに記載のポリシロキサン。ポリシロキサンが、シクロシロキサンとジアルキルシロキサンを含有するコポリマーを含有する請求項1から85いずれかに記載のポリシロキサンであって、シクロシロキサンおよび/またはジアルキルシロキサンが置換されてもよい該ポリシロキサン。シクロシロキサンが3~15個のSi原子または3~10個のSi原子を含有する、請求項86に記載のポリシロキサン。コポリマーがテトラシロキサニル、ペンタシロキサニル、ヘキサシロキサニル、ヘプタシロキサニル、オクタシロキサニル、エニアシロキサニルまたはノナシロキサニル、デカシロキサニル、ヘンデカシロキサニル、ドデカシロキサニル、トリデカシロキサニル、テトラデカシロキサニル、ペンタデカシロキサニル、ヘキサデカシロキサニル、ヘプタデカシロキサニル、オクタデカシロキサニル、ノナデカシロキサニルもしくはイソサシルオキサニル、またはそれらの組合せを含有する、請求項86または87のいずれかに記載のポリシロキサン。シクロシロキサンがSi原子の1以上において1個または2個のC1-C6置換基を含有する、請求項86から88のいずれか1つに記載のポリシロキサン。シクロシロキサンの非隣接Si原子が非水素の置換基を含有する請求項86から88のいずれか1つに記載のポリシロ従って、本発明において、少なくとも1種のシクロシロキサン基を有するキャップされたおよびキャップされていないオルガノシロキサン化合物が提供される。これらのシクロシロキサン置換ポリシロキサンは、常套のシリコーン剤と比較して良好な分散能、良好な膜形成能を示し、改良された感触特性をもたらす。これらのシクロシロキサン置換ポリシロキサンは、機械潤滑油組成物、油圧油組成物、消泡剤組成物、撥水組成物、離型剤組成物、パーソナルケア組成物、化粧品組成物、および家庭ケア用組成物、ならびに硬質およびまたは軟質金属の相互作用表面を含む表面潤滑用組成物において有用性を示す。また、その上における置換基として少なくとも1種のシクロシロキサン基を有する、ポリシロキサンなどのオルガノシリコーン化合物を調製する方法が提供される。また、その上における置換基として少なくとも1種のシクロシロキサン基を有するポリシロキサン化合物を含む化粧品組成物およびパーソナルケア組成物が提供される。また、その上における置換基として少なくとも1種のシクロシロキサン基を有するポリシロキサン化合物を含むシリコーン潤滑油組成物が提供され、この場合、組成物は、このようなシリコーン潤滑油組成物により潤滑された相互作用表面の摩耗を減少させる。また、その上における置換基として少なくとも1種のシクロシロキサン基を有するポリシロキサン化合物を含むシリコーン潤滑油組成物が提供され、この場合、組成物は、このようなシリコーン潤滑油組成物により潤滑された相互作用軟質金属表面の摩耗を減少させる。また、その上における置換基として少なくとも1種のシクロシロキサン基を有するポリシロキサン化合物を含むシリコーン潤滑油組成物が提供され、この場合、組成物は、このようなシリコーン潤滑油組成物により潤滑された相互作用硬質金属表面の摩耗を減少させる。また、その上における置換基として少なくとも1種のシクロシロキサン基を有するポリシロキサン化合物を含むシリコーン潤滑油組成物が提供され、このようなシリコーン潤滑油組成物により潤滑される場合に、組成物は、互いに摩耗する相互作用硬質金属表面または相互作用軟質金属表面の摩耗を減少させる。また、その上における置換基として少なくとも1種のシクロシロキサン基を有するポリシロキサン化合物を含むシリコーン潤滑油組成物が提供され、この場合、組成物は、このようなシリコーン潤滑油組成物により潤滑される相互作用鋼表面の摩耗を減少させる。また、その上における置換基として少なくとも1種のシクロシロキサン基を有するポリシロキサン化合物を含むシリコーン潤滑油組成物が提供され、この場合、組成物は、このようなシリコーン潤滑油組成物により潤滑される相互作用鉄、鉄合金、鋼、または鋼含油表面の摩耗を減少させる。また、その上において少なくとも1種のシクロシロキサン基を有するポリシロキサン化合物を含むシリコーン潤滑油組成物が提供され、この場合、組成物は、このようなシリコーン潤滑油組成物により潤滑される相互作用アルミニウムまたはアルミニウム合金表面の摩耗を減少させる。また、その上における置換基として少なくとも1種のシクロシロキサン基を有するポリシロキサン化合物を含むシリコーン潤滑油組成物が提供され、この場合、組成物は、このようなシリコーン潤滑油組成物により潤滑される銅、青銅、真ちゅうおよび/またはそれらの合金の相互作用表面の摩耗を減少させる。また、その上における置換基として少なくとも1種のシクロシロキサン基を有するポリシロキサン化合物を含むシリコーン潤滑油組成物が提供され、この場合、ポリシロキサンは25°Cで測定した場合5~150000cPの様々な粘度を有する。また、その上における置換基として少なくとも1種のシクロシロキサン基を有するポリシロキサン化合物を含む離型コーティングが提供される。また、温度の関数として低い粘度変化を示すシクロシロキサン置換ポリシロキサンが提供される。また、良好な熱安定性を示すシクロシロキサン置換ポリシロキサンが提供される。また、良好な酸化安定性を示すシクロシロキサン置換ポリシロキサンが提供される。このようなポリシロキサンは、油圧油組成物における成分としてまたは油圧油として有用である。また、幅広い範囲の圧力に対して良好な圧縮率を示すポリシロキサンが提供される。また、本発明で提供されるシクロシロキサン置換ポリシロキサンを含むシリコーン消泡組成物が提供される。また、シクロシロキサン置換ポリシロキサンポリマーを原料として有する改良された消泡シリコーン組成物を形成する方法が提供される。また、シクロシロキサン置換ポリシロキサンを含む組成物の少量を混合物に添加することにより、混合物中の泡を効果的に消泡させる方法が提供される。また、本発明で提供される1種以上のシクロシロキサン置換ポリシロキサンを含む撥水組成物が提供される。このような撥水組成物は、極めて多種の基材に施こすことができ、撥水加工を基材に付与できる。また、シクロシロキサン置換ポリシロキサン化合物を含む、即効性の撥水をもたらす撥水組成物が提供される。また、撥水剤を基材に塗布する改良法が提供される。また、常套のシリコーン剤と比べた際に、良好な撥水活性、良好な膜形成および急速な乾燥を示すシクロシロキサン置換ポリシロキサン化合物が提供される。また、常套のシリコーン剤と比べて、改良された手触り特性を示すシクロシロキサン置換ポリシロキサンが提供される。また、本発明で提供される1種以上のシクロシロキサン置換ポリシロキサンを含むパーソナルケア組成物および化粧品組成物が提供される。式Iの置換ポリシロキサンが提供される式中、R1およびR2は、相互に独立してC1-C20アルキルおよび置換C1-C20アルキルの中から選択され;R3は、C1-C20アルキル、置換C1-C20アルキル、C3-C20シクロアルキル、置換C3-C20シクロアルキル、3個以上のSi原子を有するシクロシロキサン、および3個以上のSi原子を有する置換シクロシロキサンの中から選択され;R4の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3個以上のSi原子を有するシクロシロキサン、および3個以上のSi原子を有する置換シクロシロキサンの中から選択され;R5の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中から選択され;R6の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中から選択され;R7の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3個以上のSi原子を有するシクロシロキサン、および3個以上のSi原子を有する置換シクロシロキサンの中から選択され;R8およびR9は、相互に独立してアルキルおよび置換アルキルから選択され;R10は、アルキル、置換アルキル、シクロアルキル、置換シクロアルキル、3個以上のSi原子を有するシクロシロキサン、および3個以上のSi原子を有する置換シクロシロキサンの中から選択され;aは0~50の中から選択され、bは1~100の中から選択され、qは2~20の中から選択され、wは0~10の中から選択され、yは0~10の中から選択され、ただし、b=1の場合R7はシクロシロキサンである。式Iの化合物は、少なくとも1個の所望により置換されたシクロシロキサン置換基を含む。また、式IAのシクロシロキサン置換ポリシロキサンが提供される:式中、R4の各存在は、独立して、置換もしくは未置換のC1-C8アルキル、置換もしくは未置換のC1-C8ハロアルキル、置換もしくは未置換のC6-C12アリール、および置換もしくは未置換のC6-C12ヘテロアリールであり;R7は、少なくとも3個のSi原子を有する所望により置換されたシクロシロキサンであり;aは0~50であり、bは1~100であり、qは2~50である。ある実施態様において、R7は、3、4、5、6、7、8、9、10、11、12、13、14、15、16、17、18、19または20個のSi原子を有する所望により置換されたシクロシロキサンである。ある実施態様において、R7は、ハロゲン、ヒドロキシル、C1-C6アルキル、C1-C6アルコキシル、C1-C6ハロアルキル、C1-C6ヘテロアルキル、C3-C10アリール、C3-C10ヘテロアリール、およびハロゲンもしくはC1-C6ハロアルキルで置換されたC3-C10アリールから選択された1種以上の置換基で置換されたシクロシロキサンである。ある実施態様において、式IAの化合物は、以下の式を有する式中、aは0~50であり、bは1~100であり、qは2~50である。また、シクロシロキサンおよびジアルキルシロキサンを含むコポリマーを含有するシクロシロキサン置換ポリシロキサンが提供され、この場合において、シクロシロキサンおよび/またはジアルキルシロキサンは置換されてもよい。シクロシロキサンは、3~15個のSi原子、特に好ましくは3~10個のSi原子を含む。ある実施態様において、コポリマーはテトラシロキサニル、ペンタシロキサニル、ヘキサシロキサニル、ヘプタシロキサニル、オクタシロキサニル、エニアシロキサニルまたはノナシロキサニル、デカシロキサニル、ヘンデカシロキサニル、ドデカシロキサニル、トリデカシロキサニル、テトラデカシロキサニル、ペンタデカシロキサニル、ヘキサデカシロキサニル、ヘプタデカシロキサニル、オクタデカシロキサニル、ノナデカシロキサニルもしくはイソサシルオキサニル、またはそれらの組合せを含む。シクロシロキサンは、1個以上のSi原子上に1個または2個のC1-C6置換基を含むことができる。ここで提供されるコポリマーのいくつかにおいて、非隣接Si原子は、非水素置換基、例えばハロゲン、C1-C6アルキルまたはC1-C6ハロアルキルまたはそれらの組合せを含むことができる。あるコポリマーに関して、各Siは、非水素置換基、例えばハロゲン、C1-C6アルキルまたはC1-C6ハロアルキルまたはそれらの組合せを含むことができる。あるコポリマーに関して、Si原子は置換基として水素を含まない。また、シクロシロキサン-エチル-アルキルシロキサンジアルキルシロキサンコポリマーを含むシクロシロキサン置換ポリシロキサンが提供される。シクロシロキサン-エチル-アルキルシロキサンは、コポリマーの約2~約98を構成する。または、コポリマーは約5~約95のシクロシロキサン-エチル-アルキルシロキサンから構成され、または約5~約90のシクロシロキサン-エチル-アルキルシロキサンから構成され、または約5~約85のシクロシロキサン-エチル-アルキルシロキサンから構成され、または約5~約80のシクロシロキサン-エチル-アルキルシロキサンから構成され、または約5~約75のシクロシロキサン-エチル-アルキルシロキサンから構成され、または約5~約70のシクロシロキサン-エチル-アルキルシロキサンから構成され、または約5~約65のシクロシロキサン-エチル-アルキルシロキサンから構成され、または約5~約60のシクロシロキサン-エチル-アルキルシロキサンから構成され、または約5~約55のシクロシロキサン-エチル-アルキルシロキサンから構成され、または約5~約50のシクロシロキサン-エチル-アルキルシロキサンから構成され、または約10~約50のシクロシロキサン-エチル-アルキルシロキサンから構成され、または、約15~約65のシクロシロキサン-エチル-アルキルシロキサンから構成され、または約20~約70のシクロシロキサン-エチル-アルキルシロキサンから構成され、または約25~約75のシクロシロキサン-エチル-アルキルシロキサンから構成される。また、2-ヘプタアルキル-シクロテトラシロキサニルエチル-アルキルシロキサンサブユニットを含むコポリマーである、シクロシロキサン置換ポリシロキサンが提供される。各サブユニットにおけるアルキル基は、C1-C6アルキルであることができる。シクロシロキサン置換ポリシロキサンコポリマーは、1以上のサブユニットとして、2-ヘプタメチル-シクロテトラシロキサニル-エチル-アルキル-シロキサン、2-ヘプタエチル-シクロテトラ-シロキサニルエチル-アルキルシロキサン、2-ヘプタ-プロピル-シクロテトラシロキサニルエチル-アルキルシロキサン、2-ヘプタメチル-シクロテトラシロキサニル-エチル-メチルシロキサン、2-ヘプタメチル-シクロテトラ-シロキサニルエチル-エチルシロキサン、2-ヘプタ-メチル-シクロテトラシロキサニルエチル-プロピルシロキサン、2-ヘプタメチル-シクロテトラシロキサニル-エチル-ブチルシロキサンまたはそれらの組合せを含むことができる。また、ジアルキルシロキサンを含むコポリマーであるシクロシロキサン置換ポリシロキサンが提供される。コポリマーは、ジメチルシロキサン、ジエチルシロキサン、ジプロピルシロキサン、ジブチルシロキサン、ジトリフルオロメチルシロキサン、メチルトリフルオロメチルシロキサンまたはそれらの組合せを含むことができる。シクロシロキサン置換ポリシロキサンは、2-ヘプタアルキル-シクロテトラシロキサニルエチル-アルキルシロキサンサブユニットとジアルキルシロキサンサブユニットを含むコポリマーであってもよい。シクロシロキサン置換ポリシロキサンは、ジアルキルシロキサンサブユニットと2-ヘプタアルキル-シクロテトラシロキサニルエチル-アルキルシロキサンサブユニットとが交互に存在するコポリマーであってもよい。あるコポリマーにおいて、2以上のジアルキルシロキサンサブユニットは、2-ヘプタアルキル-シクロテトラシロキサニルエチル-アルキルシロキサンサブユニットの間に存在する。シクロシロキサン置換ポリシロキサンは、2-ヘプタアルキル-シクロテトラシロキサニルエチル-メチルシロキサンジメチルシロキサンコポリマーを含むことができる。また、式Iのポリシロキサンが提供される:式中、R1およびR2は、相互に独立してC1-C20アルキルおよび置換C1-C20アルキルまたはC2-C20アルキルおよび置換C2-C20アルキルの中からから選択され;R3は、C1-C20アルキル、置換C1-C20アルキル、C3-C20シクロアルキル、置換C3-C20シクロアルキル、3個以上のSi原子を有するシクロシロキサン、および3個以上のSi原子を有する置換シクロシロキサンの中からから選択され;R4の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3以上のSi原子を有するシクロシロキサン、および3以上のSi原子を有する置換シクロシロキサンの中からから選択され;R5の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中からから選択され;R6の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中からから選択され;R7の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3以上のSi原子を有するシクロシロキサン、および3個以上のSi原子を有する置換シクロシロキサンの中からから選択され;R8およびR9は、相互に独立してアルキルおよび置換アルキルの中から選択され;R10は、アルキル、置換アルキル、シクロアルキル、置換シクロアルキル、3以上のSi原子を有するシクロシロキサン、および3以上のSi原子を有する置換シクロシロキサンの中からから選択され;aは1~50から選択され、bは1~50から選択され、qは2~20から選択され、wは0~10から選択され、yは0~10から選択され、ただし、少なくとも1つのサブユニットqにおけるR4またはR7のうちの少なくとも1つは、シクロシロキサンである。ある実施態様において、少なくとも1つのR7は所望により置換されたシクロシロキサンである。ある実施態様において、少なくとも1つのR4はシクロシロキサンである。シクロシロキサンは任意の大きさのものであることができ、例えば、シクロヘプタシロキサン、シクロヘキサシロキサン、シクロペンタシロキサン、シクロテトラシロキサンおよびシクロトリスシロキサンなどであることができる。例としてのシクロシロキサンは、デカメチルシクロペンタロキサン、ドデカメチルシクロヘキサシロキサン、テトラデカメチルシクロヘプタシロキサン、オクタメチルシクロテトラシロキサン、デカメチルシクロペンタシロキサン、ドデカメチルシクロヘキサシロキサンおよびテトラデカメチルシクロヘプタシロキサンを含む。シクロシロキサンは、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、O-カルバミル、N-カルバミル、Oチオカルバミル、Nチオカルバミル、Cアミド、Nアミド、S-スルホンアミド、Nスルホンアミド、アジド、ジアゾ、イミノ、ホルミルアミノ、ハロ、フルオロ、ヨード、オキソ、シアノ、シアナト、カルボキシ、Cトリハロメタン-スルホニル、Oカルボキシ、イソシアナト、チオシアナト、イソチオシアナト、ニトロ、シリル、ならびにモノ-およびジ-置換アミノ基を含むアミノ、およびアミノ基の保護誘導体から選択される1種以上の置換基で置換されてもよく、未置換であってもよい。ある実施態様において、1以上のR7は、ハロゲン、ヒドロキシル、C1-C6アルキル、C1-C6アルコキシ、C1-C6ハロアルキル、C1-C6ヘテロアルキル、C3-C10アリール、C3-C10ヘテロアリールおよびハロゲンもしくはC1-C6ハロアルキルで置換されたC3-C10アリールの中から選択される1種以上の基で置換されたシクロシロキサンである。本発明において提供される化合物において、R1は、所望により置換されたC1-C20アルキル、所望により置換されたC1-C6アルキル、および所望により置換されたC2-C10アルキルである。例えば、R1置換基は、メチル、エチル、プロピル、ブチル、ペンチル、ヘキシル、ヘプチル、オクチル、ノニルおよびデシルを含み、それらは置換されてもよく未置換であってもよい。本発明において提供される化合物において、R2は、所望により置換されたC1-C10アルキル、所望により置換されたC1-C6アルキル、および所望により置換されたC2-C10アルキルである。R2置換基は、メチル、エチル、プロピル、ブチル、ペンチル、ヘキシル、ヘプチル、オクチル、ノニルおよびデシルを含み、それらは置換されてもよく未置換であってもよい。本発明において提供される化合物において、R3は、所望により置換されたC1-C10アルキル、所望により置換されたC2-C10アルキル、所望により置換されたC1-C6アルキル、および所望により置換されたC3-C20シクロアルキル、所望により置換されたC3-C6シクロアルキル、所望により置換されたC6-C10シクロアルキル、ならびに、3個以上のSi原子を有する所望により置換されたシクロシロキサンである。R3置換基は、メチル、エチル、プロピル、ブチル、ペンチル、ヘキシル、ヘプチル、オクチル、ノニルおよびデシルを含み、それらは置換されてもよく未置換であってもよい。ある実施態様において、R3は、少なくとも4個のSi原子または4~20個のSi原子を有する所望により置換されたシクロシロキサンであることができる。本発明において提供される化合物において、各サブユニットにおけるR4は、独立して、所望により置換されたC1-C10アルキル、所望により置換されたC2-C10アルキル、所望により置換されたC1-C6アルキル、所望により置換されたC1-C20ハロアルキル、所望により置換されたC2-C10ハロアルキル、所望により置換されたC6-C20アリール、所望により置換されたC6-C20ヘテロアリール、3個以上のSi原子を有する所望により置換されたシクロシロキサン、および3-20個のSi原子を有する所望により置換されたシクロシロキサンであってもよい。各サブユニットにおけるR4は、独立して、所望により置換されたC1-C10アルキル、所望により置換されたC2-C8アルキル、所望により置換されたC1-C10ハロアルキル、所望により置換されたC6-C18アリール、所望により置換されたC6-C12アリール、所望により置換されたC6-C10アリール、所望により置換されたC6-C18ヘテロアリール、所望により置換されたC6-C12ヘテロアリール、および所望により置換されたC6-C10ヘテロアリールから選択できる。R4置換基は、メチル、エチル、プロピル、ブチル、ペンチル、ヘキシル、ヘプチル、オクチル、ノニルおよびデシルを含むことができ、それらは、1種以上のハロゲンなど置換されてもよく未置換であってもよい。例えば、R4置換基の任意のものは、トリフルオロメチル、トリフルオロエチル、またはトリフルオロプロピル基であることができる。R4置換基の1つ以上は、アリールであることができ、たとえば、所望により置換されたフェニルである。R4置換基の任意のものは、所望により置換されたシクロシロキサンであってもよく、この場合、シクロシロキサンは、3個または4個あるいはそれ以上のSi原子を有する。R4置換基の任意のものは、少なくとも4個のSi原子または4-20個のSi原子を有する所望により置換されたシクロシロキサンであってもよい。ある実施態様において、本発明で提供されるポリシロキサンは、少なくとも2つのサブユニットaにおけるR4が少なくとも4個のSi原子を有するシクロシロキサンであるものを含み、この場合において、少なくとも1つのSi原子は、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、O-カルバミル、N-カルバミル、Oチオカルバミル、Nチオカルバミル、Cアミド、Nアミド、S-スルホンアミド、Nスルホンアミド、アジド、ジアゾ、イミノ、ホルミルアミノ、フルオロ、ヨード、オキソ、シアノ、シアナト、カルボキシ、Cトリハロメタン-スルホニル、Oカルボキシ、イソシアナト、チオシアナト、イソチオシアナト、ニトロ、シリル、ならびにモノ-およびジ-置換アミノ基から選択される基で置換される。ある実施態様において、本発明で提供されるポリシロキサンは、少なくとも2つのサブユニットaにおけるR4が少なくとも4個のSi原子を有するシクロシロキサンであるものを含み、この場合において、少なくとも1つのSi原子は、ハロゲン、ヒドロキシル、C1-C6アルキル、C1-C6アルコキシ、C1-C6ハロアルキル、C1-C6ヘテロアルキル、C3-C10アリール、C3-C10ヘテロアリール、およびハロゲンまたはC1-C6ハロアルキルで置換されたC3-C10アリールから選択される基で置換される。本発明において提供される化合物において、各サブユニットaにおけるR5は、独立して、所望により置換されたC1-C10アルキル、所望により置換されたC1-C6アルキル、所望により置換されたC2-C10アルキル、所望により置換されたC1-C10ハロアルキル、所望により置換されたC2-C10ハロアルキル、所望により置換されたC6-C20アリール、所望により置換されたC6-C18アリール、所望により置換されたC6-C12アリール、所望により置換されたC6-C10アリール、所望により置換されたC6-C20ヘテロアリール、所望により置換されたC6-C18ヘテロアリール、所望により置換されたC6-C12ヘテロアリール、所望により置換されたC6-C10ヘテロアリールまたはブチル化アリールオキシプロピルであることができる。各サブユニットaにおける任意の1種以上のR5は、独立して、メチル、エチル、プロピル、ブチル、ペンチル、ヘキシル、ヘプチル、オクチル、ノニルおよびデシルから選択でき、それは、1種以上のハロゲンなどで、置換されてもよく、未置換であってもよい。例えば、R5置換基の任意のものは、トリフルオロメチル、トリフルオロエチルまたはトリフルオロプロピル基であることができる。R5置換基の1種以上は、所望により置換されたフェニルなどのアリールであることができる。ある実施態様において、少なくとも1つのR5はブチル化アリールオキシプロピルであり、または少なくとも1つのR5はトリフルオロプロピルであり、あるいは、少なくとも1つの、R5はフェニルである。本発明において提供される化合物において、各サブユニットbにおけるR6は、独立して、所望により置換されたC1-C10アルキル、所望により置換されたC2-C10アルキル、所望により置換されたC1-C10ハロアルキル、所望により置換されたC2-C10ハロアルキル、所望により置換されたC1-C6ハロアルキル、所望により置換されたC6-C20アリール、所望により置換されたC6-C18アリール、所望により置換されたC6-C12アリール、所望により置換されたC6-C10アリール、所望により置換されたC6-C20ヘテロアリール、所望により置換されたC6-C18ヘテロアリール、所望により置換されたC6-C12ヘテロアリール、所望により置換されたC6-C10ヘテロアリールまたはブチル化アリールオキシプロピルであることができる。各サブユニットaにおける任意の1種以上のR6は、独立して、メチル、エチル、プロピル、ブチル、ペンチル、ヘキシル、ヘプチル、オクチル、ノニルおよびデシルから選択でき、それは、1種以上のハロゲンなどで、置換されてもよく、未置換であってもよい。例えば、R6置換基の任意のものは、トリフルオロメチル、トリフルオロエチルまたはトリフルオロプロピル基であることができる。R6置換基の1種以上は、所望により置換されたフェニルなどのアリールであることができる。ある実施態様において、少なくとも1つのR6は、ブチル化アリールオキシプロピルであり、または少なくとも1つのR6はトリフルオロプロピルであり、あるいは、少なくとも1つのR6はフェニルである。本発明において提供される化合物において、各サブユニットbにおけるR7は、独立して、所望により置換されたC1-C10アルキル、所望により置換されたC2-C10アルキル、所望により置換されたC1-C6アルキル、所望により置換されたC1-C20ハロアルキル、所望により置換されたC1-C10ハロアルキル、所望により置換されたC1-C6ハロアルキル、所望により置換されたC2-C10ハロアルキル、所望により置換されたC6-C20アリール、所望により置換されたC6-C18アリール、所望により置換されたC6-C12アリール、所望により置換されたC6-C10アリール、所望により置換されたC6-C20ヘテロアリール、所望により置換されたC6-C18ヘテロアリール、所望により置換されたC6-C12ヘテロアリール、所望により置換されたC6-C10ヘテロアリール、3個以上のSi原子を有する所望により置換されたシクロシロキサン、あるいは3-20個のSi原子を有する所望により置換されたシクロシロキサンであることができる。各サブユニットbにおける任意の1種以上のR7は、独立して、メチル、エチル、プロピル、ブチル、ペンチル、ヘキシル、ヘプチル、オクチル、ノニルおよびデシルから選択でき、それは、1種以上のハロゲンなどで、置換されてもよく、未置換であってもよい。例えば、R7置換基の任意のものは、トリフルオロメチル、トリフルオロエチルまたはトリフルオロプロピル基であることができる。R7置換基の1種以上は、所望により置換されたフェニルなどのアリールであることができる。ある実施態様において、少なくとも1つのR7はブチル化アリールオキシプロピルであり、または少なくとも1つのR7はトリフルオロプロピルであり、あるいは、少なくとも1つのR6はフェニルである。ある実施態様において、少なくとも2つのサブユニットbにおけるR7は、少なくとも4個のSi原子を有するまたは4-20個のSi原子を有する所望により置換されたシクロシロキサンである。ポリシロキサンのうちの幾つかにおいて、少なくとも2つのサブユニットbにおけるR7は、少なくとも4個のSi原子を有するシクロシロキサンであり、この場合において、少なくとも1つのSi原子は、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、O-カルバミル、N-カルバミル、Oチオカルバミル、Nチオカルバミル、Cアミド、Nアミド、S-スルホンアミド、Nスルホンアミド、アジド、ジアゾ、イミノ、ホルミルアミノ、フルオロ、ヨード、オキソ、シアノ、シアナト、カルボキシ、Cトリハロメタン-スルホニル、Oカルボキシ、イソシアナト、チオシアナト、イソチオシアナト、ニトロ、シリル、ならびにモノ-およびジ-置換アミノ基から選択される基で置換される。本発明において提供されるポリシロキサンのうちの幾つかは、少なくとも2つの置換基bにおけるR7が少なくとも4個のSi原子を有するシクロシロキサンであるものを含み、この場合において、少なくとも1つのSi原子は、ハロゲン、ヒドロキシル、C1-C6アルキル、C1-C6アルコキシ、C1-C6ハロアルキル、C1-C6ヘテロアルキル、C3-C10アリール、C3-C10ヘテロアリール、およびハロゲンまたはC1-C6ハロアルキルで置換されたC3-C10アリールから選択される基で置換される。本発明において提供される化合物において、R8は、所望により置換されたC1-C10アルキル、所望により置換されたC1-C6アルキル、および所望により置換されたC2-C10アルキルから選択できる。例えば、R8置換基は、メチル、エチル、プロピル、ブチル、ペンチル、ヘキシル、ヘプチル、オクチル、ノニルおよびデシルを含み、それらは置換されてもよく未置換であってもよい。本発明において提供される化合物において、R9は、所望により置換されたC1-C10アルキル、所望により置換されたC1-C6アルキル、および所望により置換されたC2-C10アルキルから選択できる。例えば、R9置換基は、メチル、エチル、プロピル、ブチル、ペンチル、ヘキシル、ヘプチル、オクチル、ノニルおよびデシルを含み、それらは置換されてもよく未置換であってもよい。本発明において提供される化合物において、R10は、所望により置換されたC1-C10アルキル、所望により置換されたC2-C10アルキル、および所望により置換されたC1-C6アルキル、所望により置換されたC3-C20シクロアルキル、所望により置換されたC3-C6シクロアルキル、所望により置換されたC6-C10シクロアルキル、および3個以上のSi原子を有する所望により置換されたシクロシロキサンから選択できる。R10置換基は、メチル、エチル、プロピル、ブチル、ペンチル、ヘキシル、ヘプチル、オクチル、ノニルおよびデシルを含むことができ、それらは置換されてもよく未置換であってもよい。ある実施態様において、R10は、少なくとも4個のSi原子を有する所望により置換されたシクロシロキサンであってもよく、または4-20個のSi原子、あるいは、4、5、6、7、8、9、10、11、12、13、14、15、16、17、18、19又は20個のSi原子を有する所望により置換されたシクロシロキサンであってもよい。本発明において提供される化合物において、aは、0-50、1-25、1-10、1-5、2-5、2-30、5-50、5-40、10-30または0、1、2、3、4、5、6、7、8、9、10、11、12、13、14、15、16、17、18、19、20、21、22、23、24、25、26、27、28、29、30、31、32、33、34、35、36、37、38、39、40、41、42、43、44、45、46、47、48、49または50のうちの任意の数であることができる。本発明において提供される化合物において、bは、1-25、1-15、1-10、1-5、2-5、2-25、5-25、5-40、10-30あるいは1、2、3、4、5、6、7、8、9、10、11、12、13、14、15、16、17、18、19、20、21、22、23、24、25、26、27、28、29、30、31、32、33、34、35、36、37、38、39、40、41、42、43、44、45、46、47、48、49又は50のうちの任意のものである。本発明において提供される化合物において、qは、2-15、2-10、2-5、5-10、5-15、1015、1020あるいは2、3、4、5、6、7、8、9、10、11、12、13、14、15、16、17、18、19又は20のうちの任意のものである。本発明において提供される化合物において、wは、0-5、1-10、5-10、3-6、1-3、8-10あるいは0、1、2、3、4、5、6、7、8、9または10のうちの任意のものである。本発明において提供される化合物において、yは、0-5、1-10、5-10、3-6、1-3、8-10あるいは0、1、2、3、4、5、6、7、8、9または10のうちの任意のものであることができる。本発明において提供される化合物において、各R7は、所望により置換されたシクロシロキサンであってもよく、ポリシロキサンは、1つおきに非末端Si原子を有するシクロシロキサンを有してもよい。ある実施態様において、各R7は、所望により置換されたシクロシロキサンであり、および各R4は所望により置換されたアリールである。本発明において提供されるある化合物において、R3またはR10の少なくとも1つは、シクロシロキサンであり、ある化合物においては、R3およびR10は、それぞれ独立してシクロシロキサンである。化合物の幾つかにおいては、少なくとも1つのサブユニットqは、シクロシロキサンで置換されていないSi原子を含む。化合物の幾つかにおいては、R5およびR6の少なくとも1つは、アルキルまたはハロゲンで置換されたアリールである。化合物の幾つかにおいては、R5およびR6はC1-C6アルキルであり、R4は所望により置換されたアリールであり、R7は所望により置換されたシクロシロキサンである。化合物の幾つかにおいては、R5およびR6はメチル、エチルまたはプロピルであり、R4は所望により置換されたC6アリールであり、R7は所望により置換されたシクロシロキサンである。本発明において提供されるポリシロキサンは、約200~500000までの分子量を有する。ポリシロキサンは、熱安定性を示し、例えば、150°Cよりも上、または200°Cよりも上、または300°Cよりも上、または400°Cよりも上の温度にて熱的に安定であることができる。本発明において提供されるポリシロキサンは、粘度の範囲を示す。ポリシロキサンは、100秒-1のせん断速度および25°Cで測定した場合に約150000センチポイズcPまでの粘度を有するか、100秒-1のせん断速度および25°Cで測定した場合に50~150000cPの粘度を有するか、100秒-1のせん断速度および25°Cで測定した場合に100~100000cPの粘度を有するか、100秒-1のせん断速度および25°Cで測定した場合に50~50000cPの粘度を有するか、100秒-1のせん断速度および25°Cで測定した場合に25~100000cPの粘度を有するか、100秒-1のせん断速度および25°Cで測定した場合に25~25000cPの粘度を有するか、100秒-1のせん断速度および25°Cで測定した場合に10~10000cPの粘度を有するか、100秒-1のせん断速度および25°Cで測定した場合に5~5000cPの粘度を有するか、100秒-1のせん断速度および25°Cで測定した場合に5~1000cPの粘度を有するか、または、100秒-1のせん断速度および25°Cで測定した場合に5~500cPの粘度を有する。本発明において提供されるポリシロキサンは、疑似塑性レオロジーまたはニュートンレオロジーを有することができる。提供されるポリシロキサンは、3~10個のSi原子、または3~5個のシリコーン原子、または7~10個のシリコーン原子、または5~7個のシリコーン原子を有することができるシクロシロキサン置換基を含むことができる。本発明において提供されるポリシロキサンは、ヘキサメチルシクロトリシロキサン、オクタメチルシクロテトラシロキサン、デカメチルシクロペタシロキサン、ドデカメチルシクロヘキサシロキサン、テトラデカメチルシクロヘプタシロキサン、ヘキサデカメチルシクロオクタシロキサン、テトラメチルシクロテトラシロキサン、ペンタメチルシクロペンタシロキサン、ペンタメチルシクロテトラシロキサン、ヘキサメチルシクロテトラシロキサン、ヘプタメチルシクロテトラシロキサン、ヘキサメチルシクロペンタシロキサン、オクタメチルシクロペンタシロキサン、ヘプタメチルシクロペンタシロキサンおよびノナメチルシクロペンタシロキサンから選択される1種以上のシクロシロキサン置換基を含むことができる。本発明において提供されるポリシロキサンは、1000psiにて0.5~0.8の間の圧縮率を有するか、5000psiにて1.7~2.8の間の圧縮率を有するか、10000psiにて3.1~4.0の間の圧縮率を有するか、20000psiにて5~10の間の圧縮率を有するか、30000psiにて9.2および11の間の圧縮率を有する。本発明において提供されるポリシロキサンは、シクロシロキサンおよびジアルキルシロキサンを含むコポリマーを含有し、この場合において、シクロシロキサンおよび/またはジアルキルシロキサンは置換されてもよい。ある実施態様において、シクロシロキサンは、3~15個のSi原子を含むか、3~10個のSi原子を含む。コポリマーは、テトラシロキサニル、ペンタシロキサニル、ヘキサシロキサニル、ヘプタシロキサニル、オクタシロキサニル、エニアシロキサニルまたはノナシロキサニル、デカシロキサニル、ヘンデカシロキサニル、ドデカシロキサニル、トリデカシロキサニル、テトラデカシロキサニル、ペンタデカシロキサニル、ヘキサデカシロキサニル、ヘプタデカシロキサニル、オクタデカシロキサニル、ノナデカシロキサニルもしくはイソサシルオキサニル、またはそれらの組合せを含む。本発明において提供されるポリシロキサンがシクロシロキサンを含むコポリマーを含む場合、シクロシロキサンは、1以上のSi原子上に1または2のC1-C6置換基を含むことができる。ある実施態様において、シクロシロキサンの非隣接Si原子は、非水素の置換基を含む。ある実施態様において、シクロシロキサンの各Si原子は、非水素の置換基を含む。非水素置換基の例は、ハロゲン、C1-C6アルキルまたはC1-C6ハロアルキルを含む。ある実施態様において、シクロシロキサンにおけるSi原子は置換基として水素を有さない。ある実施態様において、ポリシロキサンは、シクロシロキサン-エチル-アルキルシロキサンジアルキルシロキサンコポリマーを含むことができる。コポリマーは、約2~約98重量のシクロシロキサン-エチル-アルキルシロキサンを含むことができる。シクロシロキサン-エチル-アルキルシロキサンサブユニットは、コポリマーの約5~約95重量、またはコポリマーの約5~約85重量、またはコポリマーの約5~約80重量、またはコポリマーの約5~約75重量、またはコポリマーの約5~約70重量、またはコポリマーの約5~約65重量、またはコポリマーの約5~60約重量、またはコポリマーの約5~約55重量、またはコポリマーの約5~約50重量、またはコポリマーの約10~約50重量、またはコポリマーの約15~約65重量、またはコポリマーの約20~70重量、またはコポリマー約25~約75重量を構成できる。また、提供されるポリシロキサンは、サブユニットとして2-ヘプタアルキル-シクロテトラシロキサニルエチル-アルキルシロキサン、2-ヘプタメチル-シクロテトラシロキサニル-エチル-アルキル-シロキサン、2-ヘプタエチル-シクロテトラ-シロキサニルエチル-アルキルシロキサン、2-ヘプタ-プロピル-シクロテトラシロキサニルエチル-アルキルシロキサン、2-ヘプタメチル-シクロテトラシロキサニル-エチル-メチルシロキサン、2-ヘプタメチル-シクロテトラ-シロキサニルエチル-エチルシロキサン、2-ヘプタ-メチル-シクロテトラシロキサニルエチル-プロピルシロキサン、2-ヘプタメチル-シクロテトラシロキサニル-エチル-ブチルシロキサンまたはそれらの組合せを含有するコポリマーを含むことができる。コポリマーは、ジアルキルシロキサンを含むことができる。当該技術分野において既知の任意のジアルキルシロキサンを含むことができる。ジアルキルシロキサンの例としては、ジメチルシロキサン、ジエチルシロキサン、ジプロピルシロキサン、ジブチルシロキサン、ジトリフルオロメチルシロキサン、メチル-トリフルオロメチルシロキサンまたはそれらの組合せを含む。また、提供されるポリシロキサンは、2-ヘプタアルキル-シクロテトラシロキサニルエチル-アルキルシロキサンサブユニットおよびジアルキルシロキサンサブユニットを含有するコポリマーを含む。ジアルキルシロキサンサブユニットは、2-ヘプタアルキル-シクロテトラシロキサニルエチル-アルキルシロキサンサブユニットを1つおきに有することができる。2種以上のジアルキルシロキサンサブユニットは、2-ヘプタアルキル-シクロテトラシロキサニルエチル-アルキルシロキサンサブユニットの間に存在できる。コポリマーはまた、2-ヘプタアルキル-シクロテトラシロキサニルエチル-メチルシロキサンおよびジメチルシロキサンを含むことができる。提供されるポリシロキサンは、多数の組成物中に含まれることができる。組成物の例は、消泡組成物、潤滑油組成物、油圧油組成物、撥水組成物、離型組成物、パーソナルケアまたはコスメティック組成物、ハウスケア組成物、ドラッグデリバリー組成物、経皮性ドラッグデリバリー組成物、およびパーソナル潤滑油組成物を含む。本発明において提供されるものは、本発明において提供される1種以上のポリシロキサンを含む消泡組成物である。消泡組成物は、R3SiO0.5ユニットおよびSiO2ユニットから成るシリコーン樹脂および/または乳化剤を含むことができ、式中、Rは一価の炭化水素基、ハロゲン化された一価の炭化水素基、およびアリール基から選択される。ある実施態様において、Rは、C1-C8アルキル基およびフェニルの中からから選択される。当該技術分野において既知の乳化剤が含まれる。乳化剤の例は、モノステアリン酸ソルビタン、ポリオキシエチレンモノステアリン酸ソルビタン、およびポリオキシエチレンステアレートを含む。ある実施態様において、ポリシロキサンの粘度は、100秒-1のせん断速度および25°Cで測定した場合に100~100000センチポイズcPである。消泡組成物は、水性乳化剤などのエマルションで処方されてもよい。消泡組成物は、また、所望により処理された充填剤、例えば所望により処理されたヒュームドシリカまたは沈降シリカなどを含むことができる。充填剤は、当該技術分野における充填剤処理に使用される既知の任意の化合物で処理できる。例えば、充填剤は、環状ポリシロキサンお予定分子量の直鎖状ポリシロキサンから選択される充填剤処理化合物で処理されてもよい。ここに記載されるようなポリシロキサンを含む潤滑油組成物も提供される。潤滑油組成物は、100秒-1のせん断速度および25°Cで測定した場合に約150000センチポイズcPまでの粘度を有するか、100秒-1のせん断速度および25°Cで測定した場合に50~150000cPの粘度を有するか、100秒-1のせん断速度および25°Cで測定した場合に100~100000cPの粘度を有するか、100秒-1のせん断速度および25°Cで測定した場合に50~50000cPの粘度を有するか、100秒-1のせん断速度および25°Cで測定した場合に25~100000cPの粘度を有するか、100秒-1のせん断速度および25°Cで測定した場合に25~25000cPの粘度を有するか、100秒-1のせん断速度および25°Cで測定した場合に10~10000cPの粘度を有するか、100秒-1のせん断速度および25°Cで測定した場合に5~5000cPの粘度を有するか、100秒-1のせん断速度および25°Cで測定した場合に5~1000cPの粘度を有するか、または、100秒-1のせん断速度および25°Cで測定した場合に5~500cPの粘度を有するポリシロキサンを含むことができる。潤滑油組成物において、ここで含有されるポリシロキサンは、組成物の約0.1~50重量、または組成物の約50~99重量の量で存在できる。潤滑油組成物はさらに、固体潤滑剤を含有できる。当該技術分野において既知の任意の固体潤滑剤を含むことができる。固体潤滑剤の例は、グラファイト、グラファイトフッ化物、バッキ-ボール、モリブデンジスルフィド、窒化ホウ素、タングステンジスルフィド、中空フラーレン様ナノ粒子、金属ジハロゲン化物およびポリテトラフルオロエチレンを含む。また、ここで提供されるポリシロキサンを含む油圧油組成物が提供される。油圧油組成物は、100秒-1のせん断速度および25°Cで測定した場合に約150000センチポイズcPまでの粘度を有するか、100秒-1のせん断速度および25°Cで測定した場合に50~150000cPの粘度を有するか、100秒-1のせん断速度および25°Cで測定した場合に100~100000cPの粘度を有するか、100秒-1のせん断速度および25°Cで測定した場合に50~50000cPの粘度を有するか、100秒-1のせん断速度および25°Cで測定した場合に25~100000cPの粘度を有するか、100秒-1のせん断速度および25°Cで測定した場合に25~25000cPの粘度を有するか、100秒-1のせん断速度および25°Cで測定した場合に10~10000cPの粘度を有するか、100秒-1のせん断速度および25°Cで測定した場合に5~5000cPの粘度を有するか、100秒-1のせん断速度および25°Cで測定した場合に5~1000cPの粘度を有するか、または、100秒-1のせん断速度および25°Cで測定した場合に5~500cPの粘度を有する。油圧油組成物において、ここに含有されるポリシロキサンは、組成物の0.1~50重量の濃度、組成物の50~100重量の濃度などの任意の濃度で存在できる。油圧油組成物はまた、1種以上の成分、例えば、染料、熱安定剤、酸化防止剤、分散剤、耐摩耗添加剤、潤滑添加剤、金属不動態化剤、消泡剤、耐可燃性剤、難燃剤、さび止め剤、摩擦改良剤および腐食抑制剤を更に含有できる。ある実施態様において、油圧油組成物は、本発明で提供されるポリシロキサンを約91.9~99.8重量;0.005-0.1重量または0.02-0.2重量の酸化防止剤;および所望による約0.01~1.0重量の消泡剤を含むことができる。油圧油組成物は、0.01~1.0重量の流出点分散剤および/または0.10-1.0重量の腐食抑制剤および/または0.005~5.0重量の潤滑性添加剤をさらに含むことができる。当該技術分野において既知の酸化防止剤を含有できる。酸化防止剤の例は、246トリtertブチルフェノール、26ジtertブチル4nブチルフェノール、26ジtertブチル4メチルフェノールまたはnオクタデシル3プロピオネート、ペンタエリスリトールテトラキス3プロピオネート、ジnオクタデシルホスフォネート、246trisメシチレン、trisイソシアヌレートまたはヒンダードピペリジンカルボン酸、26ヒドロキシ9アザビシクロ331ノナンのアシル化誘導体、もしくはビシクロヒンダードアミンもしくはジフェニルアミンもしくはジナフチルアミン、フェニルナフチルアミン、N、Nジフェニルフェニレンジアミンもしくはpオクチルジフェニルアミン、p、pジオクチルジフェニルアミン、Nフェニル1ナフチルアミン、Nフェニル2ナフチルアミン、Nフェニル2ナフチルアミン、ジ1ナフチルアミン、ジ2ナフチルアミン、Nアルキルフェノチアジン、イミノ、6フェノール、26ジフェノール、4メチル26ジフェノール、44メチレンビスフェノール、メチルヒドロキシヒドロシナミド、フェノチアジン誘導体、アルキル化5アミノテトラゾール、ジtertブチルpアミノフェノールおよびそれらの混合物を含む。消泡剤を含有するここで提供される油圧油組成物において、当該技術分野において既知の任意の消泡剤を含むことができる。消泡剤の例は、シリコーンオイル、ポリビニルアルコール、オクタノールおよびそれらの混合物を含む。流出点分散剤を含有するここで提供される油圧油組成物において、当該技術分野において既知の任意の流出点分散剤を含むことができる。流出点分散剤の例は、ジエチルヘキシルアジペート、ポリメタクリレート、アルキル化ナフタレン誘導体、ポリビニルアクリレートおよびそれらの混合物を含む。腐食抑制剤を含有するここで提供される油圧油組成物において、当該技術分野において既知の任意の腐食抑制剤を含むことができる。腐食抑制剤の例は、オクチル1Hベンゾトリアゾール、ジ-ターシャリーブチル化1Hベンゾトリアゾール、プロピルガラート、ポリオキシアルキレンポリオール、オクタデシルアミン、ノニルフェノールエトキシレート、水素化ペンタデシルフェノールのカルシウムフェノレート、マグネシウムアルキルベンゼンスルホネートおよびそれらの混合物を含む。さび止め剤を含有するここで提供される油圧油組成物において、当該技術分野において既知の任意のさび止め剤を含むことができる。さび止め剤の例は、有機酸およびそれらのエステル、N-オレイル-サルコシン、ソルビタンモノオレート、鉛ナフテネート、アルケニルコハク酸無水物、4-ノニルフェノキシ-酢酸;第1級、第2級もしくは第3級脂肪族アミンもしくは脂環式アミン、および有機酸と無機酸のアミン塩、置換イミダゾリンおよびオキサゾリン;リン酸部分エステルもしくはホスホン酸部分エステルおよび亜鉛ジアルキル-ジチオ-リン酸塩のアミン塩;バリウム-ジノニル-ナフタレン-スルホネートおよびカルシウム石油スルホネートを含む。耐摩耗添加剤を含有するここで提供される油圧油組成物において、当該技術分野において既知の任意の耐摩耗添加剤を含むことができる。耐摩耗添加剤の例は、硫黄化植物油、亜鉛ジアルキル-ジチオ-ホスフェート、トリトリル-ホスフェート、塩素化パラフィン、アルキルおよびアリールジ-スルフィドおよびトリスルフィド、トリフェニル-ホスホロ-チオネート、ジエタノールアミノエチルトリルトリアゾールおよびジ2-エチルヘキシルアミノメチルトリトリアゾールを含む。また、ここで提供されるポリシロキサンを含む撥水組成物が提供される。ここで提供されるポリシロキサンは、任意の濃度で存在でき、例えば、組成物の約50~100重量、組成物の約0.5~約50重量の濃度で存在できる。ここで提供される撥水組成物は、1種以上の添加剤を更に含有できる。添加剤の例は、ワックス、三級脂肪アミン、金属石けん、防かび剤、殺菌剤、および難燃剤ならびにそれらの混合物を含む。1種以上の添加剤は任意の濃度で存在でき、組成物の約0.5~15重量の濃度で存在できる。撥水組成物は、エマルション状態であってもよく、溶液状態であってもよい。また、ここで提供されるポリシロキサンを含む離型剤組成物が提供される。ここで提供されるポリシロキサンは、任意の濃度で存在でき、例えば、組成物の約50~100重量の濃度、組成物の約0.5~約50重量の濃度で存在できる。離型剤組成物は、更に、増粘剤を含有できる。当該技術分野において既知の任意の増粘剤を含むことができる。増粘剤の例は、スルホン化ポリスチレン、親水性クレー、消化型澱粉、キサンタンガム、ゲランガム、ウェランガム、ラムサンガム、ジウタン、アルギン酸塩アルギネート、アルギン酸カリウム、カードラン、キトサン、グアーガム、ローカストビーンガム、カルボキシ置換セルロースエステル、例えばカルボキシメチルセルロースなど、ヒドロキシプロピルセルロース、メチルセルロースおよびそれらの組合せを含む。増粘剤は、任意の濃度で存在でき、例えば、組成物の0.05~約50重量の間の濃度で存在できる。ここで提供される離型剤組成物は、有機溶媒を含有できる。有機溶媒の例は、トルエン、キシレン、メタノール、エタノール、イソブタノール、n-ブタノール、エチルアセテート、メチルエチルケトン、アセトン、テトラヒドロフラン、イソプロパノール、ジメチルホルムアルデヒドおよびN-メチルピロリドンならびにそれらの組合せを含む。有機溶媒は任意の濃度で存在でき、例えば、組成物の1~80重量の濃度で存在できる。離型剤組成物は、更に、1種以上の添加剤を含有できる。当該技術分野において既知の任意の添加剤を含むことができる。添加剤の例は、帯電防止剤、表面活性剤、酸化防止剤、潤滑剤、難燃剤、着色剤、光安定剤および熱安定剤、ならびにそれらの組合せを含む。また、ここで提供されるポリシロキサンを含むパーソナルケア組成物および化粧品組成物が提供される。組成物は、ポリシロキサンを任意の量で含有できる。例えば、ポリシロキサンは、組成物の約50~100重量の濃度で存在でき、または、組成物の約0.5~50重量の濃度で存在できる。パーソナルケア組成物および化粧品組成物は、溶液、エマルション、泡、ムース、クリーム、ジェル、ローション、軟膏、固体、粉末、ペースト、半固体、スティック、スプレーまたはそれらの組得合わせの状態であってもよい。パーソナルケア組成物および化粧品組成物の例は、デオドラント、制汗剤、防虫剤、麻酔、スキンコンディショナー、スキンローション、スキンモイスチャー、スキン化粧液、スキン殺菌剤、スキン洗浄組成物、スキン緩和剤、および潤滑組成物、日よけ剤、老化防止製品、コンシーラー製品、石けん、フォーミングバス製品、シャワージェル、クレンジング製品、シャンプー、ヘアーコンディショナー、ヘアースタイリングジェル、ヘアーふけ防止組成物、育毛促進組成物、ヘアー着色組成物、ヘアーブリーチ剤組成物、ヘアー抗フリージング剤組成物、ヘアー光沢組成物、ヘアーリラクサー組成物、ムース、スタイリングジェル、ヘアースプレー、ヘアー染料、ヘアーウェービング組成物、ヘアーストレート製品、シェービング製品組成物、パーソナル潤滑剤組成物、殺精子剤ゲル組成物、マニキュア組成物、ネイル研磨剤、マニキュア除去剤、ネイルクリームおよびローション、キューティクル軟化剤、カラー化粧品、口紅、リップバーム、ファンデーション、フェイスパウダー、アイライン、アイシャドウ、頬紅、化粧品、マスカラおよびカラー化粧品除去剤を含む。パーソナルケア組成物および化粧品組成物は更に、パーソナルケア組成物および化粧品組成物と混合可能な添加剤を含む。当該技術分野において既知の任意の添加剤を含むことができる。添加剤の例は、皮膚軟化剤、モイスチャー、保湿剤、顔料、染料、真珠光沢化合物、真珠箔、ビスマスオキシクロリド被覆マイカ、二酸化チタン被覆マイカ、着色剤、香料、殺生物剤、防腐剤、αヒドロキシ酸、酸化防止剤、抗菌剤、抗カビ剤、制汗剤、離型剤、ホルモン、酵素、医薬化合物、ビタミン、塩、電解質、アルコール、ポリオール、ポリプロピレングリコール、ポリイソブテン、ポリオキシエチレン、グリコール、ポリイソブテンポリオキシエチレン、ベヘン酸、ベヘニル、糖アルコール、紫外線吸収剤、植物抽出物、界面活性剤、シリコーンオイル、有機オイル、ワックス、アルカリもしくは酸もしくは緩衝剤、膜形成剤、増粘剤、ヒアルロン酸、ヒュームドシリカ、水和シリカ、タルク、カオリン、澱粉、変性澱粉、マイカ、ナイロン、クレー、ベントナイト、有機変性クレーおよびそれらの組合せを含む。例えば、添加剤は皮膚軟化剤であることができる。皮膚軟化剤の例は、イソドデカン、イソヘキサデカン、水素化ポリイソブテン、ワックス、ココアバター、シアバター、シクロペンタシロキサン、ジメチコン、ビス-フェニルプロピルジメチコン、オクチルドデシルネオペンタノエート、オレイルオレート、オレイルアルコールおよびイソミリスチルアルコールおよびそれらの組合せを含む。添加剤は、ワックスであってもよい。ワックスの例は、ホホバワックス、ベスワックス、カルナウバワックス、キャンデリラワックス、サトウキビワックス、パラフィンワックス、モンタンワックス、微結晶ワックス、ラノリンワックス、エチレンの十合から誘導されるポリエチレンワックス、シリコーンワックスおよびそれらの組合せを含む。また、ここで提供されるポリシロキサンを含む家庭用ケア組成物が提供される。組成物は、任意の量のポリシロキサンを含有できる。例えば、ポリシロキサンは、組成物の約50~100重量の濃度で存在でき、または組成物の0.5~50重量の濃度で存在できる。家庭用ケア組成物の例は、洗濯石けんおよび柔軟剤、織物サイジング剤、皿および硬表面洗剤、硬表面殺菌剤、多用途キッチン洗剤および消毒剤、トイレ洗剤、バスタブおよびタイル洗剤、および消毒調合剤、研磨化合物、木材、家具、自動車または船舶処理用のワックスおよび研磨組成物、農薬調合剤、スタティック制御調合剤、空気デオドラント/芳香剤、およびラグおよび室内装飾用シャンプー、クリーナーおよびデオドライザーを含む。また、皮膚に対して薬剤を局所適用するためのドラッグデリバリー組成物が提供され、この場合において、組成物は、個々で提供されるポリシロキサンを含む。ドラッグデリバリー組成物を、経皮的なドラッグデリバリー組成物またはシステムとして配合できる。組成物は、任意の量のポリシロキサンを含むことができる。例えば、ポリシロキサンは、組成物の約50~100重量の濃度で存在でき、または組成物の約0.5~50重量の量で存在できる。また、ここで提供されるポリシロキサンを含むパーソナル潤滑剤組成物が提供される。組成物は、任意の量のポリシロキサンを含むことができる。例えば、ポリシロキサンは、組成物の約50~100重量の濃度で存在でき、または組成物の約0.5~50重量の量で存在できる。パーソナル潤滑剤組成物は、更に、直鎖および/または環状シリコーン液を含むことができる。シリコーン液の例は、シクロメチコン、トリシロキサン、揮発性ジメチコン、ポリアルキルシロキサン、ポリジアルキルシロキサン、メチルトリメチコン、シクロポリシロキサン、およびそれらの混合物を含む。シクロポリシロキサンを組成物が含む場合、シクロポリシロキサンは任意の数のアルキル基、例えば、C1-C10アルキル基など、または任意の数のアルコキシ基、例えばC1-C10アルコキシ基を含有できる。シリコーン液を組成物が含有する場合、当該技術分野において既知の任意のシリコーン液が含まれる。シリコーン液の例は、オクタメチルシクロテトラシロキサンシクロメチコンテトラマー、デカメチルシクロペンタシロキサンシクロメチコンペンタマー、シクロメチコンヘキサマー、シクロペンタシロキサン、メトキシプロピルヘプタメチルシクロテトラシロキサンおよびそれらの組合せを含む。パーソナル潤滑組成物は、更にトコフェロールまたはトコトリエノールを含むことができる。パーソナル潤滑組成物は、更に、添加剤、例えば防腐剤、着色剤または香料添加剤を含むことができる。また、ここで提供されるシクロシロキサン置換ポリシロキサンを用いる方法と、ポリシロキサンを含有する組成物使用する方法を提供する。提供される方法は、機械的な操作および機械装置などにおける、2以上の相互作用表面間、例えば金属/金属、金属/プラスチック、プラスチック/ゴムおよび金属/ゴム表面相互作用における摩擦力を減少させる方法である。方法は、ここで提供される1種以上のシクロシロキサン置換ポリシロキサンを含有する潤滑剤組成物を、相互作用表面の少なくとも1種に施すことを含む。また、提供される方法は、系における1種以上の成分に対して潤滑性を施すための方法であり、この場合において、該方法は、ここで提供されるシクロシロキサン置換ポリシロキサンを含有する潤滑剤組成物と1種以上の構成要素を接触させることを含む。伝達力を油圧的に行う方法が提供される。該方法は、密閉された流体に力を加えること、およびある程度の距離が設けられることが多い流体が力を伝達することを含み、この場合において、密閉された流体は、ここで提供されるシクロシロキサン置換ポリシロキサンを含む油圧油である。ここで提供されるポリシロキサンは、また、製造における補助として使用される。例えば、発泡が問題となる系において泡を減少させる方法が提供され、この場合において、該方法は、ここで提供されるシクロシロキサン置換ポリシロキサンを含む消泡組成物が泡を抑制する量で添加されることを含む。ここで提供されるポリシロキサンは、また、基材の表面特性を変性するのに使用できる。例えば、基材の防水性、撥水性をもたらす方法が提供され、この場合において、方法は、ここで提供されるシクロシロキサン置換ポリシロキサンを含む撥水剤を基材に施すことを含む。変性される表面は任意の基材であることができ、例えば、コンクリート、モルタル、煉瓦、スタッコ、タイル、木材、セラミック、金属、プラスチック、ガラス、繊維製品、皮革および紙である。撥水組成物は、当該技術分において既知の任意方法、例えば、基材上に組成物を浸漬、噴霧またはブラッシングなどで基材に塗布できるまた、被覆基材を製造する方法が提供される。該方法は、ここで提供されるシクロシロキサン-置換ポリシロキサンを含有する離型剤組成物の層を第1基材に塗布し、該組成物を乾燥させることを含み、第1基材上のコーティングは第1基材に対する第2基材の接着を妨げるか減少させる膜を形成する。コーティングは任意の表面に施され、離型コーティングを形成できる。基材の例は、プラスチック、フィルム、ダイおよび金型、紙、不織布、金属および金属箔を含む。フィルムの例は、1種以上のポリマー、例えば、ポリエチレン、ポリプロピレン、ポリブチレン、ポリブタジエン、塩化ビニル、ポリエチレンテレフタレート、ポリエチレンナフタレート、ポリブチレンテレフタレート、ポリイミド、ポリエーテルイミド、ポリエーテルケトン、ポリエーテルエーテルケトン、エチレン/ビニルアセテートコポリマー、エチレン/メタアクリル酸コポリマー、ポリカーボネート、ポリメチルメタクリレート、トリアセチルセルロースおよびポリノルボルネンまたはそれらの組合せを含むことができる。コーティングは、任意の紙または当該分野において既知の不織布物品に施すことができる。紙の例は、被覆または非被覆砕木パルプ、カレンダー処理されたまたは未カレンダー処理のクラフト紙、酸不含紙、被覆または非被覆木質不含紙、リント不含紙、グラシンペーパー、クレー被覆紙、樹脂被覆紙、ポリエチレンラミネート紙、ポリプロピレンラミネート紙、および板紙を含む。ここで提供される例において、離型剤組成物は、当該技術分野において既知の任意の方法、例えば、グラビアコーティング、ロールコーティング、ブレードコーティング、ナイフコーティング、バーコーティングまたはスプレーコーティングなどを用いて施すことができる。また、目的物に対して活性剤を誘導する方法が提供される。該方法は、ここで提供されるシクロシロキサン置換ポリシロキサンを含有する組成物中に活性剤を溶解、溶媒和または分散させ、活性剤デリバリー組成物を形成し、および活性剤デリバリー組成物を、それらを必要とする目的物に塗布することを含む。活性剤デリバリー組成物は、投薬形態、例えばクリーム、軟膏、ローション、溶液エマルションまたは、パッチ型の経皮的デリバリーシステムなどの経皮的デリバリーデバイスなどに配合されてもよい。パッチとして配合される場合、表面積は任意のサイズであり、例えば、1~200cm2の表面積を有することができる。また、目的物の体表を潤滑させる方法を提供し、この場合において、該方法は、例えば、体表に対して、ここで提供されるシクロシロキサン-置換ポリシロキサンを含有するパーソナル潤滑剤組成物を25μl~100mLの量で施し、潤滑剤組成物を摩擦させ、潤滑作用をもたらすことを含む。また、目的となる生殖器を潤滑させる方法を提供し、この場合において、該方法は、目的となる1または複数の生殖器表面に対して、ここで提供されるシクロシロキサン-置換ポリシロキサンを含有するパーソナル潤滑剤組成物の若干量を施すことを含む。該組成物は、膣、陰茎または両方に施すことができる。また、膣の潤滑をもたらす方法が提供され、該方法は、ここで提供されるシクロシロキサン置換ポリシロキサンを含有するパーソナル潤滑組成物を、それを必要とする患者の膣に施すことを含む。また、目的とする生殖器に薬剤または栄養補助組成物を提供するための方法がもたらされる。該方法は、ここで提供されるシクロシロキサン-置換ポリシロキサンを含有するパーソナル潤滑剤組成物に薬剤または栄養補助組成物を溶解または分散させ、デリバリー組成物を形成し、該デリバリー組成物を、それを必要とする患者の生殖器に施すことを含む。詳細な説明開示を明確にするために、そして限定することなく、詳細な説明は以下の小区分に分けられる。概要A.定義B.シリコーンC.化合物の詳細1.式Iのシクロシロキサン-置換ポリシロキサン2.式Iシクロシロキサン-置換ポリシロキサンのせん断薄化C.化合物の調製D.式Iのシクロシロキサン-置換ポリシロキサンの調製E.用途1.機械潤滑流体組成物2.油圧油組成物3.消泡組成物4.撥水組成物5.離型剤組成物6.パーソナルケアおよび化粧品用途7.ハウスホールドケア組成物F.製造品G.実施例A.定義他に規定のない限り、ここで使用される全ての技術用語および科学用語は、本発明が属する技術分野における当業者により通常理解されるものと同じ意味である。ここにおける全ての開示関連する全ての特許、特許出願、公開された出願および公報、ウェブサイトおよび他の公開媒体は、他に記載のない限り、それらの全体を参照することにより組み込まれる。ここで記載される用語に関する複数の定義が存在する場合、このセクションにおける定義が有効である。参照がURLまたは他の識別個またはアドレスで表される場合、このような識別子は変化でき、インターネットにおける特定の情報も往来できるが、インターネットを調べることにより同等の情報を見つけることができる。それらに関するリファレンスは、有効性を証明し、このような情報の公衆に対する普及を証明する。ここで使用されるように、用語活性剤は、健康維持に役立つように使用する候補物質または治療薬である任意の化合物または薬物に関するか、または治療用に設計される鉛化合物、あるいは薬剤に関する。このような化合物は低分子であることができ、小さな有機分子、ペプチド、ペプチド模倣薬、アンチセンス分子、抗体、抗体のフラグメント、組み替え抗体を含む。ここで使用されるように、生物活性は、化合物、組成物または他の混合物の生体内投与によりもたらされる化合物の生体内活性または生理学的反応に関する。従って、生物活性は、このような化合物、組成物または他の混合物の治療効果および薬学的活性を包含する。生物活性は、このような活性剤を使用または試験し意図される生体内系において観察できる。ここで使用されるように、用語評価するおよびそれらの文法的変化は、ポリペプチドの活性に関する絶対値を得るという意味、また、指数、割合、パーセンテージ、視覚および活性の程度を表す他の値を得るという意味の定性的決定および定量的決定を含むことを目的とする。評価は直接的であってもよく、間接的であってもよい。ここで使用されるように、用語エマルションは、二つの混合できない流体物質の安定懸濁液に関し、この場合において1つの流体液体などは、他の流体中に微粒子または小球として懸濁または分散している例えば、水中に分散したオイル、またはキャリヤ流体中に分散したシリコーン。ここで使用されるように、流体は、流れることができる任意の組成物に関する。従って、流体は、半固体、ペースト、溶液、水溶液、ゲル、ローション、クリームおよび他のこのような組成物の形態である組成物を包含する。ここで使用されるように、C1-Cxは、C1-C2、C1-C3C1-Cxを含む。ここで使用されるように、用語アルキルは、単独でまたは組み合わせた状態で、少なくとも1つの炭素原子を含有し、炭素原子間に二重結合または三重結合を有さない直鎖、分岐、または環状鎖に関する。ここで使用されるように、用語低級アルキルは、C1-C6アルキルに関する。ある実施態様において、アルキルは1~20個の炭素原子を含有する。ここに記載されるときはいつでも、1~20などの数値範囲は与えられた範囲における各整数に関し、例えば、1~20個の炭素原子は、アルキル基が1個の炭素原子のみ、2個の炭素原子、3個の炭素原子などを含むことができ、20個以下の炭素原子を含むことができる。一方で、用語アルキルはまた炭素原子の数値範囲が設定されていない場合も含む。ある実施態様において、アルキルは1~10個の炭素原子を含有する。ある実施態様に、アルキルは1~8個の炭素原子を含有する。アルキルは、C1-C4アルキルまたは同様の意味として表されることもできる。例えばC1-C4アルキルとして表される場合、1、2、3または4個の炭素原子を有するアルキルを表し、すなわち、アルキルは、メチル、エチル、プロピル、イソ-プロピル、n-ブチル、イソ-ブチル、secブチルおよびt-ブチルから選択される。従って、C1-C4は、C1-C2およびC1-C3アルキルを含む。アルキルは置換されていてもよく、未置換であってもよい。これらに限定されないが、アルキルは、メチル、エチル、プロピル、イソプロピル、ブチル、イソブチル、ターシャリーブチル、ペンチル、ヘキシル、エテニル、プロペニル、ブテニル、シクロプロピル、シクロブチル、シクロペンチルおよびシクロヘキシルを含み、これらは所望により置換される。ここで使用されるように、用語アルケニルは、単独でまたは組み合わせた状態で、少なくとも2個の炭素原子を含有し、および少なくとも1つの炭素-炭素二重結合アルケン基を含有するアルキルに関する。ある実施態様において、アルケニルは、所望により置換される。ここで使用されるように、用語アルキニルは、単独でまたは組み合わせた状態で、少なくとも2個の炭素原子を含有し、および少なくとも1つの炭素-炭素三重結合アルキン基を含有するアルキルに関する。ある実施態様において、アルキニルは、所望により置換される。ここで使用されるように、用語ハロまたはハロゲンは、7個の価電子有する周期表のVIIAグループにおける要素に関する。ハロゲンの例は、フッ素、塩素、臭素およびヨウ素を含む。ここで使用されるように、擬ハロまたは擬ハロゲンは、ハロゲン化物/ハロゲンに実質的に同じ挙動を示す化合物に関する。このような化合物は、ハロゲン化物/ハロゲンのように同じ方法で使用でき、同じ方法で処理できるX-、この場合Xはハロゲンであり、例えばCl、F、IまたはBrなどである。これらに限定されないが、擬ハロゲンは、シアニド、シアン酸塩、チオシアネート、セレノシアネート、トリフルオロメトキシ、トリフルオロメチルおよびアジドを含む。ここで使用されるように、ハロアルキルは、単独でまたは組み合わせた状態で、少なくとも1つの水素原子がハロゲン原子と置き換わったアルキルに関する。ある実施態様において、2個以上の水素原子はハロゲン原子と置き換えられ、ハロゲン原子は相互に全て同じである。このような実施態様のうちの幾つかは、全てのハロゲン原子は相互に同じではない。あるハロアルキルは、あらゆる炭素-炭素二重結合または炭素-炭素三重結合を含まない飽和ハロアルキルである。あるハロアルキルはハロアルケンであり、それは1個以上の炭素-炭素二重結合を含む。あるハロアルキルはハロアルキンであり、それは1個以上の炭素-炭素三重結合を含む。ある実施態様において、ハロアルキルは所望により置換される。任意に付与された置換基の数が指定されない場合例えばハロアルキル、1以上の置換基が存在できる。例えば、ハロアルキルは1以上の同一または異なるハロゲンを含むことができる。例えば、ハロアルキルはCF3、CHF2およびCH2Fの各置換基を含む。ここで使用されるように、用語ヘテロアルキルは、単独でまたは組み合わせた状態で、アルキルと1種以上のヘテロ原子を含有する基に関する。あるヘテロアルキルは、飽和ヘテロアルキルであり、炭素原子間に二重結合または三重結合を有さないものである。あるヘテロアルキルは、ヘテロアルケンであり、それは、少なくとも1つの炭素-炭素二重結合を含む。あるヘテロアルキルは、ヘテロアルキンであり、それは、少なくとも1つの炭素-炭素三重結合を有する。あるヘテロアルキルはアシルアルキルであり、この場合において、アルキル鎖内に1以上のヘテロ原子が存在する。これらに限定されないが、ヘテロアルキルの例はCH3C=OCH2-、CH3C=OCH2CH2-、CH3CH2C=OCH2CH2-、CH3C=OCH2CH2CH2-、CH3OCH2CH2-、CH3OC=OCH2-およびCH3NHCH2-を含む。ある実施態様において、ヘテロアルキルは所望により置換される。ここで使用されるように、用語ヘテロハロアルキルは、単独でまたは組み合わせた状態で、少なくとも1つの水素原子がハロゲン原子で置換されたヘテロアルキルに関する。ある実施態様において、ヘテロアルキルは所望により置換される。ここで使用されるように、用語環は、共有結合的に閉じられた構造に関する。例えば、環は、炭素環例えば、アリールおよびシクロアルキル、ヘテロ環例えば、ヘテロアリールおよび非芳香族ヘテロ環、芳香族例えば、アリールおよびヘテロアリールおよび非芳香族例えば、シクロアルキルおよび非芳香族ヘテロ環を含む。環は、所望により置換されてもよい。環は環系の部分を形成できる。ここで使用されるように、用語環系は、2以上の環に関し、この場合、2以上の環が結合される。用語結合は2以上の環が1以上の化学結合を共有する構造に関する。ここで使用されるように、用語ヘテロ環は、環を形成する少なくとも1つの原子が炭素原子であり、および環を形成する少なくとも1つの環がヘテロ原子である環に関する。ヘテロ環の環は、3、4、5、6、7、8、9、または9以上の原子により形成されてもよい。これらの原子の任意の数がヘテロ原子であることができるすなわち、環中の少なくとも1つの原子は炭素原子がもたらされるヘテロ環の環は、1、2、3、4、5、6、7、8、9、または9以上のヘテロ原子を含有できる。。ここで、ヘテロ環中における炭素原子の数が示される場合例えば、C1C6ヘテロ環、少なくとも1つの他の原子ヘテロ原子が環中に存在しなければならない。C1C6ヘテロ環などの意味はただ単に環中の炭素原子数に関し、環中の総原子数に関するものではない。ヘテロ環の環は、環中に更なるヘテロ原子を有するものと理解される。46員環のヘテロ環などの表記は、環を構成する原子の総数である。すなわち、少なくとも1つの原子が炭素原子であり、少なくとも1つの原子がヘテロ原子であり、残りの2~4個の原子が炭素原子またはヘテロ原子である、4、5または6員環である。2以上のヘテロ原子を含有するヘテロ環において、これらの2以上のヘテロ原子は同じであってもよく、相互に異なっていてもよい。ヘテロ環は、所望により置換できる。ヘテロ環へ結合することはヘテロ原子または炭素原子を介して行うことができる。これらに限定されないが、ヘテロ環の例を以下に示す:式中、W、X、YおよびZは独立して、ヘテロ原子を表す。各W、X、YおよびZは同じであってもよく、相互に異なっていてもよい。ここで使用するように、用語炭素環は、環に関し、この場合において、環を形成する原子は、炭素原子である。炭素環は3、4、5、6、7、8、9または9以上の炭素原子により形成できる。炭素環は所望により置換できる。ここで使用するように、ヘテロ原子は炭素または水素以外の原子に関する。ヘテロ原子は、主に独立して、酸素、硫黄、窒素およびリンから選択されるが、これらの原子に限定されない。2以上のヘテロ原子が存在する実施態様において、2以上のヘテロ原子は相互に全て同じであってもよく、または2以上のヘテロ原子のいくつかまたは全ては相互に異なっていてもよい。ここで使用されるように、二環式の環は、2つの環に関し、この場合、二つの環が結合している。二環式の環は、例えば、デカリン、ペンタレン、インデン、ナフタレン、アズレン、ヘプタレン、イソベンゾフラン、クロメン、インドリジン、イソインドール、インドール、インドリン、プリン、キノリジン、イソキノリジン、キノリン、フタラジン、ナフチリジン、キノキサリン、シノリン、プテリジン、イソクロマン、クロマンおよびそれらの種々の水素化誘導体。二環式の環は、所望により置換される。各環は、独立的に芳香族または非芳香族である。ある実施態様において、環は共に芳香族である。ある実施態様において、環は共に非芳香族である。ある実施態様において、1つの環は芳香族であり、1つの環は非芳香族である。ここで使用されるように、用語芳香族は、4n2π電子含有する非局在化π電子系を有する環であり、この場合において、nは整数である。芳香族環は、5、6、7、8、9、または9以上の原子により形成できる。芳香族環は、所望により置換できる。これらに限定されないが、芳香族基の例は、フェニル、テトラリニル、ナフタレニル、フェナンスレニル、アントラセニル、フルオレニル、インデニルおよびインダニルを含む。用語芳香族は、環形成炭素原子の1つを介して接続された、ベンゾノイド基、アリール、ヘテロアリール、シクロアルキル、非芳香族ヘテロ環、ハロ、ヒドロキシ、アミノ、シアノ、ニトロ、アルキルアミド、アシル、C1C6アルコキシ、C1C6アルキル、C1C6ヒドロキシアルキル、C1C6アミノアルキル、C1C6アルキルアミノアルキルスルフェニル、アルキルスルフィニル、スルファモイル、またはトリフルオロメチルから選択される1種以上の置換基を所望により有する。ある実施態様において、芳香族基は、パラ、メタおよびまたはオルト位置の1カ所以上にて芳香族環は置換される。これらに限定されないが、置換基を含有する芳香族基の例は、フェニル、3ハロフェニル、4ハロフェニル、3ヒドロキシフェニル、4ヒドロキシフェニル、3アミノフェニル、4アミノフェニル、3メチルフェニル、4メチルフェニル、3メトキシフェニル、4メトキシフェニル、4トリフルオロメトキシフェニル、3シアノフェニル、4シアノフェニル、ナフチルジメチルフェニル、ヒドロキシナフチル、ヒドロキシメチルフェニル、トリフルオロメチルフェニル、アルコキシフェニル、4モルホリン4イルフェニル、4ピロリジン1イルフェニル、4ピラゾリルフェニル、4トリアゾリルフェニル、および42オキソピロリジン1イルフェニルを含む。ここで使用されるように、用語アリールは、環ヘテロ原子を含有しない単環、二環式または三環式の芳香族系に関する。該系が単環ではない場合、用語アリールは、各付加的な環に関して、飽和形態ペルヒドロ形態または部分的に不飽和の形態例えば、ジヒドロ形態、またはテトラヒドロ形態、あるいは最大限の不飽和非芳香族形態を含む。ある実施態様において、用語アリールは、二つの環が芳香族である二環式の環および1つの環が芳香族である二環式の環に関する。アリールの例は、フェニル、ナフチル、アントラシル、インダニル、1、2ジヒドロナフチル、1、4ジヒドロナフチル、インデニル、1、4ナフトキノニルおよび1、2、3、4テトラヒドロナフチルを含む。アリール環は、3、4、5、6、7、8、9または9以上の炭素原子により形成できる。ある実施態様において、アリールは、3、4、5、6、7、8、9、10、11、12、13、14員の芳香族単環系、二環系、三環系に関する。ある実施態様において、アリールは、芳香族C3C9環に関する。ある実施態様において、アリールは、芳香族C4C8環に関する。アリール基は所望により置換されてもよい。ここで使用される、用語ヘテロアリールは、芳香族環に関し、この場合において、芳香族環を形成する少なくとも1つの原子がヘテロ原子である。ヘテロアリール環は、3、4、5、6、7、8、9または9以上の原子により形成される。ヘテロアリール基は、所望により置換される。これらに限定されないが、ヘテロアリール基は、1つの酸素または硫黄原子、または2つの酸素原子、または2つの硫黄原子、あるいは4個までの窒素原子、あるいは1つの酸素もしくは硫黄原子と2つまでの窒素原子を含有する芳香族C38ヘテロ環基、それらの置換物ならびにベンゾおよびビリド結合誘導体、例えば環形成炭素原子のうちの1つを介して結合したものを含む。ある実施態様において、ヘテロアリールは、オキサゾリル、イソオキサゾリル、オキサジアゾリル、チアゾリル、イソチアゾリル、ピリジニル、ピリダジニル、ピリミジナル、ピラジニル、インドリル、ベンズイミダゾリル、キノリニル、イソキノリニル、キナゾリニル、またはキノオキサリニルから選択される。ある実施態様において、ヘテロアリール基は、ピロリル、フラニルフリル、チオフェニルチエニル、イミダゾリル、ピラゾリル、123トリアゾリル、124トリアゾリル、13オキサゾリルオキサゾリル、12オキサゾリルイソオキサゾリル、オキサジアゾリル、13チアゾリルチアゾリル、12チアゾリルイソチアゾリル、テトラゾリル、ピリジニルピリジルピリダジニル、ピリミジニル、ピラジニル、123トリアジニル、124トリアジニル、135トリアジニル、1245テトラジニル、インダゾリル、インドリル、ベンゾチオフェニル、ベンゾフラニル、ベンゾチアゾリル、ベンズイミダゾリル、ベンゾジオキソリル、アシリジニル、キノリニル、イソキノリニル、キナゾリニル、キノキサニル、フタルアジニル、チエノチオフェニル、18ナフチリジニル、他のナフチリジニル、ペトリジニルまたはフェノチアジニルから選択される。ヘテロアリール基が1以上の環を含む場合、各付加的な環は、飽和形態ペルヒドロ形態または部分不飽和形態例えば、ジヒドロ形態またはテトラヒドロ形態または最大限の不飽和形態非芳香族基である。従って、用語ヘテロアリールは、2つの環が芳香族である二環式基、1つの環が芳香族である二環式の基を含む。このようなヘテロアリールの例は、3Hインドリニル、21Hキノリノニル、4オキソ14ジヒドロキノリニル、2H1オキソイソキノリル、12ジヒドロキノリニル、2HキノリニルNオキシド、34ジヒドロキノリニル、12ジヒドロイソキノリニル、34ジヒドロイソキノリニル、クロモニル、34ジヒドロイソキノクサリニル、43Hキナゾリノニル、4Hクロメニル、4クロマノニル、オキシノドリル、1234テトラヒドロイソキノリニル、1234テトラヒドロキノリニル、1H-23ジヒドロイソインドリル、23ジヒドロベンゾfイソインドリル、1234テトラヒドロベンゾgイソキノリニル、1234テトラヒドロベンゾgイソキノリニル、クロマニル、イソクロマノニル、23ジヒドロクロモノニル、14ベンゾジオキサニル、1234テトラヒドロキノキサリニル、56ジヒドロキノリル、56ジヒドロイソキノリル、56ジヒドロキノキサリニル、56ジヒドロキナゾリニル、45ジヒドロ1Hベンズイミダゾリル、45ジヒドロベンズオキサゾリル、14ナフトキノリル、5678テトラヒドロキノリニル、5678テトラヒドロイソキノリニル、5678テトラヒドロキノキサリニル、5678テトラヒドロキナゾリル、4567テトラヒドロ1Hベンズイミダゾリル、4567テトラヒドロベンズオキサゾリル、1H4オキサ15ジアザナフタレン2オニル、13ジヒドロイミジゾロ4、5ピリジン2オニル、23ジヒドロ14ジナフトキノニル、23ジヒドロ1Hピロール34bキノリニル、1234テトラヒドロベンゾb17ナフチリジニル、1234テトラヒドロベンズb16ナフチリジニル、1234テトラヒドロ9Hピリド34bインドリル、1234テトラヒドロ9Hピリド43bインドリル、23ジヒドロ1Hピロロ34bインドリル、1H-2345テトラヒドロアゼピノ34bインドリル、1H-2345テトラヒドロアゼピノ43bインドリル、1H-2345テトラヒドロアゼピノ45bインドリル、5678テトラヒドロ17ナフチリジニル、1234テトラヒドロ27ナフチリジニル、23ジヒドロ14ジオキシノ23bピリジル、23ジヒドロ14ジオキシノ23bピリジル、3,4ジヒドロ2H1オキサ46ジアザナフタレニル、4567テトラヒドロ3Hイミダゾ45cピリジル、67ジヒドロ58ジアザナフタレニル1234テトラヒドロ15ナフチリジニル、1234テトラヒドロ16ナフチリジニル、1234テトラヒドロ17ナフチリジニル、1234テトラヒドロ18ナフチリジニルまたは1234テトラヒドロ26ナフチリジニルを含む。ある実施態様において、ヘテロアリール基は所望により置換される。ある実施態様において、1以上の置換基はそれぞれハロ、ヒドロキシ、アミノ、シアノ、ニトロ、アルキルアミド、アシル、C16アルコキシ、C16アルキル、C16ハロアルキル、C16ヒドロキシアルキル、C16アミノアルキル、C16アルキルアミノ、アルキルスルフェニル、アルキルスルフィニル、アルキルスルフォニル、スルフォアモイルまたはトリフルオロメチルから選択される。これらに限定されないが、ヘテロアリール基の例は以下のものを含む:フラン、ベンゾフラン、チオフェン、ベンゾチオフェン、ピロール、ピリジン、インドール、オキサゾール、ベンゾオキサゾール、イソオキサゾール、ベンズイソオキサゾール、チアゾール、ベンゾチアゾール、イソチアゾール、イミダゾール、ベンズイミダゾール、ピラゾール、インダゾール、テトラゾール、キノリン、イソキノリン、ピリダジン、ピリミジン、プリンおよびピラジン、フラザン、1、2、3オキサジアゾール、1、2、3チアジアゾール、1、2、4チアジアゾール、トリアゾール、ベンゾトリアゾール、プテリジン、フェノキサゾール、オキサジアゾール、ベンゾピラゾール、キノリジン、シンオリン、フタラジン、キナゾリン、およびキノキサリンの未置換およびモノまたはジ置換誘導体。ある実施態様において、置換基は、ハロ、ヒドロキシ、シアノ、OC16アルキル、C16アルキル、ヒドロキシC16アルキル、およびアミノC16アルキルである。ここで使用するように、用語アリールアルキルは、単独または組み合わせた状態で、所望により置換できるアリールで置換されたアルキルに関する。ここで使用するように、用語非芳香族環は、非局在化4n2π電子系を有さない環に関する。ここで使用されるように、用語シクロアルキルは、非芳香族環を含有する基に関し、この場合において、環を形成する原子のそれぞれは炭素原子である。シクロアルキルは、3、4、5、6、7、8、9、またはそれ以上の炭素原子により形成できる。シクロアルキルは、所望により置換される。ある実施態様において、シクロアルキルは、1位所の不飽和結合を含有する。これらに限定されないが、シクロアルキルの例は、シクロプロパン、シクロブタン、シクロペンタン、シクロペンテン、シクロペンタジエン、シクロヘキサン、シクロヘキセン、1、3シクロヘキサジエン、1、4シクロヘキサジエン、シクロヘプタンおよびシクロヘプテンを含む。ここで使用されるように、用語ヘテロアリールアルキルは、単独または組み合わせた状態で、所望により置換できるヘテロアリールで置換されたアルキルに関する。ここで使用されるように、それ自身により表され、数字または文字表記を伴わない置換基Rは、アルキル、シクロアルキル、アリール、ヘテロアリール環炭素を介して結合したものおよび非芳香族ヘテロ環環炭素を介して結合したものから選択される置換基に関する。ここで使用されるように、用語エステルは、式RnCOOR’を有する化学部分であり、RおよびR’は、それぞれ独立して、アルキル、シクロアルキル、アリール、ヘテロアリール環炭素を介して結合したものおよび非芳香族ヘテロ環環炭素を介して結合したものから選択され、この場合において、nは0または1である。ここで使用するように、用語アミドは、式RnCONHR’またはRnNHCOR’を有する化学部分であり、RおよびR’は、それぞれ独立して、アルキル、シクロアルキル、アリール、ヘテロアリール環炭素を介して結合したものおよび非芳香族ヘテロ環環炭素を介して結合したものから選択され、この場合において、nは0または1である。ある実施態様において、アミドはアミノ酸またはペオウチドであることができる。他に記載のない限り、用語所望により置換されるは、なし、1または1以上の水素原子が1種以上の基でそれぞれ置き換えられている基に関し、それぞれ、アルキル、シクロアルキル、アリール、ヘテロアリール、ヒドロキシ、アルコキシ、ハロ、カルボニル、アジド、オキソ、シアノ、シアナト、カルボキシ、イソシアナト、チオシアナト、イソチオシアナト、ニトロ、シリル、およびモノおよびジ置換アミノ基からそれぞれ選択される。ここで使用するように、用語親水性は、水を付着、吸着または吸収するための親和性を有することである。親水性部分は、水に容易に溶解する傾向があり、脂肪に溶解しない場合が多い。これらに限定されないが、親水性部分の例は、ヒドロキシル、ヒドロキシアルキル、アルコキシメトキシ、エトキシフェノール、カルボン酸およびそれらの塩、カルボン酸のメチルおよびエチルエステル、アミドアミノ、アミノアルキル、シアノ、アンモニウム塩、モノアルキル置換アミノ基、ジアルキル置換アミノ基、スルホニウム塩、ホスホニウム塩、ポリアルキレングリコール類例えば、ポリエチレングリコール、およびポリプロピレングリコール、エポキシ基、アクリレート、スルホンアミド、ニトロ、グアニジウム、アミネート、アクリルアミドおよびピリジウム気、ポリオキシアルキレン気、グルコシド基、ポリグルコシド基、およびグリシダル、イソシアナト、およびグリシダルアルキル基を含む。ここで使用されるように、用語疎水性は、親和性を欠くものに関し、撥水、水を吸着または吸収することに欠如するものに関する。疎水性部分は、水に容易に溶解せず、脂肪に可溶であることが多く、一般的に非極性である。これらに限定されないが、疎水性基は、炭化水素、例えばアルカン、アルケン、アルキン、シクロアルカン、シクロアルケン、シクロアルキン、ハロアルカン、ハロアルケン、ハロアルキンなど、芳香族炭化水素、例えば、アリール、アリールアルキル、ヘテロアリール、ヘテロアリールアルキルなど、ある種の飽和または不飽和ヘテロ環、脂肪、ステロイド、ステロール、例えば、コレステロールなど、テルペン、および疎水性の天然および非天然αアミノ酸バリン、ロイシン、イソロイシン、メチオニン、フェニルアラニン、αアミノイソ酪酸、アロイソロイシン、チロシンおよびトリプトファンを含むを含む。ここで使用されるように、用語シリコーンおよびシロキサンは同意語である。ここで使用されるように、用語シロキサンは、シリコーンと酸素原子が交互に存在するものを含む化合物の分類に関し、炭素および水素原子を含有できる。シロキサンは、シリコーン酸素骨格の繰り返しを含有し、シリコ-ン炭素結合によりシリコーン原子のかなりの割合に対して有機基R5が付着したものを含むことができる。商用のシリコーンにおいて、多くのR5基はメチルであり;長鎖アルキル、フルオロアルキル、フェニル、ビニルおよび少数の他の基は、特定の目的に応じて置換され得る。R5基のいくつかは、また、水素、塩素、アルコキシまたはアルキルアミノであることができる。これらのポリマーは、充填剤、添加剤、および溶媒と組み合わされ、その結果、シリコーンとして分類される製品になる。KirkOthmerEncyclopediaofPolymerScienceandTechnology、15巻、JohnWileySons、Inc、ページ204209、234265参照し、参照することにより本願に組み込まれる。シロキサンは、種々の分子量の、直鎖、環状、分岐または架橋構造を有し、および、実質的に、シリコーン原子が酸素原子により相互に架橋された繰り返し構造シロキサン結合SiOSiに基づき、所望により置換され、置換基が炭素原子を介してシリコーン原子に架橋できるオルガノシリコーンポリマーまたはオリゴマーを含む。ここで使用されるように、用語ポリシロキサンは、シロキサンまたはシロキサンユニットを含むポリマー材料に関し、この場合において、Si原子は、アルキルまたはアリール置換基を含むことができる。例えば、RS2SiOn式中、RSはメチルであるを含むポリマーは、メチルシロキサンまたはジメチルシロキサンとして既知である。ここで使用されるように、用語シクロシロキサンは、環状シロキサンに関する。ここで使用されるように、用語溶媒は、他の化合物または溶質を可溶化溶解、混和させるなどの可能な化合物に関する。これらに限定されないが、溶媒の例は、水、一価アルコール、例えば、メタノール、エタノール、二価アルコール例えば、エチレングリコール、およびプロピレングリコール、三価アルコール例えば、トリメチロールプロパンおよびグリセロール、四価アルコールペンタエリトチトール、六価アルコール例えば、ソルビトール、アルケン例えばヘキサンなどの炭化水素、アルケンおよびアルキン、エーテル、エステル、ケトン、オイル、極性または非極性溶媒、およびシリコーン流体例えば、シリコーン原子に対する有機基結合を介するヒドロキシル基を有する有機ケイ素化合物を含む。ここで使用されるように、パーティションは、2つの混合しない溶媒または材料の間で、材料、例えば界面活性剤などの相互作用または分布に関する。ここで使用されるように、熱安定性は、昇温に曝すことまたは熱加工に耐えられる材料の能力に関し、1以上の感応特性を失わないものである。ここで使用されるように、抗菌剤は、配合物、例えば化粧品、パーソナルケア、紙または繊維製品などにおいて使用するのに適当な分子または化合物に関し、微生物の増殖を減らすまたは増殖させないものである。例えば、US特許3202514、3202524および3915889参照。これらに限定されないが、抗菌剤の例は、ソルビン酸およびその塩、例えば、カルシウムソルベート、ナトリウムソルベート、およびカリウムソルベートなど、および安息香酸およびその塩、例えば、安息香酸カルシウム、安息香酸ナトリウムおよび安息香酸カリウムなど、ナタマイシン、ピマルシン、ナイシン、およびプロピオン酸およびその塩を含む。ここで使用されるように、レオロジーは、圧力、包括的な弾性、粘度および可撓性の影響下での、形態における変化または流動性の変化に関する研究である。例えば、液体が応力に曝される場合、それらは、不可逆的に変形され流動する。この流動の測定は、粘度の測定である。ここで使用されるように、せん断速度は、液体実験により実験されたせん断力に関する。それらの測定における単位は秒の逆数sec-1である。ここで使用されるように、せん断応力は、せん断作用をもたらすのに要求される単位面積あたりの力に関する。それらの測定における単位はdyne/平方センチメートルdynes/cm2である。ここで使用されるように、粘度は流体のレジストフローする傾向に関し、せん断応力により割られるせん断応力として定義される。粘度測定の各単位は、ポイズである。1sec-1のせん断速度をもたらす一平方センチメートルあたり1dynのせん断応力を要求する材料は、1ポイズの粘度を有するか、100センチポイズの粘度を有する。粘度測定は、パスカル-秒Pasで表すことができ、またはミリ-パスカル-秒mPasで表すことができ、それは国際規格の単位であり、メートル法で好ましく使用される場合がある。1パスカル-秒は、10ポイズに等しく;1ミリ-パスカル-秒は、1センチポイズcPに等しい。非理想液体が、せん断速度、せん断応力および温度の異なる試験条件に対して異なる粘度値を有するので、粘度の測定に使用される条件を提供すべきである。ここで使用されるように、流体は、せん断応力に曝された場合に連続変形に曝される物質に関する。ここで使用される用に、ニュートン流体またはニュートンフローを有する流体は、流体が、流体におけるせん断と無関係のものに関する。ニュートン流体の例は、鉱物油、水およびモラスである。ここで使用されるように、擬塑性流体は、せん断と共にその衝突が変化する粘度を有し、せん断速度が増加する場合に明確な流体でありその結果せん断応力が漸進的に減少するか、またはせん断の増加と共に粘度が小さくなるものである。ここで使用されるように、用語接触するは、二以上の物質を十分に近接させることであり、それにより相互に作用できる。ある実施態様において、接触は例えば試験管、ペトリ皿などの容器内でもたらすことができる。ある実施態様において、接触は、さらなる材料の存在下で行うことができる。ある実施態様において、接触は、細胞の存在下で行うことができる。このような実施態様のうちの幾つかにおいて、接触できる材料の1種以上は、細胞内に存在する。細胞は生きていてもよく、死んでいてもよい。細胞は損傷してもよく、損傷していなくてもよい。ここで使用されるように、分子の誘導体は、分子の変性種または分子から誘導される化合物である。ここで使用されるように、分子の類似物は、他の化合物と同様の科学特性および同様の構造を有する化合物に関するが、要素または基における変化により区別され、例えば、側鎖の修飾、1以上の原子または置換基の置きかえ、または1以上の置換基の付加などにより相違するものである。ここで使用されるように、用語トリグリセリドは、3つの脂肪酸分子と結合したグリセロールから構成される脂質または中性脂肪を意味する。ここで使用されるように、組合せは、2以上のものの間における任意の会合に関する。会合は空間的であってもよく、または常套の目的のために2以上の物質を使用することに関する。ここで使用されるように、組成物は、2以上の生成物または化合物の任意の混合物に関する例えば、試薬、モジュレーター、レギュレーターなど。それは溶液、懸濁液、液体、粉末、ペースト、水溶性配合物もしくは非水溶性配合物またはそれらの任意の組合せであることができる。ここで使用されるように、製品は、製造販売される製品である。この出願を介して使用されるように、この用語は、梱包物品中に含まれるここで記載された経皮的なドラッグデリバリー組成物を包含することを目的とする。ここで使用されるように、キットは、物質または成分が使用のための所望による説明書と共にパッケージされたものおよび/または試薬および組み合わせて用いる装置の組合せに関する。ここで使用されるように、動物は、これらに限定されないが、任意の動物を含み、人間、ゴリラおよびサルを含む霊長類、齧歯動物、例えば、ネズミおよびラットなど、鳥類、例えば鳥など、反すう動物、例えばヤギ、ウシ、シカ、羊など、羊様、例えば、ブタ、他の動物を含む。人間以外の動物は予定される動物として人間を除く。ここで使用されるように、単数形のaanおよびtheは、他に明確な記載のない限り複数の指示対象を含む。ここで使用されるように、範囲および量は具体的な値または範囲の約として表される。約は、また正確な量を含むことを目的とする。ここで、約5パーセントは、約5パーセントおよび5パーセントを含む。約は、用途または意図する目的に関する典型的な実験誤差を意味する。ここで使用されるように、所望または所望によるは、以降に記載される事項または現象が生じるまたは生じないことを意味し、および記載は事項または現象が生じる場合と生じない場合を含む。例えば、所望により置換された基は、基が未置換であることまたは置換されたことを含む。ここで使用されるように、任意の保護基、アミノ酸、または他の化合物に関する省略は、他に記載のない限り、それらの通常の使用、認められている省略、または生物科学用語におけるIUPAC-ICB委員会例えば、Biochem、111726参照に従う。ここで使用されるように、用語サンプルは、任意の組成物に関し、この場合において、測定されるまたは試験される分子または材料を含む液体、気体または固体に関する。サンプルは、水溶液またはバッファー溶液であってもよく、または任意の人為的に導入された化合物から構成されてもよく、および核酸を含有してもしなくてもよく、アミノ酸またはペプチドであってもよい。サンプルは、生物学的サンプル、例えば、任意の有機体または細胞から得られる、生物学的流体、または生物学的ティシュ、または有機体またはウイルス粒子、またはそれらの一部から得られるものであってもよい。ここで使用されるように、用語硬質金属は、冶金文献において硬質金属と称される材料の分類の任意のものに関し、一般に、Co、Ni、またはFe、あるいはそれらの合金などの金属のバインダーを用いることによる、周期表のIV、VまたはVi属の金属のカーバイド、ニトリド、ホウ化物またはケイ化物を焼結して得られたモノに関する。硬質金属は、重金属、例えば、タングステン、タンタル、ウラニウム、ニオビウム、チタニウム、およびジルコニウムの耐火性化合物であり、特に、これらの金属のカーバイド、ニトリド、ケイ化物、酸化物、およびホウ化物である。硬質金属は、硬い耐火性化合物であり、このことは硬質金属として冶金家に既知の全てのグループに当てはまる。これらの材料は、一般に、適当なマトリックス金属、例えば鉄群金属、すなわち、鉄、コバルトまたはニッケルにより結合した微粒子形態で調製される。硬化した鋼鉄も硬質金属と認められる。ここで使用されるように、用語軟質金属は、鋼鉄の弾性係数よりも十分に低い弾性係数を有する金属に関する。常套の軟質金属の例は、アルミニウム、亜鉛、鉛、銅、銅合金、アルミニウム合金、銅-スズ合金および鉛-スズ合金を含む。ここで使用されるように、サブユニットaは、ここで提供される式Iのポリマー化合物サブユニット部分に関し、それはa回繰り返される。式Iの各サブユニットaは、以下の構造を有する:式中、例えば、R4の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3個以上のSi原子を有するシクロシロキサン、および3個以上のSi原子を有する置換シクロシロキサンの中から選択され;R5の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中から選択され;aは1~50であり、wは0~10である。ここで使用されるように、サブユニットbは、ここで提供される式Iのポリマー化合物サブユニット部分に関し、それはb回繰り返される。式Iの各サブユニットbは、以下の構造を有する:式中、例えば、R6の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中から選択され;R7の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3個以上のSi原子を有するシクロシロキサン、および3個以上のSi原子を有する置換シクロシロキサンから選択され;bは1~50であり、yは0~10である。ここで使用されるように、サブユニットqは、ここで提供される式Iのポリマー化合物サブユニット部分に関し、それはq回繰り返される。式Iの各サブユニットqは、以下の構造を有する:式中、例えば、R4の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3個以上のSi原子を有するシクロシロキサン、および3個以上のSi原子を有する置換シクロシロキサンの中から選択され;R5の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中から選択され;R6の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中から選択され;R7の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3以上のSi原子を有するシクロシロキサン、および3以上のSi原子を有する置換シクロシロキサンから選択され;aは1~50であり、bは1~50であり、wは0~10であり、yは0~10である。B.シリコーン有機置換ポリシロキサンを含むシリコーンまたはシロキサンは、当該技術分野において既知である。これらは、ジメチルポリシロキサン、メチルフェニルポリシロキサン、環状シリコーン、およびアミノ-、脂肪酸-、アルコール-、ポリエーテル-、エポキシ-、フッ素-、グリコシド-および/またはアルキル-変性シリコーン化合物を含み、それらは室温で液体または樹脂形態であることができ、直鎖ポリシロキサン、ジメチコン例えばダウコーニング200流体、ジメチコノール、環状シリコーン流体、シクロペンタシロキサン例えばダウコーニング345流体、フェニルトリメチコン例えばダウコーニング556流体、およびジメチコンであることができ、それらは、200~300ジメチルシロキサン単位の平均鎖長を有するジメチコンと水素化シリケートの混合物である。当該技術分野において既知のシリコーンの詳細な概説は、Todd等のCosmToil9127を参照。オルガノポリシロキサン流体は既知の潤滑剤である。これらのポリマーの多くが効果的な潤滑剤として機能するが、添加剤、例えば塩化ホスフィットおよび塩化ホスホネート添加剤を、優れた耐摩耗特性をもたらすのに含ませなければならない。任意の塩化ホスフィットまたはホスホネートが使用されるが、最も多くのシリコーン潤滑剤に使用されるものは、tris-クロロエチルホスフィットおよびbis-クロロエチルクロロエチル-ホスホネートである。tris-クロロエチルホスフィットは、時間と共にbis-クロロエチルクロロエチル-ホスホネートに変化し、この時点で、2つの化合物は相互に平衡であるという理論に注目すべきである。これらの2つの化合物は最も効果的な軟質金属、例えば銅、真ちゅう、または青銅に関する先行技術におけるシリコーン潤滑剤用の最も効果的な耐摩耗特性添加剤であることが見いだされている。シリコーン潤滑剤の軟質金属用の相当な耐摩耗特性をもたらすホスフィットまたはホスホネートに関する先行技術におけるオルガノポリシロキサンポリマーの100重量部あたり、一般に、少なくとも0.01重量部またはそれ以上の塩化ホスフィットまたはホスホネートが必要とされる。塩化ホスフィットおよびホスホネートは商業的に入手できる。ジメチルポリシロキサンは、一般的な潤滑剤であるが、鋼鉄摺動面の鋼鉄を潤滑させるのに使用する場合、乏しい耐摩耗特性を有する。フルオロシリコーン、例えば、トリフルオロ-プロピリンエチルポリシロキサンなどは、鋼鉄上の鋼鉄を潤滑させるのにより良好な潤滑剤であるが、アルミニウムおよび真ちゅう上で鋼鉄を潤滑において乏しい潤滑性を示す。従って、フルオロシリコーン流体は、鋼鉄における鋼鉄の潤滑に加えてまたは鋼鉄における鋼鉄以外の金属表面の潤滑性要求環境において使用が限定されることが分かる。C化合物の詳細ここで紹介されるポリシロキサンは、少なくとも1つのシクロシロキサン置換基を含む。シクロシロキサン置換基は、酸素の化学的影響および熱ならびにせん断に起因する機械的分解から直鎖ポリシロキサン骨格を保護する。置換度すなわち、シクロシロキサン置換基の数を変化させ、ポリマーの粘度を変化させることができ、例えば、高い沸点と所望の粘度を有するポリシロキサンを提供できる。ある実施態様において、より高い数のシクロシロキサン置換基は、ポリマーのより大きい酸化および熱安定性をもたらすことが見いだされている。ある実施態様において、シクロシロキサン置換基に加えて、アリールまたはハロアルキル置換基をポリシロキサンに含むことができる。アリールおよび/またはハロアルキル置換基は、向上した熱および/または酸化安定性を有するポリマーをもたらすことができる。従って、ここで提供されるシクロシロキサン-置換ポリシロキサンは、優れた熱安定性、潤滑性、粘性、および酸化安定性を示す。ここで提供されるような少なくとも1つのシクロシロキサン置換基を含むポリシロキサンは、向上した熱安定性、酸素および酸化に対する耐性を示し、ならびに、金属、ガラス、プラスチック、繊維製品、革および紙を含む多くの表面上で良好な膜形成能を示す。少なくとも1つのシクロシロキサン置換基を含む、ここで提供される置換されたポリシロキサンは、良好な硬質金属および軟質金属潤滑特性を示し、耐摩耗性を示し、耐摩耗性をもたらすために塩化ホスフィットおよび塩化ホスホネート添加剤などの添加剤の添加を必要としない。ここで提供されるシクロシロキサン置換ポリシロキサンは、軟質金属および硬質金属用を潤滑させるための潤滑剤として使用する場合に、向上した潤滑特性および耐摩耗性を示す。ポリシロキサン上に置換される1以上のシクロシロキサンの存在は、例えば、フルオロシリコーンと比較して、真ちゅう上の鋼鉄に改良された耐摩耗特性をもたらし、シクロシロキサン置換ポリシロキサンの熱安定性を増加させ、その結果、種々の金属の高温潤滑に適当なシクロシロキサン置換ポリシロキサンを提供し、および機械装置の潤滑に理想的である。少なくとも1つのシクロシロキサン置換基を含む、ここで提供される置換ポリシロキサンは、良好な硬質金属および軟質金属潤滑特性を示し、耐摩耗特性を示し、および耐摩耗性をもたらすために塩化ホスフィットおよび塩化ホスホネート添加剤などの添加剤の添加を必要としない。これらの添加剤は、ここで提供されるシクロシロキサン置換ポリシロキサンを含む配合物において含まれてもよいが、必要とされない。ポリシロキサン上の1以上のシクロシロキサン置換基の存在は、例えば、フルオロシリコーンと比較して、真ちゅう上の鋼鉄に改良された耐摩耗特性をもたらし、シクロシロキサン置換ポリシロキサンの熱安定性を増加させ、その結果、種々の金属の高温潤滑に適当なシクロシロキサン置換ポリシロキサンを提供する。ここで提供されるシクロシロキサン置換ポリシロキサンは、優れた熱安定性、潤滑性、粘性および酸化安定性ならびに高い圧縮性を示すので、それらは、特に油圧油として有用である。ここで提供されるシクロシロキサン置換ポリシロキサンは、良好な消泡活性、水の透過を防ぐ膜形成を示すので、撥水剤として使用できる。ある実施態様において、ここで提供されるシクロシロキサン置換ポリシロキサンは、繊維製品または皮革および形成された膜に施すことにより、極めて良好な撥水性、ドレープおよび手触りを示すことができる。ある基板において、ここで提供されるシクロシロキサン置換ポリシロキサンにより形成された膜は、他の基板と比べてある基板に対する選択的な接着性を示す。従って、ある実施態様において、ここで提供されるシクロシロキサン置換ポリシロキサンは、離型剤として使用でき、または第1基板に対する第2基板の接着を避けるまたは減少させるのに第1基板に施される離型コーティングとして使用できる。パーソナルケアおよび化粧品用途において、ここで提供されるシクロシロキサン置換ポリシロキサンは、ドライ-ダウンにおいて滑らかな絹のような感触を提供する。1.式Iのシクロシロキサン-置換ポリシロキサン提供されるものは、式Iの置換ポリシロキサンである:式中、R1およびR2は、相互に独立してC1-C20アルキルおよび置換C1-C20アルキルの中から選択され;R3は、C1-C20アルキル、置換C1-C20アルキル、C3-C20シクロアルキル、置換C3-C20シクロアルキル、3個以上のSi原子を有するシクロシロキサン、および3個以上のSi原子を有する置換シクロシロキサンの中から選択され;R4の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3個以上のSi原子を有するシクロシロキサン、および3個以上のSi原子を有する置換シクロシロキサンの中から選択され;R5の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中から選択され;R6の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、およびブチル化アリールオキシプロピルの中から選択され;R7の各存在は、独立して、C1-C20アルキル、置換C1-C20アルキル、C1-C20ハロアルキル、置換C1-C20ハロアルキル、C6-C20アリール、置換C6-C20アリール、C6-C20ヘテロアリール、置換C6-C20ヘテロアリール、3個以上のSi原子を有するシクロシロキサン、および3個以上のSi原子を有する置換シクロシロキサンから選択され;R8およびR9は、相互に独立してアルキルおよび置換アルキルの中から選択され;R10は、アルキル、置換アルキル、シクロアルキル、置換シクロアルキル、3以上のSi原子を有するシクロシロキサン、および3個以上のSi原子を有する置換シクロシロキサンの中から選択され;aは1~50から選択され、bは1~50から選択され、qは2~50から選択され、wは0~10から選択され、yは0~10から選択され、ただし、b=1の場合R7はシクロシロキサンである。式Iの化合物は、例えば、少なくとも1つの置換基qのR4およびR7にて、少なくとも1つの非末端の所望により置換されたシクロシロキサン置換基を含む。シクロシロキサンは少なくとも3個のSi原子を有する。ある実施態様において、シクロシロキサンは、シクロヘプタシロキサン、シクロヘキサシロキサン、シクロペンタシロキサン、シクロテトラシロキサンおよびシクロトリシロキサンから選択される。ある実施態様において、シクロシロキサンは、デカメチルシクロペンタシロキサン、ドデカメチルシクロヘキサシロキサン、テトラデカメチルシクロヘプタシロキサン、オクタメチルシクロテトラシロキサン、デカメチルシクロペンタシロキサン、ドデカメチルシクロヘキサシロキサンおよびテトラデカメチルシクロヘプタシロキサンを含む。シクロシロキサンは置換されてもよく、未置換であってもよい。ある実施態様において、シクロシロキサンは、ハロゲン、ヒドロキシ、C1-C6アルキル、C1-C6アルコキシル、C1-C6ハロアルキル、C1-C6ヘテロアルキル、C3-C10アリール、C3-C10ヘテロアリール、およびハロゲンもしくはC1-C6ハロアルキルで置換されたC3-C10アリールから選択される基で置換される。ある実施態様において、R1は、所望により置換されたC1-C10アルキルの中から選択される。ある実施態様において、R1は、所望により置換されたC1-C6アルキルの中から選択される。ある実施態様において、R1は、所望により置換されたC2-C10アルキルの中から選択される。ある実施態様において、R1は、メチル、エチル、プロピル、ブチル、ペンチル、ヘキシル、ヘプチル、オクチル、ノニルおよびデシルの中から選択される。ある実施態様において、R1は、ハロゲン、ヒドロキシル、C1-C6アルコキシル、C1-C6ハロアルキル、C1-C6ヘテロアルキル、C3-C10アリール、C3-C10ヘテロアリールから選択される1以上の置換基で置換されたC1-C10アルキルの中から選択される。ある実施態様において、R2は、所望により置換されたC1-C10アルキルの中から選択される。ある実施態様において、R2は、所望により置換されたC1-C6アルキルの中から選択される。ある実施態様において、R2は、所望により置換されたC2-C10アルキルの中から選択される。ある実施態様において、R2は、メチル、エチル、プロピル、ブチル、ペンチル、ヘキシル、ヘプチル、オクチル、ノニルおよびデシルの中から選択される。ある実施態様において、R2は、ハロゲン、ヒドロキシル、C1-C6アルコキシル、C1-C6ハロアルキル、C1-C6ヘテロアルキル、C3-C10アリール、C3-C10ヘテロアリールの中から選択される1以上の置換基で置換されたC1-C10アルキルから選択される。ある実施態様において、R3は、所望により置換されたC1-C10アルキル、所望により置換されたC3-C20シクロアルキル、および、3個以上のSi原子を有する所望により置換されたシクロシロキサンの中から選択される。ある実施態様において、R3は、所望により置換されたC1-C10アルキル、所望により置換されたC3-C10シクロアルキルおよび、3個以上のSi原子を有する所望により置換されたシクロシロキサンの中から選択される。ある実施態様において、R3は、所望により置換されたC2-C10アルキル、所望により置換されたC3-C20シクロアルキルおよび、3個以上のSi原子を有する所望により置換されたシクロシロキサンの中から選択される。ある実施態様において、R3は、所望により置換されたC1-C6アルキル、所望により置換されたC3-C10シクロアルキルおよび、3個以上のSi原子を有する所望により置換されたシクロシロキサンの中から選択される。ある実施態様において、R3は、所望により置換されたC1-C10アルキルの中から選択される。ある実施態様において、R3は、所望により置換されたC1-C6アルキルの中から選択される。ある実施態様において、R3は、所望により置換されたC2-C10アルキルの中から選択される。ある実施態様において、R3は、メチル、エチル、プロピル、ブチル、ペンチル、ヘキシル、ヘプチル、オクチル、ノニルおよびデシルから選択される。ある実施態様において、R3は、所望により置換されたC3-C10シクロアルキルの中から選択される。ある実施態様において、R3は、所望により置換されたC3-C6シクロアルキルの中から選択される。ある実施態様において、R3は、所望により置換されたC6-C10シクロアルキルから選択される。ある実施態様において、R3は、少なくとも4個のSi原子を有する所望により置換されたシクロシロキサンから選択される。ある実施態様において、R3は、3、4、5、6、7、8、9、10、11、12、13、14、15、16、17、18、19または20個のSi原子を有する所望により置換されたシクロシロキサンである。ある実施態様において、1以上のR3は、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、O-カルバミル、N-カルバミル、Oチオカルバミル、Nチオカルバミル、Cアミド、Nアミド、S-スルホンアミド、Nスルホンアミド、アジド、ジアゾ、イミノ、ホルミルアミノ、フルオロ、ヨード、オキソ、シアノ、シアナト、カルボキシ、Cトリハロメタン-スルホニル、Oカルボキシ、イソシアナト、チオシアナト、イソチオシアナト、ニトロ、シリル、ならびにモノ-およびジ-置換アミノ基およびアミノ基から選択される1以上の部分で置換されたシクロシロキサンである。ある実施態様において、R3は、ハロゲン、ヒドロキシル、C1-C6アルコキシル、C1-C6ハロアルキル、C1-C6ヘテロアルキル、C3-C10アリールおよびC3-C10ヘテロアリールから選択される1以上の部分で置換されたシクロシロキサンである。ある実施態様において、各サブユニットaにおけるR4は、独立して、所望により置換されたC1-C10アルキル、所望により置換されたC2-C10ハロアルキル、所望により置換されたC6-C20アリール、所望により置換されたC6-C20ヘテロアリール、3個以上のSi原子を有するシクロシロキサン、および3個以上のSi原子を有する置換されたシクロシロキサンの中から選択される。ある実施態様において、各サブユニットaにおけるR4は、独立して、所望により置換されたC1-C10アルキル、所望により置換されたC1-C10ハロアルキル、所望により置換されたC6-C20アリールおよび所望により置換されたC6-C20ヘテロアリールから選択される。ある実施態様において、各サブユニットaにおけるR4は、独立して、C1-C10アルキル、C1-C10ハロアルキル、C6-C20アリールおよびC6-C20ヘテロアリールから選択される。ある実施態様において、各サブユニットaにおけるR4は、独立して、C1-C10アルキル、C1-C10ハロアルキル、C6-C20アリールおよびC6-C20ヘテロアリールの中から選択され、アルキル、ハロアルキル、アリールおよび/またはヘテロアリールの1以上は、ハロゲン、ヒドロキシル、C1-C6アルキル、C1-C6アルコキシル、C1-C6ハロアルキル、C1-C6ヘテロアルキル、C3-C10アリールおよびC3-C10ヘテロアリールから選択される1以上の置換基で置換される。ある実施態様において、各サブユニットaにおけるR4は、独立して、所望により置換されたC1-C10アルキル、所望により置換されたC1-C10ハロアルキル、所望により置換されたC6-C18アリールおよび所望により置換されたC6-C18ヘテロアリールから選択される。ある実施態様において、各サブユニットaにおけるR4は、独立して、所望により置換されたC1-C10アルキル、所望により置換されたC1-C10ハロアルキル、所望により置換されたC6-C12アリールおよび所望により置換されたC6-C12ヘテロアリールから選択される。ある実施態様において、各サブユニットaにおけるR4は、独立して、所望により置換されたC2-C8アルキル、所望により置換されたC1-C10ハロアルキル、所望により置換されたC6-C12アリールおよび所望により置換されたC6-C12ヘテロアリールから選択される。ある実施態様において、各サブユニットaにおけるR4は、独立して、所望により置換されたC2-C10アルキル、所望により置換されたC2-C10ハロアルキル、所望により置換されたC6-C12アリールおよび所望により置換されたC6-C12ヘテロアリールから選択される。ある実施態様において、各サブユニットaにおけるR4は、独立して、所望により置換されたC1-C10アルキルから選択される。ある実施態様において、各サブユニットaにおけるR4は、独立して、所望により置換されたC1-C6アルキルから選択される。ある実施態様において、各サブユニットaにおけるR4は、独立して、所望により置換されたC2-C10アルキルから選択される。ある実施態様において、各サブユニットaにおけるR4は、独立して、メチル、エチル、プロピル、ブチル、ペンチル、ヘキシル、ヘプチル、オクチル、ノニルおよびデシルの中から選択される。ある実施態様において、各サブユニットaにおけるR4は、独立して、所望により置換されたC1-C10ハロアルキルの中から選択される。ある実施態様において、各サブユニットaにおけるR4は、独立して、所望により置換されたC1-C6ハロアルキルの中から選択される。ある実施態様において、各サブユニットaにおけるR4は、独立して、所望により置換されたC2-C10ハロアルキルから選択される。ある実施態様において、1以上のR4はトリフルオロプロピルである。ある実施態様において、各サブユニットaにおけるR4は、独立して、所望により置換されたC6-C18アリールの中から選択される。ある実施態様において、各サブユニットaにおけるR4は、独立して、所望により置換されたC6-C12アリールから選択される。ある実施態様において、各サブユニットaにおけるR4は、独立して、所望により置換されたC6-C10アリールの中から選択される。ある実施態様において、1以上のR4は所望により置換されたフェニルである。ある実施態様において、各サブユニットaにおけるR4は、独立して、所望により置換されたC6-C18ヘテロアリールの中から選択される。ある実施態様において、各サブユニットaにおけるR4は、独立して、所望により置換されたC6-C12ヘテロアリールから選択される。ある実施態様において、各サブユニットaにおけるR4は、独立して、所望により置換されたC6-C10ヘテロアリールの中から選択される。ある実施態様において、1以上のR4は、3個以上のSi原子を有するシクロシロキサンである。ある実施態様において、R4は、少なくとも4個のSi原子を有する所望により置換されたシクロシロキサンである。ある実施態様において、R4は、3、4、5、6、7、8、9、10、11、12、13、14、15、16、17、18、19または20個のSi原子を有する所望により置換されたシクロシロキサンである。ある実施態様において、1以上のR4は、3-8個のSi原子有するシクロシロキサンである。ある実施態様において、1以上のR4は、4-6個のSi原子有するシクロシロキサンである。ある実施態様において、1以上のR4は、3個以上のSi原子を有する置換されたシクロシロキサンである。ある実施態様において、1以上のR4は、3-8個のSi原子有する置換されたシクロシロキサンである。ある実施態様において、1以上のR4は、4-6個のSi原子有する置換されたシクロシロキサンである。ある実施態様において、1以上のR4は、3、4、5、6、7または8個のSi原子有する置換されたシクロシロキサンである。ある実施態様において、1以上のR4は、アルキル、ハロアルキル、ヘテロアルキル、シクロアルキル、所望により置換されたアリール、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、O-カルバミル、N-カルバミル、Oチオカルバミル、Nチオカルバミル、Cアミド、Nアミド、S-スルホンアミド、Nスルホンアミド、アジド、ジアゾ、イミノ、ホルミルアミノ、フルオロ、ヨード、オキソ、シアノ、シアナト、カルボキシ、Cトリハロメタン-スルホニル、Oカルボキシ、イソシアナト、チオシアナト、イソチオシアナト、ニトロ、シリル、およびアミノ、ならびにモノ-およびジ-置換アミノ基から選択される1以上の部分で置換されたシクロシロキサンである。ある実施態様において、1以上のR4は、水素、ハロゲン、ヒドロキシル、C1-C6アルキル、C1-C6アルコキシ、C1-C6ハロアルキル、C1-C6ヘテロアルキル、C3-C10アリール、C3-C10ヘテロアリール、およびハロゲンもしくはC1-C6ハロアルキルで置換されたC3-C10アリールから選択された1以上の部分で置換されたシクロシロキサンである。ある実施態様において、1以上のR4は、ハロゲン、ヒドロキシル、C1-C4アルキル、C1-C4アルコキシ、C1-C4ハロアルキル、C3-C10アリールおよびハロゲンもしくはC1-C6ハロアルキルで置換されたC3-C10アリールから選択された1以上の部分で置換されたシクロシロキサンである。ある実施態様において、各サブユニットaにおけるR5は、独立して、所望により置換されたC1-C10アルキル、所望により置換されたC1-C10ハロアルキル、所望により置換されたC6-C20アリール、所望により置換されたC6-C20ヘテロアリールおよびブチル化アリールオキシプロピルの中から選択される。ある実施態様において、各サブユニットaにおけるR5は、独立して、所望により置換されたC1-C10アルキル、所望により置換されたC1-C10ハロアルキル、所望により置換されたC6-C20アリール、所望により置換されたC6-C20ヘテロアリールおよびブチル化アリールオキシプロピルから選択される。ある実施態様において、各サブユニットaにおけるR5は、独立して、所望により置換されたC1-C10アルキル、所望により置換されたC1-C10ハロアルキル、所望により置換されたC6-C12アリール、所望により置換されたC6-C20ヘテロアリールおよびブチル化アリールオキシプロピルの中から選択される。ある実施態様において、各サブユニットaにおけるR5は、独立して、所望により置換されたC1-C10アルキル、所望により置換されたC1-C10ハロアルキル、所望により置換されたC6-C12アリールおよび所望により置換されたC6-C12ヘテロアリールから選択される。ある実施態様において、各サブユニットaにおけるR5は、独立して、所望により置換されたC1-C10アルキルから選択される。ある実施態様において、各サブユニットaにおけるR5は、独立して、所望により置換されたC1-C6アルキルの中から選択される。ある実施態様において、各サブユニットaにおけるR5は、独立して、所望により置換されたC2-C10アルキルから選択される。ある実施態様において、各サブユニットaにおけるR5は、独立して、メチル、エチル、プロピル、ブチル、ペンチル、ヘキシル、ヘプチル、オクチル、ノニルおよびデシルから選択される。ある実施態様において、各サブユニットaにおけるR5は、独立して、C1-C10アルキル、C1-C10ハロアルキル、C6-C20アリールおよびC6-C20ヘテロアリールから選択される。ある実施態様において、各サブユニットaにおけるR5は、独立して、C1-C10アルキル、C1-C10ハロアルキル、C6-C20アリールおよびC6-C20ヘテロアリールから選択され、アルキル、ハロアルキル、アリールおよび/またはヘテロアリールの1以上は、ハロゲン、ヒドロキシル、C1-C6アルキル、C1-C6アルコキシル、C1-C6ハロアルキル、C1-C6ヘテロアルキル、C3-C10アリールおよびC3-C10ヘテロアリールから選択される1以上の置換基で置換される。ある実施態様において、各サブユニットaにおけるR5は、独立して、所望により置換されたC1-C10ハロアルキルから選択される。ある実施態様において、各サブユニットaにおけるR5は、独立して、所望により置換されたC1-C6ハロアルキルから選択される。ある実施態様において、各サブユニットaにおけるR5は、独立して、所望により置換されたC2-C10ハロアルキルの中から選択される。ある実施態様において、1以上のR5は、トリフルオロプロピルである。ある実施態様において、各サブユニットaにおけるR5は、独立して、所望により置換されたC6-C18アリールの中から選択される。ある実施態様において、各サブユニットaにおけるR5は、独立して、所望により置換されたC6-C12アリールの中から選択される。ある実施態様において、各サブユニットaにおけるR5は、独立して、所望により置換されたC6-C10アリールの中から選択される。ある実施態様において、各サブユニットaにおけるR5は、独立して、所望により置換されたC6-C10アリールの中から選択される。ある実施態様において、1以上のR5は、所望により置換されたフェニルである。ある実施態様において、各サブユニットaにおけるR5は、独立して、所望により置換されたC6-C18ヘテロアリールの中から選択される。ある実施態様において、各サブユニットaにおけるR5は、独立して、所望により置換されたC6-C12ヘテロアリールの中から選択される。ある実施態様において、各サブユニットaにおけるR5は、独立して、所望により置換されたC6-C10ヘテロアリールから選択される。ある実施態様において、少なくとも1つのR5は、ブチル化アリールオキシプロピルである。ある実施態様において、少なくとも1つのR5は、トリフルオロプロピルである。ある実施態様において、少なくとも1つのR5は、フェニルである。ある実施態様において、各サブユニットbにおけるR6は、独立して、所望により置換されたC1-C10アルキル、所望により置換されたC1-C20ハロアルキル、所望により置換されたC6-C20アリール、所望により置換されたC6-C20ヘテロアリールおよびブチル化アリールオキシプロピルの中から選択される。ある実施態様において、各サブユニットbにおけるR6は、独立して、所望により置換されたC1-C10アルキル、所望により置換されたC1-C10ハロアルキル、所望により置換されたC6-C20アリール、所望により置換されたC6-C20ヘテロアリールおよびブチル化アリールオキシプロピルから選択される。ある実施態様において、各サブユニットbにおけるR6は、独立して、所望により置換されたC1-C10アルキル、所望により置換されたC1-C10ハロアルキル、所望により置換されたC6-C12アリール、所望により置換されたC6-C20ヘテロアリールおよびブチル化アリールオキシプロピルから選択される。ある実施態様において、各サブユニットbにおけるR6は、独立して、所望により置換されたC1-C10アルキル、所望により置換されたC1-C10ハロアルキル、所望により置換されたC6-C12アリールおよび所望により置換されたC6-C12ヘテロアリールから選択される。ある実施態様において、各サブユニットbにおけるR6は、独立して、所望により置換されたC1-C10アルキルから選択される。ある実施態様において、各サブユニットbにおけるR6は、独立して、所望により置換されたC1-C6アルキルの中から選択される。ある実施態様において、各サブユニットbにおけるR6は、独立して、所望により置換されたC2-C10アルキルから選択される。ある実施態様において、各サブユニットbにおけるR6は、独立して、メチル、エチル、プロピル、ブチル、ペンチル、ヘキシル、ヘプチル、オクチル、ノニルおよびデシルから選択される。ある実施態様において、各サブユニットbにおけるR6は、独立して、C1-C10アルキル、C1-C10ハロアルキル、C6-C20アリールおよびC6-C20ヘテロアリールから選択される。ある実施態様において、各サブユニットbにおけるR6は、独立して、C1-C10アルキル、C1-C10ハロアルキル、C6-C20アリールおよびC6-C20ヘテロアリールから選択され、アルキル、ハロアルキル、アリールおよび/またはヘテロアリールの1以上は、ハロゲン、ヒドロキシル、C1-C6アルキル、C1-C6アルコキシル、C1-C6ハロアルキル、C1-C6ヘテロアルキル、C3-C10アリールおよびC3-C10ヘテロアリールの中から選択される1以上の置換基で置換される。ある実施態様において、各サブユニットbにおけるR6は、独立して、所望により置換されたC1-C10ハロアルキルの中から選択される。ある実施態様において、各サブユニットbにおけるR6は、独立して、所望により置換されたC1-C6ハロアルキルから選択される。ある実施態様において、各サブユニットbにおけるR6は、独立して、所望により置換されたC2-C10ハロアルキルの中から選択される。ある実施態様において、1以上のR6は、トリフルオロプロピルである。ある実施態様において、各サブユニットbにおけるR6は、独立して、所望により置換されたC6-C18アリールから選択される。ある実施態様において、各サブユニットbにおけるR6は、独立して、所望により置換されたC6-C12アリールから選択される。ある実施態様において、各サブユニットbにおけるR6は、独立して、所望により置換されたC6-C10アリールから選択される。ある実施態様において、各サブユニットbにおけるR6は、独立して、所望により置換されたC6-C10アリールから選択される。ある実施態様において、1以上のR6は、所望により置換されたフェニルである。ある実施態様において、各サブユニットbにおけるR6は、独立して、所望により置換されたC6-C18ヘテロアリールから選択される。ある実施態様において、各サブユニットbにおけるR6は、独立して、所望により置換されたC6-C12ヘテロアリールから選択される。ある実施態様において、各サブユニットbにおけるR6は、独立して、所望により置換されたC6-C10ヘテロアリールから選択される。ある実施態様において、少なくとも1つのR6は、ブチル化アリールオキシプロピルである。ある実施態様において、少なくとも1つのR6は、トリフルオロプロピルである。ある実施態様において、少なくとも1つのR6は、フェニルである。ある実施態様において、各サブユニットbにおけるR7は、独立して、所望により置換されたC1-C10アルキル、所望により置換されたC1-C20ハロアルキル、所望により置換されたC6-C20アリールおよび所望により置換されたC6-C20ヘテロアリールの中から選択される。ある実施態様において、各サブユニットbにおけるR7は、独立して、所望により置換されたC1-C10アルキル、所望により置換されたC1-C10ハロアルキル、所望により置換されたC6-C20アリール、所望により置換されたC6-C20ヘテロアリールの中から選択される。ある実施態様において、各サブユニットbにおけるR7は、独立して、所望により置換されたC1-C10アルキル、所望により置換されたC1-C10ハロアルキル、所望により置換されたC6-C18アリール、所望により置換されたC6-C18ヘテロアリールの中から選択される。ある実施態様において、各サブユニットbにおけるR7は、独立して、所望により置換されたC1-C10アルキル、所望により置換されたC1-C10ハロアルキル、所望により置換されたC6-C12アリール、所望により置換されたC6-C12ヘテロアリールから選択される。ある実施態様において、各サブユニットbにおけるR7は、独立して、所望により置換されたC2-C10アルキル、所望により置換されたC1-C10ハロアルキル、所望により置換されたC6-C12アリール、所望により置換されたC6-C12ヘテロアリールから選択される。ある実施態様において、各サブユニットbにおけるR7は、独立して、所望により置換されたC2-C10アルキル、所望により置換されたC2-C10ハロアルキル、所望により置換されたC6-C12アリール、所望により置換されたC6-C12ヘテロアリールから選択される。ある実施態様において、各サブユニットbにおけるR7は、独立して、所望により置換されたC1-C10アルキルから選択される。ある実施態様において、各サブユニットbにおけるR7は、独立して、所望により置換されたC1-C6アルキルから選択される。ある実施態様において、各サブユニットbにおけるR7は、独立して、所望により置換されたC2-C10アルキルから選択される。ある実施態様において、各サブユニットbにおけるR7は、独立して、メチル、エチル、プロピル、ブチル、ペンチル、ヘキシル、ヘプチル、オクチル、ノニルおよびデシルから選択される。ある実施態様において、各サブユニットbにおけるR7は、独立して、C1-C10アルキル、C1-C10ハロアルキル、C6-C20アリールおよびC6-C20ヘテロアリールから選択される。ある実施態様において、各サブユニットbにおけるR7は、独立して、C1-C10アルキル、C1-C10ハロアルキル、C6-C20アリールおよびC6-C20ヘテロアリールから選択され、アルキル、ハロアルキル、アリールおよび/またはヘテロアリール基の1以上は、ハロゲン、ヒドロキシル、C1-C6アルキル、C1-C6アルコキシル、C1-C6ハロアルキル、C1-C6ヘテロアルキル、C3-C10アリールおよびC3-C10ヘテロアリールから選択される1以上の置換基で置換される。ある実施態様において、各サブユニットbにおけるR7は、独立して、所望により置換されたC1-C10ハロアルキルから選択される。ある実施態様において、各サブユニットbにおけるR6は、独立して、所望により置換されたC1-C6ハロアルキルから選択される。ある実施態様において、各サブユニットbにおけるR7は、独立して、所望により置換されたC2-C10ハロアルキルから選択される。ある実施態様において、1以上のR7は、トリフルオロプロピルである。ある実施態様において、各サブユニットbにおけるR7は、独立して、所望により置換されたC6-C18アリールから選択される。ある実施態様において、各サブユニットbにおけるR7は、独立して、所望により置換されたC6-C12アリールから選択される。ある実施態様において、各サブユニットbにおけるR7は、独立して、所望により置換されたC6-C10アリールから選択される。ある実施態様において、1以上のR7は、所望により置換されたフェニルである。ある実施態様において、各サブユニットbにおけるR7は、独立して、所望により置換されたC6-C18ヘテロアリールから選択される。ある実施態様において、各サブユニットbにおけるR7は、独立して、所望により置換されたC6-C12ヘテロアリールから選択される。ある実施態様において、各サブユニットbにおけるR7は、独立して、所望により置換されたC6-C10ヘテロアリールから選択される。ある実施態様において、少なくとも1つのR7は、ブチル化アリールオキシプロピルである。ある実施態様において、少なくとも1つのR7は、トリフルオロプロピルである。ある実施態様において、少なくとも1つのR7は、フェニルである。ある実施態様において、1以上のR7は、3個以上のSi原子を有するシクロシロキサンである。ある実施態様において、R7は、少なくとも4個のSi原子を有する所望により置換されたシクロシロキサンである。ある実施態様において、R7は、3、4、5、6、7、8、9、10、11、12、13、14、15、16、17、18、19または20個のSi原子を有する所望により置換されたシクロシロキサンである。ある実施態様において、1以上のR7は、3-8個のSi原子を有するシクロシロキサンである。ある実施態様において、1以上のR7は、4-6個のSi原子を有するシクロシロキサンである。ある実施態様において、1以上のR7は、3個以上のSi原子を有する置換されたシクロシロキサンである。ある実施態様において、1以上のR7は、3-8個のSi原子を有する置換されたシクロシロキサンである。ある実施態様において、1以上のR7は、4-6個のSi原子を有する置換されたシクロシロキサンである。ある実施態様において、1以上のR7は、3、4、5、6、7または8個のSi原子有する置換されたシクロシロキサンである。ある実施態様において、1以上のR7は、水素、アルキル、ハロアルキル、ヘテロアルキル、シクロアルキル、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、O-カルバミル、N-カルバミル、Oチオカルバミル、Nチオカルバミル、Cアミド、Nアミド、S-スルホンアミド、Nスルホンアミド、アジド、ジアゾ、イミノ、ホルミルアミノ、フルオロ、ヨード、オキソ、シアノ、シアナト、カルボキシ、Cトリハロメタン-スルホニル、Oカルボキシ、イソシアナト、チオシアナト、イソチオシアナト、ニトロ、シリル、およびアミノ、ならびにモノ-およびジ-置換アミノ基から選択される1以上の部分で置換されたシクロシロキサンである。ある実施態様において、1以上のR7は、水素、ハロゲン、ヒドロキシル、C1-C6アルキル、C1-C6アルコキシ、C1-C6ハロアルキル、C1-C6ヘテロアルキル、C3-C10ヘテロアリール、およびハロゲンもしくはC1-C6ハロアルキルで置換されたC3-C10アリールの中から選択された1以上の部分で置換されたシクロシロキサンである。ある実施態様において、1以上のR7は、ハロゲン、ヒドロキシル、C1-C4アルキル、C1-C4アルコキシ、C1-C4ハロアルキル、およびハロゲンもしくはC1-C6ハロアルキルで置換されたC3-C10アリールから選択された1以上の部分で置換されたシクロシロキサンである。ある実施態様において、R8は、所望により置換されたC1-C10アルキルから選択される。ある実施態様において、R8は、所望により置換されたC1-C6アルキルから選択される。ある実施態様において、R8は、所望により置換されたC2-C10アルキルから選択される。ある実施態様において、R8は、メチル、エチル、プロピル、ブチル、ペンチル、ヘキシル、ヘプチル、オクチル、ノニルおよびデシルから選択される。ある実施態様において、R8はC1-C10アルキルである。ある実施態様において、R8は、ハロゲン、ヒドロキシル、C1-C6アルコキシル、C1-C6ハロアルキル、C1-C6ヘテロアルキル、C3-C10アリール、C3-C10ヘテロアリールから選択される1以上の置換基で置換されたC1-C10アルキルである。ある実施態様において、R9は、所望により置換されたC1-C10アルキルから選択される。ある実施態様において、R9は、所望により置換されたC1-C6アルキルから選択される。ある実施態様において、R9は、所望により置換されたC2-C10アルキルから選択される。ある実施態様において、R9は、メチル、エチル、プロピル、ブチル、ペンチル、ヘキシル、ヘプチル、オクチル、ノニルおよびデシルから選択される。ある実施態様において、R8はC1-C10アルキルである。ある実施態様において、R9は、ハロゲン、ヒドロキシル、C1-C6アルコキシル、C1-C6ハロアルキル、C1-C6ヘテロアルキル、C3-C10アリール、C3-C10ヘテロアリールから選択される1以上の置換基で置換されたC1-C10アルキルである。ある実施態様において、R10は、所望により置換されたC1-C10アルキル、所望により置換されたC3-C20シクロアルキル、および3個以上のSi原子を有する所望により置換されたシクロシロキサンから選択される。ある実施態様において、R10は、所望により置換されたC1-C10アルキル、所望により置換されたC3-C10シクロアルキル、および3個以上のSi原子を有する所望により置換されたシクロシロキサンから選択される。ある実施態様において、R10は、C1-C10アルキル、C3-C20シクロアルキルおよび3個以上のSi原子を有するシクロシロキサンから選択される。ある実施態様において、R10は、C1-C10アルキル、C3-C20シクロアルキルおよび3個以上のSi原子を有するシクロシロキサンから選択され、この場合において、アルキル、シクロアルキルまたはシクロシロキサン基のうちの1つ以上は、ハロゲン、ヒドロキシル、C1-C6アルコキシル、C1-C6ハロアルキル、C1-C6ヘテロアルキル、C3-C10アリール、C3-C10ヘテロアリールから選択される1以上の置換基で置換される。ある実施態様において、R10は、所望により置換されたC2-C10アルキル、所望により置換されたC3-C20シクロアルキル、および3個以上のSi原子を有する所望により置換されたシクロシロキサンから選択される。ある実施態様において、R10は、所望により置換されたC1-C6アルキル、所望により置換されたC3-C10シクロアルキル、および3個以上のSi原子を有する所望により置換されたシクロシロキサンから選択される。ある実施態様において、R10は、所望により置換されたC1-C10アルキルから選択される。ある実施態様において、R10は、所望により置換されたC1-C6アルキルから選択される。ある実施態様において、R10は、所望により置換されたC2-C10アルキルから選択される。ある実施態様において、R10は、メチル、エチル、プロピル、ブチル、ペンチル、ヘキシル、ヘプチル、オクチル、ノニルおよびデシルから選択される。ある実施態様において、R10は、所望により置換されたC3-C10シクロアルキルから選択される。ある実施態様において、R10は、所望により置換されたC3-C6シクロアルキルから選択される。ある実施態様において、R10は、所望により置換されたC6-C10シクロアルキルから選択される。ある実施態様において、R10は、少なくとも4個のSi原子を有する所望により置換されたシクロシロキサンである。ある実施態様において、R10は、4、5、6、7、8、9、10、11、12、13、14、15、16、17、18、19または20個のSi原子を有する所望により置換されたシクロシロキサンである。ある実施態様において、1以上のR10は、アルキル、ハロアルキル、ヘテロアルキル、シクロアルキル、ヘテロアリール、非芳香族ヘテロ環、ヒドロキシ、アルコキシ、アリールオキシ、メルカプト、アルキルチオ、アリールチオ、シアノ、ハロ、カルボニル、チオカルボニル、O-カルバミル、N-カルバミル、Oチオカルバミル、Nチオカルバミル、Cアミド、Nアミド、S-スルホンアミド、Nスルホンアミド、アジド、ジアゾ、イミノ、ホルミルアミノ、フルオロ、ヨード、オキソ、シアノ、シアナト、カルボキシ、Cトリハロメタン-スルホニル、Oカルボキシ、イソシアナト、チオシアナト、イソチオシアナト、ニトロ、シリル、およびアミノ、ならびにモノ-およびジ-置換アミノ基から選択される1以上の部分で置換されたシクロシロキサンである。ある実施態様において、aは1-25から選択される。ある実施態様において、aは1-15から選択される。ある実施態様において、aは1-10から選択される。ある実施態様において、aは1-5から選択される。ある実施態様において、aは5-25から選択される。ある実施態様において、aは10-30から選択される。ある実施態様において、aは1、2、3、4、5、6、7、8、9、10、11、12、13、14、15、16、17、18、19、20、21、22、23、24、25、26、27、28、29、30、31、32、33、34、35、36、37、38、39、40、41、42、43、44、45、46、47、48、49または50から選択される。ある実施態様において、bは1-25から選択される。ある実施態様において、bは1-15から選択される。ある実施態様において、bは1-10から選択される。ある実施態様において、bは1-5から選択される。ある実施態様において、bは5-25から選択される。ある実施態様において、bは5-40から選択される。ある実施態様において、bは1、2、3、4、5、6、7、8、9、10、11、12、13、14、15、16、17、18、19、20、21、22、23、24、25、26、27、28、29、30、31、32、33、34、35、36、37、38、39、40、41、42、43、44、45、46、47、48、49または50から選択される。ある実施態様において、qは2-45から選択される。ある実施態様において、qは2-40から選択される。ある実施態様において、qは2-35から選択される。ある実施態様において、qは2-30から選択される。ある実施態様において、qは2-25から選択される。ある実施態様において、qは2-20から選択される。ある実施態様において、qは2-15から選択される。ある実施態様において、qは2-10から選択される。ある実施態様において、qは2-5から選択される。ある実施態様において、qは5-10から選択される。ある実施態様において、qは5-15から選択される。ある実施態様において、qは10-20から選択される。ある実施態様において、qは10-15から選択される。ある実施態様において、qは、2、3、4、5、6、7、8、9、10、11、12、13、14、15、16、17、18、19、20、21、22、23、24、25、26、27、28、29、30、31、32、33、34、35、36、37、38、39、40、41、42、43、44、45、46、47、48、49または50である。ある実施態様において、wは0-5から選択される。ある実施態様において、wは1-10から選択される。ある実施態様において、wは5-10から選択される。ある実施態様において、wは3-6から選択される。ある実施態様において、wは1-3から選択される。ある実施態様において、wは8-10から選択される。ある実施態様において、wは0、1、2、3、4、5、6、7、8、9または10である。ある実施態様において、yは0-5から選択される。ある実施態様において、yは1-10から選択される。ある実施態様において、yは5-10から選択される。ある実施態様において、yは3-6から選択される。ある実施態様において、yは1-3から選択される。ある実施態様において、yは8-10から選択される。ある実施態様において、yは0、1、2、3、4、5、6、7、8、9または10である。ある実施態様において、各R7は、シクロシロキサン、またはハロゲン、ヒドロキシル、C1-C6アルコキシル、C1-C6ハロアルキル、C1-C6ヘテロアルキル、C3-C10アリールおよびC3-C10ヘテロアリールから選択される1以上の置換基で置換されたシクロシロキサンであり、その結果、ポリマーは少なくとも1つおきの非末端Si原子にシクロシロキサンを含むようになる。ある実施態様において、各R7は、所望により置換されたシクロシロキサンおよび各R4は、所望により置換されたアリールである。ある実施態様において、R3またはR10の少なくとも1つは、シクロシロキサンである。ある実施態様において、各R3およびR10はシクロシロキサンである。ある実施態様において、少なくとも1つのサブユニットqは、シクロシロキサンで置換されていないSi原子を含む。ある実施態様において、少なくとも1つのR5およびR6は、アルキルまたはハロゲンで置換されたアリールである。ある実施態様において、R5およびR6は、C1-C6アルキルであり、R4は、所望により置換されたアリールであり、R7は所望により置換されたシクロシロキサンである。ある実施態様において、R5およびR6はメチル、エチルまたはプロピルである。R4は所望により置換されたC6アリールであり、R7は所望により置換されたシクロシロキサンである。ある実施態様において、式Iの化合物は約200~500000超の分子量を有し、ある実施態様において75000超の分子量を有し、150°Cにて無期限に熱的に安定である。25°C、100sec-1のせん断速度で測定した場合、約150000センチポイズcPまでの粘度を有するここに記載されるようなポリシロキサンは、潤滑剤として有用である。ある実施態様において、シクロシロキサン含有ポリシロキサン潤滑剤は、25°C、100sec-1のせん断速度で測定した場合、20~200000cPの粘度を有する。ある実施態様において、シクロシロキサン含有ポリシロキサン潤滑剤は、25°C、100sec-1のせん断速度で測定した場合、50~150000cPの粘度を有する。ある実施態様において、シクロシロキサン含有ポリシロキサン潤滑剤は、25°C、100sec-1のせん断速度で測定した場合、100~100000cPの粘度を有する。ある実施態様において、シクロシロキサン含有ポリシロキサン潤滑剤は、25°C、100sec-1のせん断速度で測定した場合、50~50000cPの粘度を有する。ある実施態様において、シクロシロキサン含有ポリシロキサン潤滑剤は、25°C、100sec-1のせん断速度で測定した場合、25~100000cPの粘度を有する。ある実施態様において、シクロシロキサン含有ポリシロキサン潤滑剤は、25°C、100sec-1のせん断速度で測定した場合、10~10000cPの粘度を有する。ある実施態様において、シクロシロキサン含有ポリシロキサン潤滑剤は、25°C、100sec-1のせん断速度で測定した場合、5~5000cPの粘度を有する。ある実施態様において、シクロシロキサン置換基は3~10個のSi原子を有する。ある実施態様において、シクロシロキサン置換基は3~5個のSi原子を有する。ある実施態様において、シクロシロキサン置換基は7~10個のSi原子を有する。ある実施態様において、シクロシロキサン置換基は5~7個のSi原子を有する。シクロシロキサン置換基の例は、環状オルガノポリシロキサン、例えば、ヘキサメチルシクロトリシロキサン、オクタメチルシクロテトラシロキサン、デカメチルシクロペタシロキサン、ドデカメチルシクロヘキサシロキサン、テトラデカメチルシクロヘプタシロキサン、ヘキサデカメチルシクロオクタシロキサン、テトラメチルシクロテトラシロキサン、ペンタメチルシクロペンタシロキサン、ペンタメチルシクロテトラシロキサン、ヘキサメチルシクロテトラシロキサン、ヘプタメチルシクロテトラシロキサン、ヘキサメチルシクロペンタシロキサン、オクタメチルシクロペンタシロキサン、ヘプタメチルシクロペンタシロキサンおよびノナメチルシクロペンタシロキサンから選択される1種以上のシクロシロキサンを含む。ある実施態様において、シクロシロキサンのSi原子は、水素、ハロゲン、C1-C6アルキルおよびC1-C6ハロアルキルから選択される置換基で置換される。ある実施態様において、シクロシロキサンのSi原子は、水素、およびC1-C6ハロアルキルから選択される置換基で置換される。ある実施態様において、シクロシロキサンのSi原子の全ては、C1-C6ハロアルキルで置換される。ある実施態様において、シクロシロキサンのSi原子の全てはメチルで置換される。ある実施態様において、シクロシロキサン置換基は、化合物の約1モル~約20モルを構成する。ある実施態様において、シクロシロキサン置換基は、化合物の約2モル~約15モルを構成する。ある実施態様において、シクロシロキサン置換基は、化合物の約3モル~約10モルを構成する。ある実施態様において、シクロシロキサン置換基は、化合物の約4モル~約9モルを構成する。ある実施態様において、シクロシロキサン置換基は、化合物の約5モル~約8モルを構成する。ある実施態様において、シクロシロキサン置換基は、化合物の1、2、3、4、5、6、7、8、9、10、11、12、13、14、15、16、17、18、19またはは20モルを構成する。ある実施態様において、シクロシロキサン置換基は、化合物の約2モル~約15モルを構成し、該化合物は5000~100000ダルトンの分子量を有する。ある実施態様において、シクロシロキサン置換基は、化合物の約3モル~約10モルを構成し、該化合物は7500~75000ダルトンの分子量を有する。ある実施態様において、シクロシロキサン置換基は、化合物の約2モル~約15モルを構成し、該化合物は5000~50000ダルトンの分子量を有する。ある実施態様において、シクロシロキサン置換基は、化合物の約3モル~約10モルを構成し、該化合物は7500~45000ダルトンの分子量を有する。ある実施態様において、R1、R2、R3、R4、R5、R6、R8、R9およびR10の各々はアルキルである。ある実施態様において、R1、R2、R3、R4、R5、R6、R8、R9およびR10の各々はC1-C6アルキルである。ある実施態様において、R1、R2、R3、R4、R5、R6、R8、R9およびR10の各々はメチルである。ある実施態様において、R1、R2、R3、R4、R5、R6、R8、R9およびR10の各々はメチルまたはエチルであり、R7はシクロシロキサンであり、qは1、wおよびyはそれぞれ0であり、aは1-30であり、bは20-40である。ある実施態様において、R1、R2、R3、R4、R5、R6、R8、R9およびR10の各々はメチルであり、R7は、3~7個のSi原子を含有するシクロシロキサンであり、qは1、wおよびyはそれぞれ0であり、aは1-30であり、bは25-35である。ある実施態様において、R1、R2、R3、R4、R5、R6、R8、R9およびR10の各々はメチルであり、R7は、3~7個のSi原子を含有するシクロシロキサンであり、各Si原子は水素、ハロゲン、C1-C6アルキルおよびC1-C6ハロアルキルから選択される置換基で置換され、qは1、wおよびyはそれぞれ0であり、aは1-30であり、bは25-35である。ある実施態様において、R1、R2、R3、R4、R5、R6、R8、R9およびR10の各々はメチルであり、R7は、3~5個のSi原子を含有するシクロシロキサンであり、各Si原子はC1-C6アルキルおよびC1-C6ハロアルキルから選択される置換基で置換され、qは1、wおよびyはそれぞれ0であり、aは1-30であり、bは25-35である。ある実施態様において、R1、R2、R3、R4、R5、R6、R8、R9およびR10の各々はメチルであり、R7は、3~5個のSi原子を含有するシクロシロキサンであり、各Si原子はメチルで置換され、qは1、wおよびyはそれぞれ0であり、aは1-30であり、bは25-35である。ある実施態様において、シクロシロキサン置換ポリシロキサンは、式IAの化合物である:式中、R4の各存在は、独立して、置換もしくは未置換のC1-C8アルキル、置換もしくは未置換のC1-C8ハロアルキル、置換もしくは未置換のC6-C12アリール、および置換もしくは未置換のC6-C12ヘテロアリールから選択され;R7は、少なくとも3個のSi原子を有する所望により置換されたシクロシロキサンであり;aは0~50であり、bは1~100であり、qは2~50である。ある実施態様において、R7は、3、4、5、6、7、8、9、10、11、12、13、14、15、16、17、18、19または20個のSi原子を有する所望により置換されたシクロシロキサンである。ある実施態様において、R7は、ハロゲン、ヒドロキシル、C1-C6アルキル、C1-C6アルコキシル、C1-C6ハロアルキル、C1-C6ヘテロアルキル、C3-C10アリール、C3-C10ヘテロアリール、およびハロゲンもしくはC1-C6ハロアルキルで置換されたC3-C10アリールから選択された1種以上の置換基で置換されたシクロシロキサンである。ある実施態様において、R4は独立して、C1-C8アルキル、C1-C8ハロアルキル、C6-C12アリールまたはC6-C12ヘテロアリールである。ある実施態様において、R4は独立して、C1-C8アルキル、C1-C8ハロアルキル、C6-C12アリールまたはC6-C12ヘテロアリールであり、アルキル、ハロアルキル、アリールまたはヘテロアリール基の1以上は、ハロゲン、ヒドロキシル、C1-C6アルコキシル、C1-C6ハロアルキル、C1-C6ヘテロアルキル、C3-C10アリールおよびC3-C10ヘテロアリールから選択される1以上の置換基で置換される。ある実施態様において、式IAの化合物は以下の式を有する:式中、aは0-50であり、bは1-100であり、qは2-50である。式Iのシクロシロキサン置換ポリシロキサンの薄いせん断ある実施態様において、ここで提供されるシクロシロキサン置換ポリシロキサンは、せん断下にて擬塑性である。特定の理論に依存するわけではないが、溶媒を含む他の物質を取り囲み包含する二次結合により、ここで提供されるシクロシロキサン置換ポリシロキサンは架橋を形成すると考えられる。ここで提供されるシクロシロキサン置換ポリシロキサンは、低いせん断で、内部鎖および外部鎖の相互作用を形成できる。せん断力が増加すると、これらの相互作用は消え、せん断力と共にポリマーは整列し、その結果、粘度はより低くなる。せん断力が取り除かれるか減少した場合、ポリマーは、内部鎖および/または外部鎖の相互作用を再形成でき、その結果、粘度はより高くなる。溶媒が極性である事例において、溶媒は、ファンデルワールス結合を用いて架橋に参加して、1つのポリシロキサン分子から他のポリシロキサン分子へと架橋を行う。別の場合において、かさばったシクロシロキサン置換基を有するポリシロキサンは、二次的な力を介して整列し網目を形成し、このことは、大きな粘度をもたらすと考えられる。せん断が施される場合、せん断力は、二次結合を破壊して構造を壊し、非ニュートン溶液に類似した挙動をもたらす。しかしながら、素早くせん断力が取り除かれると、ポリシロキサンは、溶媒を包含する網目内でそれら自身を再び整列させ、組成物がより粘性のある状態をとる。ある実施態様において、シクロシロキサン置換ポリシロキサンは、あるせん断速度まではニュートン溶液のレオロジー特性を示し、その時点にて、ポリシロキサンは非-ニュートン流れを示し、より擬塑性のレオロジーを示す。ある実施態様において、せん断速度の関数としての見かけ粘度が減少するにつれ、せん断速度は増加し、非-ニュートン流体特性を示す。せん断速度を減少させると粘度は増加し、ポリマーの分解が生じていないか最小限であることを示す。ある実施態様において、せん断速度が5000秒-1での見かけ粘度は、1秒-1のせん断速度にて測定された粘度の約95である。ある実施態様において、せん断速度が5000秒-1での見かけ粘度は、1秒-1のせん断速度にて測定された粘度の約90である。ある実施態様において、せん断速度が5000秒-1での見かけ粘度は、1秒-1のせん断速度にて測定された粘度の約85である。ある実施態様において、せん断速度が5000秒-1での見かけ粘度は、1秒-1のせん断速度にて測定された粘度の約80である。ある実施態様において、せん断速度が5000秒-1での見かけ粘度は、1秒-1のせん断速度にて測定された粘度の約75である。ある実施態様において、せん断速度が5000秒-1での見かけ粘度は、1秒-1のせん断速度にて測定された粘度の約70である。ある実施態様において、せん断速度が5000秒-1での見かけ粘度は、1秒-1のせん断速度にて測定された粘度の約60である。ある実施態様において、せん断速度が5000秒-1での見かけ粘度は、1秒-1のせん断速度にて測定された粘度の約50である。ある実施態様において、せん断速度が5000秒-1での見かけ粘度は、1秒-1のせん断速度にて測定された粘度の約40である。ある実施態様において、せん断速度が5000秒-1での見かけ粘度は、1秒-1のせん断速度にて測定された粘度の約30である。ある実施態様において、せん断速度が5000秒-1での見かけ粘度は、1秒-1のせん断速度にて測定された粘度の約25である。ある実施態様において、せん断速度が5000秒-1での見かけ粘度は、1秒-1のせん断速度にて測定された粘度の約20である。ある実施態様において、せん断速度が5000秒-1での見かけ粘度は、1秒-1のせん断速度にて測定された粘度の約15である。ある実施態様において、せん断速度が5000秒-1での見かけ粘度は、1秒-1のせん断速度にて測定された粘度の約10である。ある実施態様において、せん断速度が100000秒-1での見かけ粘度は、1秒-1のせん断速度にて測定された粘度の約75である。ある実施態様において、せん断速度が100000秒-1での見かけ粘度は、1秒-1のせん断速度にて測定された粘度の約70である。ある実施態様において、せん断速度が100000秒-1での見かけ粘度は、1秒-1のせん断速度にて測定された粘度の約60である。ある実施態様において、せん断速度が100000秒-1での見かけ粘度は、1秒-1のせん断速度にて測定された粘度の約50である。ある実施態様において、せん断速度が100000秒-1での見かけ粘度は、1秒-1のせん断速度にて測定された粘度の約40である。ある実施態様において、せん断速度が100000秒-1での見かけ粘度は、1秒-1のせん断速度にて測定された粘度の約30である。ある実施態様において、せん断速度が100000秒-1での見かけ粘度は、1秒-1のせん断速度にて測定された粘度の約25である。ある実施態様において、せん断速度が100000秒-1での見かけ粘度は、1秒-1のせん断速度にて測定された粘度の約20である。ある実施態様において、せん断速度が100000秒-1での見かけ粘度は、1秒-1のせん断速度にて測定された粘度の約15である。ある実施態様において、せん断速度が100000秒-1での見かけ粘度は、1秒-1のせん断速度にて測定された粘度の約10である。ある実施態様において、せん断速度が100000秒-1での見かけ粘度は、1秒-1のせん断速度にて測定された粘度の約5である。例えば、ある実施態様において、1秒-1、25°Cにて測定した粘度は、1000秒-1で測定した場合に、5000cPから4500cPへと変化した。ある実施態様において、1秒-1、25°Cにて測定した粘度は、1000秒-1で測定した場合に、49900cPから25000cPへと変化した。ある実施態様において、1秒-1、25°Cにて測定した粘度は、1000秒-1で測定した場合に、99500cPから30000cPへと変化した。ある実施態様において、1秒-1、25°Cにて測定した粘度は、5000秒-1で測定した場合に、2000cPから1800cPへと変化した。ある実施態様において、1秒-1、25°Cにて測定した粘度は、5000秒-1で測定した場合に、5000cPから2800cPへと変化した。ある実施態様において、1秒-1、25°Cにて測定した粘度は、5000秒-1で測定した場合に、9800cPから4900cPへと変化した。ある実施態様において、1秒-1、25°Cにて測定した粘度は、5000秒-1で測定した場合に、49500cPから13000cPへと変化した。ある実施態様において、1秒-1、25°Cにて測定した粘度は、5000秒-1で測定した場合に、99800cPから17000cPへと変化した。ある実施態様において、1000秒-1、25°Cにて測定した粘度は、5000秒-1で測定した場合に、1000cPから900cPへと変化した。ある実施態様において、1000秒-1、25°Cにて測定した粘度は、5000秒-1で測定した場合に、2000cPから1800cPへと変化した。ある実施態様において、1000秒-1、25°Cにて測定した粘度は、5000秒-1で測定した場合に、4500cPから2800cPへと変化した。ある実施態様において、1000秒-1、25°Cにて測定した粘度は、5000秒-1で測定した場合に、9900cPから4900cPへと変化した。ある実施態様において、1000秒-1、25°Cにて測定した粘度は、5000秒-1で測定した場合に、25000cPから13000cPへと変化した。ある実施態様において、1000秒-1、25°Cにて測定した粘度は、5000秒-1で測定した場合に、30000cPから17000cPへと変化した。ある実施態様において、1秒-1、25°Cにて測定した粘度は、100000秒-1で測定した場合に、2000cPから500cPへと変化した。ある実施態様において、1秒-1、25°Cにて測定した粘度は、100000秒-1で測定した場合に、5000cPから1100cPへと変化した。ある実施態様において、1秒-1、25°Cにて測定した粘度は、100000秒-1で測定した場合に、9800cPから1400cPへと変化した。ある実施態様において、1秒-1、25°Cにて測定した粘度は、100000秒-1で測定した場合に、49500cPから1800cPへと変化した。ある実施態様において、1秒-1、25°Cにて測定した粘度は、100000秒-1で測定した場合に、99800cPから200cPへと変化した。シクロシロキサン置換ポリシロキサンは、1.33~1.59の屈折率を有する。ある実施態様において、シクロシロキサン置換ポリシロキサンは、約1.33、1.34、1.35、1.36、1.37、1.38、1.39、1.4、1.41、1.42、1.43、1.44、1.45、1.46、1.47、1.48、1.49、1.5、1.51、1.52、1.53、1.54、1.55、1.56、1.57、1.58および1.59の屈折率を有する。シクロシロキサン置換ポリシロキサンは、優れた圧縮率特性を有し、このことは、それらが種々の油圧用途における使用に適することを意味する。ある実施態様において、シクロシロキサン置換ポリシロキサンは1000psiにて0.5~0.8の圧縮率を有する。ある実施態様において、シクロシロキサン置換ポリシロキサンは1000psiにて約0.5、0.525、0.55、0.565、0.6、0.625、0.65、0.675、0.7、0.725、0.75、0.775および0.8の圧縮率を示す。ある実施態様において、シクロシロキサン置換ポリシロキサンは5000psiにて1.7~2.8の圧縮率を示す。ある実施態様において、シクロシロキサン置換ポリシロキサンは5000psiにて約1.7、1.75、1.8、1.85、1.9、1.95、2、2.05、2.1、2.15、2.2、2.25、2.3、2.35、2.4、2.45、2.5、2.55、2.6、2.65、2.7、2.75および2.8の圧縮率を示す。ある実施態様において、シクロシロキサン置換ポリシロキサンは10000psiにて3.1~4.0の圧縮率を示す。ある実施態様において、シクロシロキサン置換ポリシロキサンは10000psiにて、約3.1、3.15、3.2、3.25、3.3、3.35、3.4、3.45、3.5、3.55、3.6、3.65、3.7、3.75、3.8、3.85、3.9、3.95および4.0の圧縮率を示す。ある実施態様において、シクロシロキサン置換ポリシロキサンは20000psiにて5~10の圧縮率を示す。ある実施態様において、シクロシロキサン置換ポリシロキサンは20000psiにて、約5、5.1、5.15、5.2、5.25、5.3、5.35、5.4、5.45、5.5、5.55、5.6、5.65、5.7、5.75、5.8、5.85、5.9、5.95、6.0、6.1、6.15、6.2、6.25、6.3、6.35、6.4、6.45、6.5、6.55、6.6、6.65、6.7、6.75、6.8、6.85、6.9、6.95、7.0、7.1、7.15、7.2、7.25、7.3、7.35、7.4、7.45、7.5、7.55、7.6、7.65、7.7、7.75、7.8、7.85、7.9、7.95、8.0、8.1、8.15、8.2、8.25、8.3、8.35、8.4、8.45、8.5、8.55、8.6、8.65、8.7、8.75、8.8、8.85、8.9、8.95、9.0、9.1、9.15、9.2、9.25、9.3、9.35、9.4、9.45、9.5、9.55、9.6、9.65、9.7、9.75、9.8、9.85、9.9、9.95および10.0の圧縮率を示す。ある実施態様において、シクロシロキサン置換ポリシロキサンは30000psiにて9.2~11の圧縮率を示す。ある実施態様において、シクロシロキサン置換ポリシロキサンは30000psiにて、約9.2,9.25,9.3,9.35,9.4,9.45,9.5,9.55,9.6,9.65,9.7,9.75,9.8,9.85,9.9,9.95,10.0,10.1,10.15,10.2,10.25,10.3,10.35,10.4,10.45,10.5,10.55,10.6,10.65,10.7,10.75,10.8,10.85,10.9,10.95および11の圧縮率を示す。シクロシロキサン置換ポリシロキサンは、また、優れた摩耗特性と潤滑特性を示す。シクロシロキサン置換ポリシロキサンは、また、改良された熱的特性を有する。シクロシロキサン置換ポリシロキサンは、約9.25×10-4~約12.0×10-4の熱膨張係数を有する。ある実施態様において、シクロシロキサン置換ポリシロキサンは、シクロシロキサンとジアルキルシロキサンを含むコポリマーを含有し、この場合において、シクロシロキサンおよび/またはジアルキルシロキサンは置換されてもよい。シクロシロキサンは、3~15個のSi原子を含み、特に3~10個のSi原子を含み得る。ある実施態様において、コポリマーはテトラシロキサニル、ペンタシロキサニル、ヘキサシロキサニル、ヘプタシロキサニル、オクタシロキサニル、エニアシロキサニルまたはノナシロキサニル、デカシロキサニル、ヘンデカシロキサニル、ドデカシロキサニル、トリデカシロキサニル、テトラデカシロキサニル、ペンタデカシロキサニル、ヘキサデカシロキサニル、ヘプタデカシロキサニル、オクタデカシロキサニル、ノナデカシロキサニルもしくはイソサシルオキサニル、またはそれらの組合せを含む。ある実施態様において、シクロシロキサンは、1以上のSi原子上にC1-C6置換基を含むことができる。ある実施態様において、非隣接Si原子は、非水素置換基、例えばハロゲン、C1-C6アルキルまたはC1-C6ハロアルキルまたはそれらの組合せを含む。ある実施態様において、各Siは、非水素置換基、例えばハロゲン、C1-C6アルキルまたはC1-C6ハロアルキルまたはそれらの組合せを含む。ある実施態様において、Si原子は置換基として水素を含まない。ある実施態様において、シクロシロキサン置換ポリシロキサンは、シクロシロキサン-エチル-アルキルシロキサンジアルキルシロキサンコポリマーである。シクロシロキサン-エチル-アルキルシロキサンは、コポリマーの約2~約98を構成できる。ある実施態様において、シクロシロキサン置換ポリシロキサンは、コポリマーの約5~約95のシクロシロキサン-エチル-アルキルシロキサンを含む。ある実施態様において、シクロシロキサン置換ポリシロキサンは、コポリマーの約5~約90のシクロシロキサン-エチル-アルキルシロキサンを含む。ある実施態様において、シクロシロキサン置換ポリシロキサンは、コポリマーの約5~約85のシクロシロキサン-エチル-アルキルシロキサンを含む。ある実施態様において、シクロシロキサン置換ポリシロキサンは、約5~約80のシクロシロキサン-エチル-アルキルシロキサンを含む。ある実施態様において、シクロシロキサン置換ポリシロキサンは、コポリマーの約5~約75のシクロシロキサン-エチル-アルキルシロキサンを含む。ある実施態様において、シクロシロキサン置換ポリシロキサンは、約5~約70のシクロシロキサン-エチル-アルキルシロキサンを含む。ある実施態様において、シクロシロキサン置換ポリシロキサンは、約5~約65のシクロシロキサン-エチル-アルキルシロキサンを含む。ある実施態様において、シクロシロキサン置換ポリシロキサンは、約5~約60のシクロシロキサン-エチル-アルキルシロキサンを含む。ある実施態様において、シクロシロキサン置換ポリシロキサンは、約5~約55のシクロシロキサン-エチル-アルキルシロキサンを含む。ある実施態様において、シクロシロキサン置換ポリシロキサンは、約5~約50のシクロシロキサン-エチル-アルキルシロキサンを含む。ある実施態様において、シクロシロキサン置換ポリシロキサンは、0.5,1,2,3,4,5,6,7,8,9,10,11,12,13,14,15,16,17,18,19,20,21,22,23,24,25,26,27,28,29,30,31,32,33,34,35,36,37,38,39,40,41,42,43,44,45,46,47,48,49又は50のシクロシロキサン-エチル-アルキルシロキサンを含む。ある実施態様において、シクロシロキサン置換ポリシロキサンは、51,52,53,54,55,56,57,58,59,60,61,62,63,64,65,66,67,68,69,70,71,72,73,74,75,76,77,78,79,80,81,82,83,84,85,86,87,88,89,90,91,92,93,94,95,96,97,98,99または99.5のシクロシロキサン-エチル-アルキルシロキサンを含む。ある実施態様において、シクロシロキサン置換ポリシロキサンは、2-ヘプタアルキル-シクロテトラシロキサニルエチル-アルキルシロキサンサブユニットを含むコポリマーであり、この場合において、アルキルは、C1-C6アルキルであることができる。例えば、1以上のサブユニットとして2-ヘプタメチル-シクロテトラシロキサニル-エチル-アルキル-シロキサン、2-ヘプタエチル-シクロテトラ-シロキサニルエチル-アルキルシロキサン、2-ヘプタプロピルシクロテトラシロキサニルエチル-アルキルシロキサン、2-ヘプタメチル-シクロテトラシロキサニルエチル-メチルシロキサン、2-ヘプタメチル-シクロテトラ-シロキサニルエチル-エチルシロキサン、2-ヘプタメチル-シクロテトラシロキサニルエチル-プロピルシロキサン、2-ヘプタメチル-シクロテトラシロキサニルエチル-ブチルシロキサンまたはそれらの組合せを含むことができる。ある実施態様において、シクロシロキサン置換ポリシロキサンは、ジアルキルシロキサンを含むコポリマーである。例えば、コポリマーは、ジメチルシロキサン、ジエチルシロキサン、ジプロピルシロキサン、ジブチルシロキサン、ジトリフルオロメチルシロキサン、メチルトリフルオロメチルシロキサンまたはそれらの組合せを含むことができる。ある実施態様において、シクロシロキサン置換ポリシロキサンは、2-ヘプタアルキル-シクロテトラシロキサニルエチル-アルキルシロキサンとジアルキルシロキサンサブユニットを含むコポリマーである。ある実施態様において、ジアルキルシロキサンサブユニットは2-ヘプタアルキルシクロ-テトラシロキサニルエチル-アルキルシロキサンサブユニットと交互に存在する。ある実施態様において、2以上のジアルキル-シロキサンサブユニットは、2-ヘプタアルキル-シクロテトラシロキサニルエチル-アルキルシロキサンサブユニットの間に存在する。ある実施態様において、シクロシロキサン置換ポリシロキサンは、2-ヘプタアルキル-シクロテトラシロキサニルエチル-メチルシロキサンジメチルシロキサンコポリマーを含む。D.シクロシロキサン置換ポリシロキサンの調製当該技術分野において既知の任意の方法は、式Iのポリシロキサンを含む、ここで記載されるような少なくとも1種のシクロシロキサン基を有するポリシロキサンを合成するのに使用できる。例えば、Mukbanian等PolymerYearbook18参照。例示的なスキームは以下のスキームIからIVに示される。メチルポリシロキサンポリマーおよび他の置換ポリシロキサンの調製は当該技術分野において既知であり、例えばUS特許3669884およびUS特許2970162を参照し、それらを参照することによりここに組込まれる。また、Siliconesページ673およびSiliconesMealsLewisページ98141を参照し、それらを参照することによりここに組込まれる。また、シクロシロキサンを製造するための方法は、当該技術分野において既知である。環状シロキサンを製造するための例示的な方法およびそれらからポリマーを製造するための例示的な方法は、US特許3937684、5455208、5670689および5789516に記載され、参照することにより本願に組込まれる。また、シクロシロキサンは、適当なジクロロシラン、例えば、ジメチルジクロロシランおよびメチルトリフルオロプロピルジクロロシランなどを加水分解することにより容易に製造されることに注目すべきである。水中でこのようなクロロシランを加水分解することにより、環状および低分子量の直鎖ポリシロキサンの混合物が得られ、環状物質の濃度を増加させ、昇温してアルカリ金属水酸化物と共に加水分解物を単純に分解することにより極めて純粋な濃度で取り出される。スキームIは、商業的に入手可能な出発物質、クロロシラン1および3から、構造7のシクロシロキサンを調製することを示す。2つのR基を有する商業的に入手可能なジクロロシラン1の例は、ジクロロメチルシランシグマアルドリッヒ、ミルウォーキー、WI、CatNo440272、ジクロロシクロヘキシルメチルシランシグマアルドリッヒ、ミルウォーキー、WI、CatNo29462およびnブチルメチルジクロロシランGelestMorrisvillePACatNoSIB19720を含む。1つのR基と水素を有する、商業的に入手可能な構造3のジクロロシランは、ジクロロメチルシランシグマアルドリッヒ、ミルウォーキー、WI、CatNo440248、ジクロロエチルシランシグマアルドリッヒ、ミルウォーキー、WI、CatNo03420、およびジクロロフェニルシランシグマアルドリッヒ、ミルウォーキー、WI、CatNo597864を含む。また、クロロシランは、当該技術分野において既知の方法を用いて調製できる。例えば、構造RnSiX4nのクロロシランは、遷移金属触媒および所望の有機ハロゲン化合物の存在下、Si0の酸化を伴う直接法により製造できる例えば、RochowEGJAmChemSoc679639651945LewisLNCatalyzedDirectReactionsofSiliconVol2WileyUK1998Chap26p1581参照。2x当量の水と2x2当量のアニリンとを化合物1に添加し、制御された加水分解と縮合の結果、構造2のポリシロキサンを形成する。HClの重合効果は、HClスカベンジャーとしてアニリンを使用することにより制御できる。アニリンおよび水の存在下::アニリン:H2O=1:0.5:1:1での3の添加は、ポリシラノール4をもたらし、それを0°Cにてヘキサン中で35HCl水溶液を用いて処理することにより、対応するジクロロシラン5に変換される。その後、シクロシロキサン7は、ジクロロシラン5のケイ素と、クロロシラン1および商業的に入手可能なビストリブチルスズオキサイドシグマアルドリッヒ、ミルウォーキー、WI、CatNoB53383の反応で得られるオルガノジスタンノキサン6のスズとの間の酸素ハロゲン交換により形成される。ある場合において、各工程で得生じる生成物は、クロマトグラフ法、例えば、HPLCなどを用いて生成され、未反応の出発物質または望まない副生成物から所望のポリマーを分離できる。R7が化合物7などのシクロシロキサンである場合における、合成経路を以下のスキームIIに示す。スキームIIは、シクロシロキサン7をジクロロシラン8に添加し、その後、加水分解および縮合させ、構造10のポリシロキサンを形成することを示す。構造8の商業的に入手可能なジクロロシランは、アルキルリンカーにより中央のケイ素原子へ結合したアルケンを含有し、式中、yは0または0以上である。例として、ブテニルメチルジクロロシランGelestMorrisvillePACatNOSIB19260、ジアリルジクロロシランGelestMorrisvillePACatNOSID27420およびクロロ-メチル-フェニル-ビニルシランシグマアルドリッヒ、MilwaukeeWICatNo68755が含まれる。遷移金属触媒の存在下で、化合物8とシクロシロキサン7のヒドロシリル化は、ジクロロシラン9を生成するSpringerドイツ2004Chap7p319。触媒において使用される遷移金属の例は、プラチナ、パラジウムおよびロジウムを含む。触媒は、ケイ素原子上の置換基に基づき選択される。シクロシロキサン7などの式HSiClnR3nのヒドロシランを含有する反応に対して特に適用できるものは、パラジウム錯体、特にPdCl2で表されるものであるシグマアルドリッヒ、MilwaukeeWICatNo222380。別の例において、触媒はプラチナジビニルテトラメチルジシロキサンであることができる564656502005。2b当量の水および2b-2当量のアニリンを、エーテル中のジクロロシラン9に添加し、制御された加水分解および縮合の結果、構造10のポリシロキサンが形成される。スキームIIIは、構造10のポリシロキサンと商業的に入手可能なジクロロシラン11を含む加水分解反応および縮合反応を示す。ある例において、構造11の化合物は、アルキルリンカー、例えば商業的に入手可能なジクロロメチル2-フェネチルシランシグマアルドリッヒ、MilwaukeeWICatNo570974およびジクロロメチル4-メチルフェネチルシランシグマアルドリッヒ、MilwaukeeWICatNo448893などを含み得る。構造11の商業的に入手可能な化合物の他の例は、ベンジルオキシジクロロシランGelestMorrisvillePACatNOSID27550、ビスジクロロシランGelestMorrisvillePACatNOSIB17050、ジメシチルジクロロシランGelestMorrisvillePACatNOSID35400およびジフェニルジクロロシランGelestMorrisvillePACatNOSID45100を含む。2a当量の水および2a-2当量のアニリンを、エーテル中の化合物11に添加し、制御された加水分解および縮合の結果、構造12のポリシロキサンが形成される。HClの重合効果は、HClスカベンジャーとしてアニリンを使用することにより制御できる。化合物12とポリシロキサン10を反応させ、構造13のポリシロキサンをもたらす。ある場合において、各工程で生じる生成物は、クロマトグラフ法、例えば、HPLCなどを用いて生成され、未反応の出発物質または望まない副生成物から所望のポリマーを分離できる。スキームIVは、構造15および17のクロロシランなどの商業的に入手可能な化合物を用いる構造18の末端キャップポリシロキサンの調製を開示する。例えば、エチルジメチルクロロシランGelestMorrisvillePACatNOSIB09820、2エチルジメチルクロロシランGelestMorrisvillePACatNOSIC24570およびクロロ-ジメチルシランシグマアルドリッヒ、MilwaukeeWICatNo41715は商業的に入手可能である。構造15および17のクロロシランは、また、上述のように直接法により合成できる。構造13のポリシロキサンは、エーテル中で水およびアニリンを用いて処理され、制御された縮合生成物14を形成し、それは、その後、クロロシラン1514:15:アニリン:H2O=1:0.5:1:1を用いて末端キャップされ、ポリシロキサン18を生成する。ある場合において、各工程で生じる生成物は、クロマトグラフ法、例えば、HPLCなどを用いて生成され、未反応の出発物質または望まない副生成物から所望のポリマーを分離できる。ここで記載されるポリシロキサンを製造するのに使用されるクロロシランの加水分解および縮合反応は、当業者に既知である例えば、PatnodeおよびWilcockJAmChemSoc683583631946TakiguchiJAmChemSoc81235923611959。塩化または部分塩化オルガノシランおよびオルガノポリシランの合成は、塩素化反応の開始において所望により紫外線366nm放射を用い、例えば、ペンタンまたはヘキサデカン等の非極性アルカン溶媒中で、オルガノシランまたはオルガノポリシランと無水のCuCl2を接触させることにより得ることができる例えば、US特許5939577。Ishikawa等US特許5258535は、CuI触媒の存在下でCuCl2を使用することによりSi原子上にHをClで段階的に置換することを含む部分塩化オルガノシランまたはオルガノポリシランの合成方法が記載される。Masaokaらは、嵩高い置換基を有するヒドロシラン、シラノールおよびアルコキシシランからのクロロシランの合成を開示する。174181。ロヒョーミューラー直接合成は、銅活性化ケイ素と有機ハロゲン化物からの有機ハロシランの1工程調製である。この反応は、US特許2380995および2488487に記載されている。直接合成の改良は、変性触媒を用いるなど、当該技術分野において既知である例えば、US特許7153991参照。Baznt等7112120は、オルガノハロゲノシラン、特にメチル-およびフェニルクロロシランの直接合成を記載する。また、フェニルクロロシランは、グリニャール反応を用いて調製できる。MeSiCl3C6H5MgBr→MeC6H5SiCl2MgClBrアルコール分解によってSi原子上の塩素基を置き換えることも可能である。SiClROH→SiORHClこの方法により、様々な官能性を有する種々のシランを調製できる。これらの方法の種々の変化は、大規模にクロロシランを製造するのに使用され、クロロシランは商業的に入手可能である。R基がアルキルである商業的に入手可能なジクロロシランは、ジクロロジメチルシランシグマアルドリッヒ、MilwaukeeWICatNo440272、ジクロロ-メチル-オクタデシルシランシグマアルドリッヒ、MilwaukeeWICatNo76016、およびn-ブチルメチルジクロロシランGelestMorrisvillePACatNOSIB19720を含む。他の商業的に入手可能なジクロロシランは、ジクロロメチル2-フェネチルシランシグマアルドリッヒ、MilwaukeeWICatNo570974、アリルメチルシランシグマアルドリッヒ、CatNo447277、ジクロロフェニルシランシグマアルドリッヒ、CatNo68650、ジクロロシクロヘキシルメチルシランシグマアルドリッヒ、CatNo29462、ジクロロプロピルシランシグマアルドリッヒ、CatNo68940、tブチルフェニルジクロロシランGelestMorrisvillePACatNOSIB19740、ジフェニルジクロロシランGelestCatNODID45101およびジベンジルオキシジクロロシランGelestCatNOSID27550を含む。E.用途ここで提供されるシクロシロキサン置換ポリシロキサンは、種々の用途向けの組成物を配合するために、単体でまたは他の成分と組み合わせて使用できる。このような用途の例は限定されないが、機械潤滑流体組成物、油圧油組成物、消泡組成物、撥水組成物、離型剤組成物、パーソナルケアおよび化粧品組成物、およびハウスホールドケア組成物を含む。1機械潤滑流体組成物潤滑剤は多くの用途において使用され、2以上の相互作用表面間の摩擦力を減少させる。潤滑剤の用途は、ボールベアリングとギア潤滑、金属/金属、金属/プラスチック、プラスチック/ゴムおよびプラスチック/繊維表面相互作用を含む相互作用表面の潤滑を含む。オルガノポリシロキサン流体は潤滑剤として既知である。しかしながら、効果的な潤滑剤として機能するためにこれらのポリマーの多くは、添加剤、例えば、塩化ホスフィットおよび塩化ホスホネート添加剤を、優れた耐摩耗特性をもたらすのに含ませなければならない。少なくとも1つのシクロシロキサン置換基を含むここで提供される置換ポリシロキサンは、良好な硬質金属および軟質金属潤滑特性を示し、耐摩耗性を示し、耐摩耗性をもたらすために塩化ホスフィットおよび塩化ホスホネート添加剤などの添加剤の添加を必要としない。これらの添加剤は、ここで提供されるシクロシロキサン置換ポリシロキサンを含む配合物において含まれてもよいが、必要とされない。ポリシロキサン上の1以上のシクロシロキサン置換基の存在は、例えば、フルオロシリコーンと比較して、真ちゅう上の鋼鉄に改良された耐摩耗特性をもたらし、シクロシロキサン置換ポリシロキサンの熱安定性を増加させるので、種々の金属の高温潤滑に適当なシクロシロキサン置換ポリシロキサンが提供される。機械潤滑流体組成物は、ここで提供されるシクロシロキサン置換ポリシロキサンを任意の量で含むことができ、単独でまたは他のポリシロキサンと併用でき、または他の潤滑剤もしくは添加剤と併用できる。ある実施態様において、シクロシロキサン置換ポリシロキサンは組成物の約50重量~100重量の濃度で存在する。ある実施態様において、シクロシロキサン置換ポリシロキサンは組成物の約60重量~99重量の濃度で存在する。ある実施態様において、シクロシロキサン置換ポリシロキサンは組成物の約0.1重量~50重量の濃度で存在する。ある実施態様において、シクロシロキサン置換ポリシロキサンは組成物の約0.5重量~45重量の濃度で存在する。ある実施態様において、シクロシロキサン置換ポリシロキサンは組成物の約1重量~40重量の濃度で存在する。ある実施態様において、シクロシロキサン置換ポリシロキサンは組成物の約2重量~35重量の濃度で存在する。ある実施態様において、シクロシロキサン置換ポリシロキサンは組成物の約3重量~30重量の濃度で存在する。ある実施態様において、シクロシロキサン置換ポリシロキサンは組成物の0.1、0.2、0.3、0.4、0.5、0.6、0.7、0.8、0.9、1、1.5、2、2.5、3、3.5、4、4.5、5、5.5、6、6.5、7、7.5、8、8.5、9、9.5、10、11、12、13、14、15、16、17、18、19、20、21、22、23、24、25、26、27、28、29、30、31、32、33、34、35、36、37、38、39、40、41、42、43、44、45、46、47、48、49、50、51、52、53、54、55、56、57、58、59、60、61、62、63、64、65、66、67、68、69、70、71、72、73、74、75、76、77、78、79、80、81、82、83、84、85、86、87、88、89、90、91、92、93、94、95、96、97、98、99、99.5、99.9または100重量の濃度で存在する。機械装置の相互に動く部品を潤滑することが好ましく、同時に腐食からそれらを保護することが望ましい。機械装置を潤滑させるのに炭化水素オイルを使用することが何年にも亘って知られている。シリコーン潤滑剤または、シリコーンおよび炭化水素オイルの混合物は機械装置を潤滑させるのに提案されている。ここで提供されるシクロシロキサン置換ポリシロキサンは、機械装置の潤滑に理想的である。シクロシロキサン置換基は、酸素の化学的影響および熱ならびにせん断に起因する機械的分解から直鎖ポリシロキサン骨格を保護する。ここで提供されるシクロシロキサン置換ポリシロキサンは、多くの減衰装置、例えば、ショックアブソーバー、ねじり振動ダンパーおよびダシュポットダンパーなどに使用できる。従って、本発明により提供されるポリマーは、航空機および自動車エンジンのサイズからディーゼル機関車におよぶ幅広い範囲の燃焼エンジンに適用でき、この場合において、この場合において、高温と高せん断条件での分解を防ぎ、一定粘性であることが重要である。ここで提供されるポリマーは、直線の減衰用途およびダッシュポットが使用される自動車のエアーサスペンションにおいて使用される。ここで提供されるシクロシロキサン置換ポリシロキサンは、ロータリーポンプにおいて使用され、拡散ポンプ流体も含まれる。シリコーン流体は、拡散ポンプ特に高真空系用の流体として使用されることが当該技術分野において既知である。置換度すなわち、シクロシロキサン置換基の数は、高い沸点と所望による粘度を有するポリシロキサンを得るために調製できる。化学反応性、特に酸素との化学反応性、およびポリマーの熱安定性に対するシクロシロキサン置換ポリシロキサンの耐性は、本願において提供されるポリマーを、炭化水素系潤滑剤よりも効果的な潤滑剤にする。ある実施態様において、より高い数のシクロシロキサン置換基が存在する場合、ポリマーはより大きな酸化安定性と熱安定性を有することが観察されている。ある実施態様において、シクロシロキサン置換基に加えて、アリールまたはハロアルキル置換基をポリシロキサンに含むことができる。アリールおよび/またはハロアルキル置換基の添加は、向上した熱および/または酸化安定性を備えるポリマーを生成できる。置換されたポリシロキサン混合物は、金属カップ中に3個の堅く固定した1/2インチ金属球を保持する装置を含む、シェル4球試験器を用いてそれらの潤滑特性を試験できる。続いて、同じ直径の4個の回転球を、調節可能な流動アームにより3個の固定球と接触させ圧入し、1時間回転させる。3個の固定球における接点は、摩耗進展として円形の傷を示す。ある特定の速度および荷重で1時間動かした後のこれらの傷の平均直径単位ミリメーターは、摩耗の測定に付される。試験が行われる温度は、室温から約150°Cの温度範囲まで昇温される。すべての球は試験の間に潤滑流体に浸漬される。球に使用される金属の種類は、変化でき、例えば、潤滑表面は鋼鉄-オン-鋼鉄または鋼鉄-オン-真ちゅう、または真ちゅう-オン-鋼鉄であることができる。ある試験において、銅製の回転球に40キログラム荷重が施され、潤滑剤は170°Fの温度に維持された。いずれの場合も、1分あたり1200回転にて、荷重が施される中央の球を試験中1時間回転させた。他の球は52/100工具鋼から構成された。各試験の間に滑り摩耗も測定した。全てのパーセンテージおよび部は重量に基づく。また、ここで提供されるシクロシロキサン置換ポリシロキサンを含有する潤滑剤組成物は、共潤滑系を含有できる。例えば、潤滑組成物は、ここで提供されるシクロシロキサン置換ポリシロキサンと固体潤滑剤を含むことができる。固体潤滑剤の例は、グラファイト、グラファイトフッ化物、バッキ-ボール、モリブデン、ジスルフィド、窒化ホウ素、タングステンジスルフィド、中空フラーレン様ナノ粒子US特許6710020に記載されるものなど、金属ジハロゲン化物およびポリテトラフルオロエチレンPTFEを含む。ここで提供される潤滑剤組成物は、潤滑流体を変性させるのに当該技術分野において使用される常套の添加剤、例えば染料、熱安定剤、酸化防止剤、分散剤、耐摩耗添加剤、金属不動態化剤、耐可燃性添加剤、難燃剤、さび止め剤、摩擦改良剤および腐食抑制剤を更に含有できる。油圧油組成物シリコーン流体は、油圧油として有用であることが当該技術分野において既知である例えば、US特許2614989、2990373、3821114および4137189参照。油圧システムは、油圧油を介してある場所から他の場所へ力を伝達させる。油圧系は、高度複雑な制御システムから単純なプレスまで多様であり、それらは流体連結において6つの主要な要素を含むものとして分類できる:1油圧油;2油圧油を貯蔵する容器;3ポンプなどの油圧油に圧力を発生させる手段;4油圧油を介して発生させた圧力を伝達するパイプ;5油圧モーター、アクチュエーター、シリンダー、ラムまたはジャッキなどの、圧力が生成した地点から離れた場所にて圧力を力に変換する手段;および6制御バルブ、安全弁などの圧力制御手段。もちろん、油圧原理を用いるために、油圧油は封入された体積内で、上昇した圧力を維持できる必要がある。ここで提供されるシクロシロキサン置換ポリシロキサンを含む油圧油組成物は、上述のように、ある場所から他の場所へ力を伝達ための系における油圧油として使用できる。有利には、ここで提供される油圧油組成物は、高圧および極限温度に油圧油が曝される油圧系における油圧油として使用できる。ここで提供されるシクロシロキサン置換ポリシロキサンは、油圧油として使用するのに優れた熱安定性、潤滑性、粘性、および酸化安定性を示す。シクロシロキサン置換ポリシロキサンは、油圧油において有用な他の特性である高い圧縮性を示す。ここで提供されるシクロシロキサン置換ポリシロキサンは、金属表面上で良好な膜形成特性を示し、これにより良好な潤滑特性を示す。また、シクロシロキサン置換ポリシロキサンは、シール材料との優れた適合性を示す。油圧油組成物は、単独でまたは他のポリシロキサンと組み合わせてまたは他の添加剤と組み合わせて、ここで提供されるシクロシロキサン置換ポリシロキサンを任意の量で含むことができる。ある実施態様において、シクロシロキサン置換ポリシロキサンは組成物の約50重量~100重量の濃度で存在する。ある実施態様において、シクロシロキサン置換ポリシロキサンは組成物の約60重量~99重量の濃度で存在する。ある実施態様において、シクロシロキサン置換ポリシロキサンは組成物の約0.1重量~50重量の濃度で存在する。ある実施態様において、シクロシロキサン置換ポリシロキサンは組成物の約0.5重量~45重量の濃度で存在する。ある実施態様において、シクロシロキサン置換ポリシロキサンは組成物の約1重量~40重量の濃度で存在する。ある実施態様において、シクロシロキサン置換ポリシロキサンは組成物の約2重量~35重量の濃度で存在する。ある実施態様において、シクロシロキサン置換ポリシロキサンは組成物の約3重量~30重量の濃度で存在する。ある実施態様において、シクロシロキサン置換ポリシロキサンは組成物の0.1、0.2、0.3、0.4、0.5、0.6、0.7、0.8、0.9、1、1.5、2、2.5、3、3.5、4、4.5、5、5.5、6、6.5、7、7.5、8、8.5、9、9.5、10、11、12、13、14、15、16、17、18、19、20、21、22、23、24、25、26、27、28、29、30、31、32、33、34、35、36、37、38、39、40、41、42、43、44、45、46、47、48、49、50、51、52、53、54、55、56、57、58、59、60、61、62、63、64、65、66、67、68、69、70、71、72、73、74、75、76、77、78、79、80、81、82、83、84、85、86、87、88、89、90、91、92、93、94、95、96、97、98、99、99.5、99.9または100重量の濃度で存在できる。油圧油における多くの用途は、油圧油の粘度が、意図する操作温度範囲において可能な限り小さく変化することを要求する。ある実施態様において、有機油と比較して、ここで提供されるシクロシロキサン置換ポリシロキサンは、温度関数において低い粘度変化を示す。その熱安定性および酸化安定性に沿うこの特性は、ここで提供されるシクロシロキサン置換ポリシロキサンを、多くの高性能用途における理想的な油圧油にする。ある実施態様において、ここで提供されるシクロシロキサン置換ポリシロキサンは、100秒-1のせん断速度および25°Cで測定した場合に約100~約100000cPの粘度を有する。ここで提供されるシクロシロキサン置換ポリシロキサンの末端基の性質は油圧油としてポリシロキサンを使用する目的に対して重要ではなく、これらは、トリオルガノシロキシ基、ヒドロキシジオルガノシロキシ基、またはハロゲン含有オルガノシロキシ基から選択され得る。このような末端基の具体的な例は、トリメチルシロキシ、トリエチルシロキシ、ヒドロキシジメチルシロキシ、フェニルジメチルシロキシおよびクロロプロピルジメチルシロキシを含む。ある実施態様において、末端基は、トリアルキルシロキシ基から選択され、この場合において、アルキル基は、1~3個の炭素原子を含有する。ある実施態様において、ここで提供されるシクロシロキサン置換ポリシロキサンは、トリメチルシロキシ基で末端キャップされ、100秒-1のせん断速度および25°Cで測定した場合に約1000~約100000cPの粘度を有する。ある実施態様において、25°Cにて粘度は5000~15000cPである。ある実施態様において、粘度は、100秒-1のせん断速度および25°Cで測定した場合に10000~25000cPである。ある実施態様において、粘度は、100秒-1のせん断速度および25°Cで測定した場合に15000~50000cPである。ある実施態様において、粘度は、100秒-1のせん断速度および25°Cで測定した場合に20000~40000cPである。ある実施態様において、粘度は、100秒-1のせん断速度および25°Cで測定した場合に30000~60000cPである。油圧油組成物は、他の成分を含むことができる。例えば、ある実施態様において、油圧油組成物は、約4~約8、または4~6モルのフェニルメチルシロキサンユニットのモル含有量を有するフェニルメチルシロキサンジメチルシロキサンコポリマーを含む。ある実施態様において、フェニルメチルシロキサンジメチルシロキサンコポリマーが存在する場合、フェニルメチルシロキサンジメチルシロキサンコポリマーは、ここで提供されるシクロシロキサン置換ポリシロキサンの粘度よりも5倍から10倍高い粘度を有する。フェニルメチルシロキサンジメチルシロキサンコポリマーは、トリメチルシロキシ末端基を含有できる。フェニルメチルシロキサンジメチルシロキサンコポリマーは、当該技術分野において既知の方法、例えば各クロロシランの共同加水分解およびそれに続く縮合により、または、適当な末端ブロックシロキサンと共に、各直鎖または環状シロキサン種の塩基触媒平衡により調製できる。ある実施態様において、フェニルメチルシロキサンジメチルシロキサンコポリマーは、約500~約10000の平均重合度を有するコポリマー流体である。ここで提供される油圧油組成物は、さらに、油圧油を変性させる当該技術分野において使用される常套の添加剤、例えば、染料、熱安定剤、酸化防止剤、分散剤、耐摩耗添加剤、潤滑添加剤、金属不動態化剤、消泡剤、耐可燃性剤、例えば、可燃性を減少させる高臭素化化合物、難燃剤、さび止め剤、摩擦改良剤および腐食抑制剤を更に含有できる。油圧油がフェニルメチルシロキサン/ジメチルシロキサンコポリマーを含む場合、組成物は当該技術分野において既知の任意の方法により調製できる。例示的な方法は、約2~約20重量部のフェニルメチルシロキサン/ジメチルシロキサンコポリマーと、100重量部のここで提供されるシクロシロキサン置換ポリシロキサンを十分に混合することを含む。均質な分散液は、高せん断混合物を用いることにより得ることができ、あるいは、相互溶媒中で2成分を相互にブレンドすることにより得られ、その後、溶媒を除去して油圧油組成物を提供する。油圧油の最終粘度は、所望の粘度を有するシクロシロキサン置換ポリシロキサンを慎重に選択し、適当な粘度を有するフェニルメチルシロキサン/ジメチルシロキサンコポリマーを選択することにより調製できる。このような精製は当業者による日常の実験の対象であり容易に定義できる。ある実施態様において、約91.9-99.8重量のここで提供されるシクロシロキサン置換ポリシロキサン、0.005-0.1重量の配意の酸化防止剤、0.01-1.0重量の範囲の所望による消泡剤、0.01-1.0重量の範囲の流出点分散剤、0.10-1.0重量の範囲の腐食抑制剤および0.005-5.0重量の範囲の潤滑性添加剤を含む油圧油組成物が提供される。酸化防止剤の例は、2,4,6トリtertブチルフェノール、2,6ジtertブチル4nブチルフェノール、2,6ジtertブチル4メチルフェノールまたはnオクタデシル3プロピオネート、ペンタエリスリトールテトラキス3プロピオネート、ジnオクタデシルホスフォネート、2,4,6trisメシチレン、trisイソシアヌレートまたはヒンダードピペリジンカルボン酸、2,6ヒドロキシ9アザビシクロ3.3.1ノナンのアシル化誘導体、もしくはビシクロヒンダードアミンもしくはジフェニルアミンもしくはジナフチルアミン、フェニルナフチルアミン、N、Nジフェニルフェニレンジアミンもしくはpオクチルジフェニルアミン、ppジオクチルジフェニルアミン、Nフェニル1ナフチルアミン、Nフェニル2ナフチルアミン、Nフェニル2ナフチルアミン、ジ1ナフチルアミン、ジ2ナフチルアミン、Nアルキルフェノチアジン、イミノ、6フェノール、2,6ジフェノール、4メチル2,6ジフェノール、4,4’メチレンビスフェノール、メチルヒドロキシヒドロシナミド、フェノチアジン誘導体、アルキル化5アミノテトラゾール、ジtertブチルpアミノフェノールおよびそれらの混合物を含む。消泡剤は、シリコーンオイル、ポリビニルアルコール、オクタノールおよびそれらの混合物を含む。流出点分散剤の例は、ジエチルヘキシルアジペート、ポリメタクリレート、アルキル化ナフタレン誘導体、ポリビニルアクリレートおよびそれらの混合物を含む。腐食抑制剤の例は、オクチル1Hベンゾトリアゾール、ジ-ターシャリーブチル化1Hベンゾトリアゾール、プロピルガラート、ポリオキシアルキレンポリオール、オクタデシルアミン、ノニルフェノールエトキシレート、水素化ペンタデシルフェノールのカルシウムフェノレート、マグネシウムアルキルベンゼンスルホネートおよびそれらの混合物を含む。さび止め剤の例は、有機酸およびそれらのエステル、金属塩および無水物、例えば、N-オレイル-サルコシン、ソルビタンモノオレート、鉛ナフテネート、アルケニルコハク酸無水物、例えば、ドデシル無水コハク酸、アルケニルコハク酸部分エステルおよび部分アミドおよび4-ノニルフェノキシ-酢酸;b窒素含有化合物、例えば、第1級、第2級もしくは第3級脂肪族アミンもしくは脂環式アミン、および有機酸と無機酸のアミン塩、例えば、オイル可溶アルキルアンモニウムカルボキシレート;およびヘテロ環化合物、例えば、置換イミダゾリンおよびオキサゾリン;cリン含有化合物、例えば、リン酸部分エステルもしくはホスホン酸部分エステルおよび亜鉛ジアルキル-ジチオ-リン酸塩のアミン塩;d硫黄含有化合物、例えば、バリウム-ジノニル-ナフタレン-スルホネートおよびカルシウム石油スルホネートを含む。分散剤/界面活性剤の例は、ポリブテニルコハク酸アミドもしくはイミド、ポリブテニルホスホン酸誘導体および塩基性マグネシウム、カルシウムおよびバリウムスルホン酸塩およびフェノレートを含む。耐摩耗添加剤の例は、硫黄および/またはリンおよび/またはハロゲン、例えば、硫黄化植物油、亜鉛ジアルキル-ジチオ-ホスフェート、トリトリル-ホスフェート、塩素化パラフィン、アルキルおよびアリールジ-スルフィドおよびトリスルフィド、トリフェニル-ホスホロ-チオネート、ジエタノールアミノメチルトリルトリアゾールおよびジ2-エチルヘキシルアミノメチルトリトリアゾールを含む。ある実施態様において、油圧油はブレーキフルードとして使用される。ここで提供されるシクロシロキサン置換ポリシロキサンを含むブレーキフルード組成物は、低温にてより低い粘度を有し、改良された潤滑特性を有し、およびゴム部品、例えば、油圧系に一般的に存在するネオプレン、スチレン-ブタジエンゴムまたはエチレン-プロピレン-ジエンモノマーから製造されるポリマー等の部品において、良好に制御された膨潤特性を示す。また、ここで提供されるシクロシロキサン置換ポリシロキサンを含有するブレーキフルード組成物は、ブレーキフルードにおいて一般的に使用される添加剤と良好な適合性を示し、より優れた耐熱性を有する。3.消泡組成物シクロシロキサン置換ポリシロキサンを含むシリコーン消泡組成物、特に、100秒-1のせん断速度、25°Cにて測定した場合に、100~10000cPの範囲に粘度を有する、特に、100秒-1のせん断速度、25°Cにて測定した場合に、100~2500cPの範囲または100~500cPの範囲に粘度を有するシクロシロキサン置換ポリシロキサンを含むシリコーン消泡組成物が提供される。また、シクロシロキサン置換ポリシロキサンは、アリール置換基、例えば、フェニル基、またはハロアルキル置換基を含むことができる。消泡組成物は、単独でまたは他のポリシロキサンと組み合わせてまたは他の添加剤と組み合わせて、ここで提供されるシクロシロキサン置換ポリシロキサンを任意の量で含むことができる。ある実施態様において、シクロシロキサン置換ポリシロキサンは、組成物の約50-100重量の間の濃度で存在する。ある実施態様において、シクロシロキサン置換ポリシロキサンは、組成物の約60~99重量の間の濃度で存在する。ある実施態様において、シクロシロキサン置換ポリシロキサンは、組成物の約25~75重量の間の濃度で存在する。ある実施態様において、シクロシロキサン置換ポリシロキサンは、組成物の約0.1~50重量の間の濃度で存在する。ある実施態様において、シクロシロキサン置換ポリシロキサンは、組成物の約0.5~45重量の間の濃度で存在する。ある実施態様において、シクロシロキサン置換ポリシロキサンは、組成物の約1~40重量の間の濃度で存在する。ある実施態様において、シクロシロキサン置換ポリシロキサンは、組成物の約2~35重量の間の濃度で存在する。ある実施態様において、シクロシロキサン置換ポリシロキサンは、組成物の約3~30重量の間の濃度で存在する。ある実施態様において、シクロシロキサン置換ポリシロキサンは、組成物の0.1、0.2、0.3、0.4、0.5、0.6、0.7、0.8、0.9、1、1.5、2、2.5、3、3.5、4、4.5、5、5.5、6、6.5、7、7.5、8、8.5、9、9.5、10、11、12、13、14、15、16、17、18、19、20、21、22、23、24、25、26、27、28、29、30、31、32、33、34、35、36、37、38、39、40、41、42、43、44、45、46、47、48、49、50、51、52、53、54、55、56、57、58、59、60、61、62、63、64、65、66、67、68、69、70、71、72、73、74、75、76、77、78、79、80、81、82、83、84、85、86、87、88、89、90、91、92、93、94、95、96、497、98、99、99.5、99.9または100重量の濃度で消泡組成物中に存在する。また、消泡組成物は、R3SiO0.5ユニットおよびSiO2ユニットから成るシリコーン樹脂製のジオルガノポリシロキサンを1~10重量含むことができ、この場合において、シリコーン樹脂は0.1~6の範囲にヒドロキシル基を含有できる。また、消泡組成物は、0.5~15重量の充填剤を含むことができる。処理されていてもよく、または未処理であってもよい充填剤は、処理されたまたは未処理のヒュームドシリカ、処理されたまたは未処理の沈降シリカから選択される。充填剤を、低分子量の直鎖状ポリシロキサンで処理できる。このような消泡組成物に水中での改良された分散性を付与するために、ソルビタンモノステアレート、ポリオキシエチレンソルビタンモノステアレートおよび/またはポリオキシエチレンステアレートなどの既知の乳化剤を乳化剤として用い、水中で上記含有物から、消泡組成物のエマルションを形成してもよい、水エマルション形態でシリコーン消泡組成物を使用することは、発泡した水系中にシリコーン組成物を分散させるのに最大限の効果を有する。従って、水系で使用されるシリコーン消泡組成物は、エマルションの形態で提供できる。消泡組成物は、シクロシロキサン置換ポリシロキサンポリマー、所望によるシリコーン樹脂および処理したまたは未処理の充填剤を、高せん断攪拌機を用いて、単純に混合することにより調製できる。シリコーン樹脂が存在する場合、シリコーン樹脂は、シラノール基の大部分が縮合している縮合樹脂であってもよく、シリコーン樹脂中の大部分または全てのシラノール基が非縮合である非縮合シリコーン樹脂であってもよい。一般に、消泡シリコーン組成物中のシリコーン樹脂は、最大限の消泡特性のために、0.1~6重量の範囲でヒドロキシル基を含有し、特に2~6重量の範囲でヒドロキシル基を含有する。このようなシリコーンを製造する方法は、当該技術分野において既知である例えば、US特許3730931参照。例えば、このようなシリコーン樹脂は、適量のジオルガノジクロロシランおよびテトラクロロシランを水中で加水分解し、シリコーン樹脂製品中での四官能性基に対する単官能性基の所望の割合を得ることにより製造できる。形成されるシリコーン樹脂加水分解物は、その後過剰量の水および酸から分離され、既知の方法、例えば、水を添加してシリコーン樹脂加水分解物を洗浄し、酸含有量が1000万分の1になるまで過剰量の酸を除去することにより精製される。同様の方法において、このような樹脂は、エーテル中でトリオルガノクロロシランおよびエチルオルトシリケートを加水分解することにより製造できる。更に、加水分解は、水と、水と混合しない有機溶媒から成る加水分解媒体中で行うことができ、この場合において、シリコーン樹脂加水分解物は水と混合しない有機溶媒中に可溶であるので、水から抽出され、既知のリフラックス法により精製される。このような溶媒は、キシレン、トルエン、およびベンゼンを含む。最大限の消泡特性を付与するために、シリコーン樹脂は、2~6重量の範囲のシラノール含有量を有する。このような消泡組成物において、更なる成分は充填剤である。ここで提供される消泡剤において有用な充填剤粒子は、既知であり、多くの文献に開示されている。それらは、微粉化した粒子材料であり、それらの例は、シリカ、ヒュームドシリカ、ヒュームドTiO2、Al2O3、酸化亜鉛、酸化マグネシウム、脂肪族カルボン酸の塩、およびイソシアネートと、ある材料、例えば、シクロヘキシルアミン、アルキルアミド、例えばエチレンもしくはメチレンビスステアルアミドとの反応生成物を含む。ある実施態様において、充填剤は、少なくとも50m2/gの表面積を有するシリカ粒子を含む。適当なシリカ粒子は、任意の標準的な製造技術、例えば、ハロゲン化ケイ素の熱分解法、ケイ酸の金属塩、例えばケイ酸ナトリウムおよびの分解および沈殿法、およびゲル形成法に従い製造できる。従って、消泡剤において使用するためのシリカの例は、ヒュームドシリカ、沈降シリカ、およびゲル形成シリカを含む。これらの充填剤の平均粒子サイズは、0.1~20μm、または0.5~2.5μmの範囲である。一般に、シクロシロキサン置換ポリシロキサンポリマーの重量で0.5~15重量の範囲の充填剤が存在できる。充填剤は、任意の充填またはヒュームドシリカ充填であることができ、1~15重量の範囲にヒドロキシル含有量を有することができる。使用される沈降シリカ充填剤は、商業的に入手可能であり、一般に、約300~400m2/gの表面積を有する水和二酸化ケイ素として知られている。充填剤は、一般に、1~15重量の範囲に水分含量を有し、特に、約5~15重量の水分含量を有する。充填剤は、消泡シリコーン組成物中で機能して、組成物に対して消泡特性を付与でき、また、発泡系においてシリコーン消泡組成物の分散性を向上させ、また、シリコーン消泡組成物から形成され得る任意のエマルションの安定性を向上させることができる。充填剤は湿潤剤で処理され、組成物内への充填剤の導入を補助できる。今回の消泡組成物は、特に、シクロシロキサン置換ポリシロキサンポリマーのみを明確に含有できる。ある実施態様において、消泡組成物は、充填剤および/または単官能性シロキシ単位とテトラ官能性シロキシ単位から構成されるシリコーン樹脂と共に、シクロシロキサン置換ポリシロキサンを含む。このような混合物の単純な製造法は、溶媒中にシリコーン樹脂を単純に溶解させ、得られた溶液をジオルガノポリシロキサンポリマーに添加し、一定の攪拌をし、その後混合物を加熱し、組成物から全ての溶媒を除去することにより調製される。構成されるような、このような組成物は、発泡系を消泡するのに改良された結果を有する消泡シリコーン組成物として使用できる。ある実施態様において、ここで提供される消泡組成物は、エマルション形態である。ある実施態様において、消泡組成物は、水中油型oilinwaterエマルションまたは油中水滴型waterinoilエマルション形態である。消泡組成物が水系で使用される実施態様において、消泡配合物は水中油型エマルションとして提供できる。これの望ましさは、このようなエマルションを使用することであり、ここで提供される消泡シリコーン組成物は、水性の泡系において容易に分散するので、このようなエマルションを使用しない場合と比べて、より早く、そして水性の泡系を消滅させるのにより少ない量でより効果的におよびより効率的に消泡できる。エマルション形態における配合物の場合、乳化剤を使用できる。消泡シリコーン組成物が添加される泡が形成された系において許容できる任意の乳化剤を使用できる。乳化剤の例は、常套の乳化剤、例えば、ポリオキシエチレンソルビタンモノステアレートTween60、ソルビタンモノステアレート、ポリオキシエチレンステアレート、およびそれらの混合物などから選択される化合物である。多くの食品と接触する用途に関して、食品に認可された乳化剤が使用され、例えば、ソルビタンモノステアレートSpan60とポリオキシエチレンステアレートMyrj52Sの混合物などである。他の従来成分または所望の成分は、ここで提供される消泡組成物を乳化させるのに使用できる。例えば、ソルビン酸またはポリソルベートを、殺菌剤として、組成物の0.01~0.1重量の範囲の濃度で添加できる。エマルションの配合方法は既知である例えば、US特許4005044参照。例示的な方法において、乳化剤は、水に溶解し、シクロシロキサン置換ポリシロキサンおよび所望によるシリコーン樹脂を、乳化剤水溶液中に分散させ、その後、処理したまたは未処理の充填剤、例えばシリカ充填剤を分散液内で混合し、得られる組成物を破砕する。ここで提供される消泡組成物を製造する方法は、このような混合法に限定されない。エマルションを形成する他の方法も、エマルション配合物を調製するのに使用できる。エマルション組成物を製造するための別の方法は、乳化剤、例えば、ソルビタンモノステアレートおよびオキシエチレンステアレートを水に添加し、高せん断攪拌の下、得られた混合物を60°C~100°Cの温度まで加熱することを含む。この混合物に、所望の量のシクロシロキサン置換ポリシロキサンポリマーを添加し、所望により、シリコーン樹脂および充填剤を、高いせん断を付与しながら、導入する。4.撥水組成物ここで提供されるシクロシロキサン置換ポリシロキサンは、撥水剤として使用できる。シクロシロキサン置換ポリシロキサンは、基材に撥水効果をもたらすために任意の濃度で使用できる。ある実施態様において、シクロシロキサン置換ポリシロキサンは、組成物の約50~100重量の濃度で使用される。ある実施態様において、シクロシロキサン置換ポリシロキサンは、組成物の約0.5~50重量の濃度で使用される。シクロシロキサン置換ポリポリシロキサンを0.5未満含有する溶液を用いることにより、ある程度の撥水効果を得ることができるが、一般に、多くの実用目的において、少なくとも0.5のシクロシロキサン置換ポリシロキサンを含有する溶液が使用されるべきである。50重量よりも多いシクロシロキサンを含有する組成物は、基材に施された場合に優れた結果をもたらすが、ある用途、例えば、石工用途などにおいて、ポリマーの高濃度溶液を使用することは経済的ではないであろう。ある実施態様において、撥水剤コーティングは、組成物の約1~25重量のシクロシロキサン置換ポリシロキサンを含有し、または、組成物の約5~20重量のシクロシロキサン置換ポリシロキサンを含有する。ある実施態様において、撥水剤コーティングは、組成物の約1~5重量のシクロシロキサン置換ポリシロキサンを含有する。ある実施態様において、シクロシロキサン置換ポリシロキサンは、組成物の0.1、0.2、0.3、0.4、0.5、0.6、0.7、0.8、0.9、1、1.5、2、2.5、3、3.5、4、4.5、5、5.5、6、6.5、7、7.5、8、8.5、9、9.5、10、11、12、13、14、15、16、17、18、19、20、21、22、23、24、25、26、27、28、29、30、31、32、33、34、35、36、37、38、39、40、41、42、43、44、45、46、47、48、49、50、51、52、53、54、55、56、57、58、59、60、61、62、63、64、65、66、67、68、69、70、71、72、73、74、75、76、77、78、79、80、81、82、83、84、85、86、87、88、89、90、91、92、93、94、95、96497、98、99、99.5、99.9または100重量の濃度で撥水コーティング組成物中に存在する。撥水コーティング組成物は、シクロシロキサン置換ポリシロキサンに加えて添加剤を含むことができる。これらの他の添加剤は、ワックス、三級脂肪族アミン、金属石鹸またはこれらの添加材の混合物を含む。これらの添加剤は、約05~15の濃度で添加できる。組成物は、溶液として、またはエマルションとして、あるいは混合エマルションとして配合できる。シクロシロキサン置換ポリシロキサンを含有する、ここで提供される撥水コーティング組成物は、先行技術における撥水化合物と比べる場合に、即効であり、より短い時間で有効になる。例えば、シクロシロキサン置換ポリシロキサン5~20溶液のコーティングは空気乾燥でき、大気温度にて1時間未満で乾燥できる。このことは、同じ目的で使用されるシリコーン樹脂において通常要求される数日の硬化または乾燥時間とは対照的である。更に、他の撥水添加剤と併用されるか併用されない、本発明における組成物は、湿潤石工表面に施され、被覆された表面に対して撥水性を付与できる。ここで提供される撥水コーティング組成物は、天候が不安定な時、または降雨が予想される場合にも安全に使用できるので、実質的に任意の時に施すことができる。ここで提供される撥水コーティング組成物は、任意の基材を処理するのに使用できる。コンクリート、モルタル、煉瓦、スタッコ、タイル、木材、セラミック、金属、プラスチック、ガラス、繊維製品、革および紙のような多様な種類の表面において付着し効果的である。さらに、組成物は、塗装された基材および未塗装の基材においても効果的である。ここで提供される撥水コーティング組成物を、任意の塗布技術、例えば浸漬、噴霧または基材上に組成物を刷毛塗りすることなどにより施すことができる。ここで提供されるシクロシロキサン置換ポリシロキサンを含有する撥水剤コーティング組成物は、所望の結果を得るための他の材料を含む。従って、例えば、染料、顔料、ステイン、または充填剤を含む他の材料を、撥水コーティング組成物中に導入し、処理基材を視覚的に改良できる。組成物中に有利に含むことができる他の材料の例は、防かび剤、殺菌剤、および難燃剤を含む。例えば、撥水コーティング組成物と、防かび剤および/または殺菌剤の使用は有用であろう。なぜならば、撥水コーティング組成物は処理した基材を乾燥させた状態を保持する傾向があるので、好都合な増殖環境に存在し得る菌類またはバクテリアを剥奪できるからである。ある実施態様において、撥水コーティング組成物は基材内の水分を保持するのに使用できる。例えば、コンクリートまたはモルタルの硬化において、材料の強度の適切な進展のために構造中の水分を保持することが重要である。構造体の表面を、ここで提供される撥水コーティング組成物で処理することにより、水分をコンクリートまたはモルタル中に保持できる。ここで提供される撥水コーティング組成物は、先行技術のコーティングで被覆することが困難であった、ガラスおよび金属対象物などの表面上に付着性のコーティングを形成する。このため、ここで提供される撥水コーティング組成物は、建設分野における装置または構造体を保護するのに使用できる。例えば、巨大なビル構造体において、ビルの下位部、およびその場所に設置された装置、例えば、ポンプおよび配管装置またはエレベーターの部品は、水中に浸漬されるか、極めて高い湿度に曝されることが多い。このような暴露は、構造体または装置にさびおよび劣化を生じさせることが多い。更に、電気装置の場合において、長期及び水分を暴露することは、装置を動作不能にするか、電源の火災原因となり得る。このような状況において、多量のグリースを時々使用し、水分から装置を保護するが、このことは極めて不十分である。グリースは摩擦により剥がすことができ、装置の洗浄で除去できる。その結果、このような装置が膜または多量のグリースで保護される場合、保護フィルムは周期的に検査し、更新しなければならない。ここで提供される撥水コーティング組成物は、高濃度の水分への暴露からこのような装置を保護できる。従って、シリコン樹脂などの他の添加剤を有するかまたは有さない、シクロシロキサン置換ポリシロキサン溶液は、接着性をもたらすことができ、および装置または構造体の金属表面または他の表面に撥水コーティング水分に対する暴露に対してこのような表面を保護することができる。ここで提供されるシクロシロキサン置換ポリシロキサンを含有する撥水コーティング組成物の他の有用な用途は、水分による腐食に対する貯蔵および搬送する間の種々の製品の保護である。多くの金属製品は、製造者と使用者に搬送する期間において、腐食する場合が多い。このような腐食は、ここで提供されるシクロシロキサン置換ポリシロキサンを含有する撥水コーティング組成物の使用により防ぐことができる。ここで提供される撥水コーティング組成物は、種々の天然および合成繊維製品ならびに皮革の処理に使用できる。このような用途において、エマルション形態で撥水コーティング組成物を提供することが好ましい。当該技術分野において既知の任意の方法を用いて、組成物を繊維製品または皮革表面に施すことができる。このように施す方法は、噴霧、パディングを含み、該方法にいて、基材はここで提供された撥水コーティング組成物の希釈エマルションで浸透され、ローラー間で圧縮され、過剰量の液体が除去される。ある実施態様において、繊維製品および皮革は、200°F~250°Fの温度で乾燥される。洗浄工程に続き乾燥工程も含むことができる。ここで提供される撥水コーティング組成物は、容易に施され、汚れに対する繊維の耐性を付与し、および繊維製品または皮革に滑らかさ、絹様の手触りおよび良好なドレープをもたらす。ここで提供される撥水コーティングが施される繊維製品および皮革は、撥水性、引き裂き抵抗、および防しわ性を示す。ある実施態様において、ここで提供される撥水コーティング組成物で処理された繊維製品は、未処理の繊維製品と比べて、繰り返して選択を行った後でも縮みを防ぐことができる。5.離型剤組成物離型剤または剥離コーティングは、第1基材に対する第2基材の接着を妨げるまたは減少させるために、第1基材に対して施されるコーティングである。ある実施態様において、離型剤は、他の基材からある基材を制御された剥離を可能とする。離型剤が使用される用途は、金型離型剤ダイまたは金型から目的物の離型を可能とする、ダイキャスティング、およびアルミの機械加工および押出し加工を含む。管理された離型は、ある基材例えば、コーティングと、第1基材が取付けられる基材例えば接着基材などとの間の剥離を制御する能力である。剥離は、粘り気または粘着性物質が接着コーティングに対して示す接着性の程度の大きさである。離型コーティングは、感圧性ラベル支持体およびそこから内容物の除去を促進する容器に関するコーティングとして、離型剤として幅広く使用される。ここで提供されるシクロシロキサン置換ポリシロキサンは、優れた離型特性を示し、離型剤特に金型離型剤、接着剤が施される剥離紙、および感圧性ラベル支持体に使用できる。接着剤が被覆される剥離紙は、大きなロール形態で供給される。巻き取られていないロールとしての剥離紙の面に均一に接着剤コーティングを有するために、剥離紙の底面は接着剤よりも紙基材により接着する離型剤で被覆され、それによって、望ましい異なる剥離力が得られる。従って、接着剤コーティングは、剥離紙底面よりも剥離紙の表面により大きな力で接着するが、その力は、接着剤が施される基材、例えば、床タイル、壁紙または感圧性ラベルなどに対する力よりも小さい、異なる剥離紙は、紙に接着するが施される接着剤に対する接着性が低いシリコーン組成物で紙の片側を被覆することにより調製される。効果的な離型コーティング組成物は、ここに記載されるシクロシロキサン置換ポリシロキサンを含むことにより調製される。離型コーティング組成物は、単独でまたは他のポリシロキサンと組み合わせてまたは他のシリコーンまたは添加剤と組み合わせて、ここで提供されるシクロシロキサン置換ポリシロキサンを任意の量で含むことができる。ある実施態様において、シクロシロキサン置換ポリシロキサンは、組成物の約50~100重量の間の濃度で存在する。ある実施態様において、シクロシロキサン置換ポリシロキサンは、組成物の約60~99重量の濃度で存在する。ある実施態様において、シクロシロキサン置換ポリシロキサンは、組成物の約25~75重量の濃度で存在する。ある実施態様において、シクロシロキサン置換ポリシロキサンは、組成物の約0.1~50重量の濃度で存在する。ある実施態様において、シクロシロキサン置換ポリシロキサンは、組成物の約0.5~45重量の濃度で存在する。ある実施態様において、シクロシロキサン置換ポリシロキサンは、組成物の約1~40重量の濃度で存在する。ある実施態様において、シクロシロキサン置換ポリシロキサンは、組成物の約2~35重量の濃度で存在する。ある実施態様において、シクロシロキサン置換ポリシロキサンは、組成物の約3~30重量の濃度で存在する。ある実施態様において、シクロシロキサン置換ポリシロキサンは、組成物の0.1、0.2、0.3、0.4、0.5、0.6、0.7、0.8、0.9、1、1.5、2、2.5、3、3.5、4、4.5、5、5.5、6、6.5、7、7.5、8、8.5、9、9.5、10、11、12、13、14、15、16、17、18、19、20、21、22、23、24、25、26、27、28、29、30、31、32、33、34、35、36、37、38、39、40、41、42、43、44、45、46、47、48、49、50、51、52、53、54、55、56、57、58、59、60、61、62、63、64、65、66、67、68、69、70、71、72、73、74、75、76、77、78、79、80、81、82、83、84、85、86、87、88、89、90、91、92、93、94、95、96497、98、99、99.5、99.9または100重量の濃度で存在する。ある実施態様において、組成物は、水性エマルションとして配合される。ある実施態様において、離型コーティングは、常套の補助剤、例えば増粘剤および添加剤などを含む。増粘剤は、コーティング組成物を施すのに使用される装置の要求、およびコーティングの取り出しおよび提供に対するこれらの組成物の粘度を調整するために、これらの組成物に添加される。ある実施態様において、離型コーティングは可塑剤を含む。ここで提供される離型剤組成物において、シクロシロキサン置換ポリシロキサンに悪影響を及ぼさない任意の増粘剤を使用できる。適当な増粘剤の例は、スルホン化ポリスチレン、水分散性で増粘性のグレード、ベントナイトなどの親水性クレー、消化型澱粉、キサンタンガムを含む天然ガム、ゲランガム、ウェランガム、ラムサンガム、ジウタン、アルギン酸ナトリウムおよびアルギン酸カリウムを含むアルギン酸塩、カードラン、キトサン、グアーガム、ローカストビーンガム、カルボキシ置換セルロースエステル、例えばカルボキシメチルセルロースなど、ヒドロキシプロピルセルロース、メチルセルロースおよびそれらの組合せを含む。オイルの均一サイズの液滴が懸濁できるチキソトロピックを形成するような量で選択されて使用できる。換言すれば、増粘した液体は、通常その流体挙動において非ニュートン状態であり、つまり、相の密度における違いに起因する重力の作用により水溶液内の分散液滴の急速な移動を防ぐ性質を示す。懸濁した液滴による周囲媒体に付与される応力は、非ニュートン媒体内における液滴の急速な移動を生じさせるのに十分ではない。通常、増粘剤は、粘度が増加した水溶液の見かけ粘度が、30rpmにてNo.2スピンドルを用いるブルックフィールド粘度計を用いることにより規定されるような少なくとも500センチポイズの次数である水溶液に関連するような割合で使用できる。増粘剤は、高濃度の組成物を分離し、その後、オイル液滴分散液と慎重に混合するようにして調製できる。得られる粘度の増加した分散液は、例えば管を通過させて処理され、分散オイル液滴の大きさまたは形状を機械的に変化させること無く実質的に重合条件に曝すことができる。シクロシロキサン置換ポリシロキサンを含有する離型剤組成物は、有機溶媒を含有できる。有機溶媒として、各成分に関して優れた溶解度を有する溶媒は、離型剤組成物のあらゆる成分に反応しない限り特に限定されることなく使用できる。このような溶媒の例は、トルエン、キシレン、メタノール、エタノール、イソブタノール、n-ブタノール、エチルアセテート、メチルエチルケトン、アセトン、テトラヒドロフラン、イソプロパノール、ジメチルホルムアルデヒドおよびN-メチルピロリドンを含む。これらの溶媒は、単独で用いてもよく、2種以上を組み合わせて使用してもよい。有機溶媒は、離型剤組成物中のシクロシロキサン置換ポリシロキサンの含有量が、1~80重量の範囲、または1~60重量の範囲、または1~50重量の範囲、または1~40重量の範囲、または1~30重量の範囲、または1~20重量、1~10重量の範囲となるような量で使用できる。離型剤組成物は、他の添加剤、例えば、帯電防止剤、表面活性剤、酸化防止剤、潤滑剤、難燃剤、着色剤、光安定剤および熱安定剤などを含むことができ、このような添加剤は、それらの存在が組成物の離型機能に害を及ぼさない濃度で添加できる。シクロシロキサン置換ポリシロキサンを含有する離型コーティング組成物は、エアーナイフ、トレーディングブレード、ロール、噴霧、印刷またはキャスト法により表面に施すことができる。被覆された基材は、所望により硬化処理に付され、該処理は、通常、表面を短時間熱に曝すことを含む。硬化は、約200°F~400°Fにて約0.1~3分間、被覆表面を加熱することにより効果的に行うことができる。ある実施態様において、離型剤は触媒を含有する。触媒濃度を増加または減少させることにより、それぞれ硬化を促進または抑制することができる。もちろん、既知のように、硬化は、室温で行うことができるが、この方法は、比較的長い時間を必要とする。シクロシロキサン置換ポリシロキサンを含有する離型組成物は、任意の表面に施すことができる。このような基材の例は、以下の物を含む:樹脂、例えば、ポリエチレン、ポリプロピレン、ポリブチレン、ポリブタジエン、塩化ビニル、ポリエチレンテレフタレート、ポリエチレンナフタレート、ポリブチレンテレフタレート、ポリイミド、ポリエーテルイミド、ポリエーテルケトン、ポリエーテルエーテルケトン、エチレン/ビニルアセテートコポリマー、エチレン/メタアクリル酸コポリマー、ポリカーボネート、ポリメチルメタクリレート、トリアセチルセルロースおよびポリノルボルネン製のフィルム;紙、例えば、木不含紙、リント不含紙、グラシン紙、クレーコート紙、樹脂被覆紙、ラミネート紙ポリエチレンラミネート紙、ポリプロピレンラミネート紙など;不織布;金属および金属箔。基材の厚さは、例えば、目的および基材の種類に応じて変化する。例えば、基材として樹脂フィルムが使用される場合、厚さは、通常約5~300μmの範囲、または約20~200μmの範囲で変化できる。紙基材が使用される場合、厚さは、約20~450g/m2、例えば、40~220g/m2である。離型層は、既知の方法、例えば、グラビアコーティング、ロールコーティング、ブレードコーティング、ナイフコーティング、バーコーティングまたはスプレーコーティングを用いて基材上に離型剤組成物を施し、その後、組成物を乾燥させることにより形成できる。離型層の厚さは、通常0.01~15μm、または0.05~10μmの範囲である。金型離型剤などで使用され、それらの離型性能の利点をもたらすために、シクロシロキサン置換ポリシロキサンを含有する離型コーティング組成物は、多種多様の表面に施すことができる。例えば、それらは、ベーカリー平鍋およびキャンディートレーにおける金型離型剤として使用できる。同様に、それらは、紙、プラスチックおよび金属箔においても使用され、離型コーティングをもたらすことができる。また、それらは、ゴムを含み得る被覆多層バックおよびボール紙にも使用でき、キャンディー、ベーク品、および他の粘着性製品を含む被覆ボール紙に使用できる。また、それらは、感圧テープ、ラベル、タグ、デカール、自己接着性壁紙、装飾プラスチック、およびアスファルト含浸パイプ包装紙の裏紙を被覆するのに有用である。従って、一般に、それらは、任意の種類の材料、例えばセルロース不織布材料、例えば、紙漂白剤スルフェート、クレー被覆クラフト紙、グラシン、羊皮紙およびティッシュペーパーおよびプラスチック、例えばナイロン、ポリアクリロニトリル、ポリエステル、スチレン、ビニル樹脂、ポリウレタンおよび他の有機樹脂材料などを被覆するのに使用できる。さらに、それらは、無機材料、例えばセラミックスまたは金属、例えばアルミニウム、マグネシウム、銅、鋼鉄、または亜鉛などの離型剤として使用するのにも適用できる。ある実施態様において、離型コーティング組成物は、金型離型剤として使用される。離型剤は、金型または型から成型品の付着を減少させることによって機能する。ここで提供される離型剤組成物は、低い表面張力を示すシクロシロキサン置換ポリシロキサンを含むことができ、それは、金型または型の全ての部分にわたり薄膜を容易に分布させることを促進する。ポリシロキサンは耐熱性であり、寿命が長く、金型または型として通常使用される有機材料に対して低い接着性を示し、金型または型から成型物品を取り出す場合、容易に取り出すことを促進する。ここで提供される離型コーティング組成物は、シェルモールド法での離型、およびダイキャスティング用途においても有用である。パーソナルケアおよび化粧品組成物多数のパーソナルケア製品が入手でき、それらの多くは、溶液、クリーム、軟膏、ローション、ゲルまたはエマルション形態である。例えば、スキンケア、バスおよびボディーケア、デオドラント、手および足のケア、顔のケア、髪のケア、シェービング製品、デンタルケア、トイレタリーおよびパーソナル潤滑剤を含むこれらのパーソナルケア製品が多種多様に使用されている。一般的に、配合された製品中の成分は、皮膚軟化剤、保湿剤、モイスチャー、乳化剤、潤滑剤、抗菌剤、化粧品、香料およびレオロジー改良剤として機能する。製品のうちの幾つかは、溶媒系であり、他は水系である。ある組成物は溶液であるか、あるいは水中油型および油中水滴型のエマルションであり、例えば、ローションおよびクリームを含む。パーソナルケアおよび化粧品媒体の豊富な議論は、HandbookofCosmeticScienceandTechnology、ページ99123を参照されたい。パーソナルケア組成物または製品は、通常、クリーム、溶液、エマルション、泡、ゲル、ローション、軟膏、固体、パウダー、半固体またはそれらの組合せである。従って、組成物は、多種多様の製品にされる。これらに限定されないが、これらは、溶液、ローション、エマルション、クリーム、ゲル、スティック、スプレー、軟膏、ペースト、泡、ムース、シャンプー、コンディショナー、および化粧品を含む。これらに限定されないが、これらの組成物を使用する製品は、スキンケア製品、化粧品、デオドラント、制汗剤、防虫剤、麻酔剤、シャンプー、ヘアーコンディショナー、スキンコンディショナー、日焼け関連製品、石けん、ヘアースタイリングゲル、ふけ防止組成物、育毛促進組成物、ヘアー着色組成物、ヘアーブリーチ剤組成物、ヘアー抗フリージング剤組成物、ヘアー光沢組成物、ヘアーリラクサー組成物、皮膚用殺菌剤、シェービング製品組成物、潤滑ゲル組成物、パーソナル潤滑剤組成物、殺精子ゲル組成物および皮膚洗浄組成物を含む。パーソナルケア産業は、最終的な配合において、重要なまたは望ましい性能特性を有する複数の成分の混合物に基づく多重性能製品をもたらすことができる。ある望ましい特性は、絹様の感触をもたらす能力である例えば、US特許、5760116、5493041および4987169参照。ここで提供されるシクロシロキサン置換ポリシロキサンは、化粧品配合物およびパーソナルケアにおけるドライダウンにおいて、なめらかな絹様の感触をもたらす。パーソナルケア用途、例えば、ヘアケアおよびスキンケアにおいて、基材例えば、髪または皮膚上にコーティングを堆積させることが望ましく、基材を通過するか横切って目的物を移動させるのに必要なエネルギーを減少させる。例えば、シクロシロキサン置換ポリシロキサンを含む組成物は、湿潤または乾燥状態で髪をとかすのに必要なエネルギーを減少させるように配合でき、あるいは、皮膚に対して絹様で柔らかい感触をもたらすように配合できる。シクロシロキサン置換ポリシロキサンを含有する組成物はまた、髪および皮膚の光沢および水分保持、ならびにそれらの扱いやすさおよび感触を改良するように作用できる。カチオンポリマー-アニオン界面活性剤錯体を用いる洗浄組成物、例えばシャンプーからシリコーン樹脂の改良された堆積を発見することは、髪の調整、皮膚および繊維製品の調整を生むというこのアプローチを研究することにつながる。しかしながら、シリコーンシャンプーを用いて洗浄を繰り返した後、髪にカチオンポリマーが積層する傾向があり、また、透明なコンディショニング配合物に対する要求は、髪、皮膚、およびカチオンポリマーを用いない繊維製品にシリコーンコンディショニングをもたらすための代替法に関する強い市場の要求を残している。シクロシロキサン置換ポリシロキサンは、基材に対してシクロシロキサン置換ポリシロキサンを堆積させるためにカチオンを必要としない。ここで提供されるシクロシロキサン置換ポリシロキサンを1種以上含むパーソナルケア組成物は、改良された全体特性、例えば、改良されたヘアーボリューム、扱いやすさ、髪の再生、または色の保持、皮膚の保湿および水分保持、香料保持、髪、皮膚、および繊維製品への長期の日焼け防止および抗菌性をもたらす。シクロシロキサン置換ポリシロキサンは、所望の手触りまたは所望の効果を得られる任意の濃度で使用できる。ある実施態様において、シクロシロキサン置換ポリシロキサンは、組成物の約50~100重量の間の濃度にて使用される。ある実施態様において、シクロシロキサン置換ポリシロキサンは、組成物の約60~99重量の濃度で存在する。ある実施態様において、シクロシロキサン置換ポリシロキサンは、組成物の約25~75重量の濃度で存在する。ある実施態様において、シクロシロキサン置換ポリシロキサンは、組成物の約0.1~50重量の濃度で存在する。ある実施態様において、シクロシロキサン置換ポリシロキサンは、組成物の約0.5~45重量の濃度で存在する。ある実施態様において、シクロシロキサン置換ポリシロキサンは、組成物の約1~40重量の濃度で存在する。ある実施態様において、シクロシロキサン置換ポリシロキサンは、組成物の約2~35重量の濃度で存在する。ある実施態様において、シクロシロキサン置換ポリシロキサンは、組成物の約3~30重量の濃度で存在する。ある実施態様において、シクロシロキサン置換ポリシロキサンは、組成物の0.1、0.2、0.3、0.4、0.5、0.6、0.7、0.8、0.9、1、1.5、2、2.5、3、3.5、4、4.5、5、5.5、6、6.5、7、7.5、8、8.5、9、9.5、10、11、12、13、14、15、16、17、18、19、20、21、22、23、24、25、26、27、28、29、30、31、32、33、34、35、36、37、38、39、40、41、42、43、44、45、46、47、48、49、50、51、52、53、54、55、56、57、58、59、60、61、62、63、64、65、66、67、68、69、70、71、72、73、74、75、76、77、78、79、80、81、82、83、84、85、86、87、88、89、90、91、92、93、94、95、96497、98、99、99.5、99.9または100重量の濃度で存在する。ある実施態様において、パーソナルケア組成物は皮膚軟化剤化合物を含む。皮膚軟化剤化合物の例は、皮膚軟化特性をもたらす任意の流体、すなわち、皮膚に施される場合に、潤滑剤として皮膚の表面または皮膚の角質層にとどまり、剥離を低減させ、皮膚の外観を向上させる傾向があるものである。皮膚軟化剤化合物は、一般的に既知であり、例えば、イソドデカン、イソヘキサデカン、水素化ポリイソブテンなどの炭化水素、例えば、ホホバなどの有機ワックス、例えば、シクロペンタシロキサン、ジメチコンおよびビス-フェニルプロピルジメチコンなどのシリコーン流体、例えば、オクチルドデシルネオペンタノエートおよびオレイルオレートなどのエステル、ならびに脂肪酸およびアルコール、例えばオレイルアルコールおよびイソミリシルアルコールなどを含む。ある実施態様において、パーソナルケア組成物は、水系および非水系エマルションを含むエマルションとして提供される。シリコーン層を含有するエマルション配合物はUS特許6060546に記載されている。組成物の所望の形態が実現すると、シクロシロキサン置換ポリシロキサンの単層、シクロシロキサン置換ポリシロキサン層を含む無水混合物、シクロシロキサン置換ポリシロキサン層を含む水和混合物、油中水滴型エマルション、水中油型エマルション、または、二つの非水系エマルションもしくはそれに関する変化物であっても、得られる材料は、通常、良好な手触り特性を備える中~高粘度のクリームである。配合物は、ヘアケア、スキンケア、制汗剤、日焼け防止剤、化粧品、カラー化粧品、防虫剤、ビタミンおよびホルモンキャリヤ、ならびに香料キャリヤ用の配合物内に混合できる。ここで提供されるシクロシロキサン置換ポリシロキサンおよびシクロシロキサン置換ポリシロキサン含有組成物を含むパーソナルケア用途の例は、これらに限定されないが、デオドラント、制汗剤、制汗/デオドラント、シェービング製品、スキンローション、保湿剤、トナー、バス製品、クレンジング製品、ヘアケア製品、例えばシャンプー、コンディショナー、ムース、スタイリングジェル、ヘアースプレー、ヘアー染料、ヘアカラー製品、ヘアーブリーチ、ヘアーウェービング組成物、ヘアーストレート製品、マニキュア組成物、例えば、ネイル研磨剤、マニキュア除去剤、ネイルクリームおよびローションなど、キューティクル軟化剤、保護クリーム、例えば日焼け止め剤など、防虫剤およびアンチエージング製品、カラー化粧品、例えば、口紅、ファンデーション、フェイスパウダー、アイライン、アイシャドウ、頬紅、化粧品、マスカラおよび他のパーソナルケア配合物を含み、この場合、シリコーン化合物が通常添加され、および皮膚に対して施される医薬組成物の局所使用に関するドラグデリバリー系を含む。ある実施態様において、ここで提供されるシクロシロキサン置換ポリシロキサンを含むパーソナルケア組成物は、パーソナルケア配合物において通常使用される1種以上のパーソナルケア成分を更に含む。パーソナルケア成分の例は、例えば以下のものを含む:皮膚軟化剤、モイスチャー、保湿剤、顔料例えばビスマスオキシクロリドおよび二酸化チタン被覆マイカなどの真珠光沢顔料を含む、着色剤、香料、殺生物剤、防腐剤、酸化防止剤、抗菌剤、抗カビ剤、制汗剤、離型剤、ホルモン、酵素、医薬化合物、ビタミン、塩、電解質、アルコール、ポリオール、紫外線吸収剤、植物抽出物、界面活性剤、シリコーンオイル、有機オイル、ワックス、膜形成剤、増粘剤例えば、キサンタンガムなど、カルボキシメチルセルロース、ポリアクリルアミド、ヒアルロン酸、ヒュームドシリカもしくは水和シリカ、微粒子充填剤、例えば、タルク、カオリン、澱粉、変性澱粉、マイカ、ナイロン、クレー、例えば、ベントナイトおよび有機変性クレーを含む。ここで提供されるシクロシロキサン置換ポリシロキサンは、容易に適用でき、皮膚に乾燥した感触を残す。また、ここで提供されるシクロシロキサン置換ポリシロキサンは、滑らかであり、スキンクリーム、スキンケアローション、湿潤剤、美顔処理剤、例えば痛みまたはしわ除去剤、パーソナルおよび美顔クリーナー、バスオイル、香水、コロン、におい袋、日焼け防止剤、プレシェーブおよびアフターシェーブローション、液体石けん、およびシェービング用泡の特性を改良するのに使用できる。ここで提供されるシクロシロキサン置換ポリシロキサンは、光沢および乾燥時間を向上させ、および貯蔵の補助をもたらすために、ヘアシャンプー、ヘアーコンディショナー、ヘアースプレー、ムース、パーマネント、脱毛剤、およびキューティクルコートにおいて使用できる。化粧品用途において、ここで提供されるシクロシロキサン置換ポリシロキサンは、化粧品、着色化粧品、ファンデーション、頬紅、口紅、リップバーム、アイライン、マスカラ、オイル除去剤、カラー化粧品除去剤、およびパウダー中の顔料に対する、分散、レベリングおよび拡散剤として機能する。ここで提供されるシクロシロキサン置換ポリシロキサンは、ビタミンなどのオイルおよび水溶性の物質に関して制御されるデリバリーシステムとして有用である。スティック、ゲル、ローション、エアロゾル、および回転塗布式内に組込まれる場合、ここで提供されるシクロシロキサン置換ポリシロキサンを含む組成物は、絹様の滑らかな手触りを付与する。パーソナルケア組成物は、当該技術分野において既知の方法、例えば、上記成分の1種以上とここで提供されるシクロシロキサン置換ポリシロキサンを混合することにより製造される。パーソナルケア組成物は、単相の形態であることができ、または水中油型エマルション、油中水滴型エマルションおよび無水エマルションこの場合において、シリコーン相は不連続相または連続相であることができる、ならびに多重エマルション、例えば、オイル‐イン水‐イン‐オイルoilinwaterinoilおよび水インオイルイン水エマルションを含むエマルション形態であってもよい。エマルションとして配合される場合、ここで提供されるシクロシロキサン置換ポリシロキサンの1種以上を含む組成物は、更に、1種以上の乳化剤を含むことができる。このようなエマルションを調製するのに有用な乳化剤の例は、例えば、シリコーン含有乳化剤、ソルビタン化合物から誘導される乳化剤、および脂肪アルコールから誘導される乳化剤を含み、脂肪酸エステル、セスキオレイン酸ソルビタン、オレイン酸ソルビタン、ソルビタンイソステアレート、ポリグリセリル3オレエート、アルコキシル化アルコール、例えばラウレス4、ラウレス7、デセス12、ステアレス10、シリコーン化合物のヒドロキシル化またはアルコキシル化誘導体、例えば、ジメチコンコポリオール、セチルジメチコンコポリオールおよびラウリルメチコンコポリオール、グリセリルエステル、例えば、ポリグリセリル4イソステアリルおよびそれらの混合物を含む。エマルションは、当該技術分野において既知の任意の方法を用いて調製できる。例えば、ここで提供されるシクロシロキサン置換ポリシロキサンを分散相または連続相に存在できる。ある実施態様において、エマルションは、成分混合物に低いせん断混合を行いながら、分散相の成分を連続相の成分に添加し、このように形成された混合物を高せん断混合に付すことにより調製される。ある実施態様において、第1液中のシクロシロキサン置換ポリシロキサン分散体は、例えば、プロペラ型の撹拌機を装備する混合タンク中で、混合相に低いせん断混合を行いながら第2液にゆっくりと添加され、その後、例えば、Sonolator登録商標、Gaulinホモジナイザー登録商標他の高せん断ミキサー、例えばEpenbachミキサー中で、このように形成した混合物を高せん断混合に付し、シリコーンエマルションを形成する。1実施態様において、乳化剤は第1相の成分を第2相の成分に添加する前に第1相に組込まれる。ここで提供されるシクロシロキサン置換ポリシロキサンの1種以上を含有するエマルションは、任意のパーソナルケア用途において使用できる。1実施態様において、ここで提供されるシクロシロキサン置換ポリシロキサンおよび1種以上の活性制汗剤を含む制汗剤が提供される。制汗剤の例は、例えば、USFoodandDrugAdministrations1993年10月10日に記載されたカテゴリーI活性制汗剤成分、人間用の市販の制汗剤ドラッグ製品モノグラフ、例えば、ハロゲン化アルミニウム、アルミニウムクロロハイドレートを含む、アルミニウムヒドロキシハライド、およびそれらの錯体またはそれらとジルコニルオキシハライドの混合物、およびジルコニルヒドロキシハライド、例えば、アルミニウムジルコニウムクロロハイドレートおよびアルミニウムジルコニウムグリシン錯体を含む。別の実施態様において、ここで提供されるシクロシロキサン置換ポリシロキサン、およびビヒクル、例えばシリコーン流体または有機オイルを含むスキンケア組成物が提供される。スキンケア組成物は、所望により、更に、皮膚軟化剤、例えば、トリグリセリドエステル、ワックスエステル、脂肪酸のアルキルまたはアルケニルエステル、多価アルコールエステルおよびスキンケア組成物において常套に使用される1種以上の既知の成分、例えば顔料、ビタミン例えば、ビタミンA、ビタミンCおよびビタミンE、日焼け止めまたはサンブロック化合物、例えば、二酸化チタン、酸化亜鉛、オキシベンゾン、オクチルメトキシケイ皮酸エステル、ブチルメトキシジベンゾイムエタン、pアミノ安息香酸、およびオクチルジメチルpアミノ安息香酸を含む。別の実施態様において、ここで提供されるシクロシロキサン置換ポリシロキサンおよび着色剤例えば顔料、水溶性染料、または脂溶性染料などを含むカラー化粧品組成物、例えば、口紅、化粧品およびマスカラ組成物などが提供される。ここで提供されるシクロシロキサン置換ポリシロキサンを含むパーソナルケア組成物は、パーソナルケア組成物において使用される任意の添加剤または成分、例えば、分散剤、例えば、ポリなど、酸化防止剤、エッセンシャルオイル、保存料、香料、ワックス、脂溶性ポリマー、充填剤、中和剤、化粧品および皮膚活性剤、例えば皮膚軟化剤など、モイスチャー、ビタミン、必須脂肪酸、日焼け防止剤、着色剤、およびそれらの混合物から選択されるものを含むことができる。これらの添加剤は、組成物の総重量に対して、0~20例えば、001~20の割合で組成物中に存在でき、さらに、例えば存在する場合001~10の割合で組成物中に存在できる。ここで提供されるシクロシロキサン置換ポリシロキサンを含むパーソナルケア組成物は、また、添加剤、水相増粘剤またはゲル化剤で所望により増粘化またはゲル化された水を含有するおよびまたは水に可溶な成分を含有する水相を含有できる。水は、組成物の総重量に対して001~50、例えば、05~30の割合で存在できる。しかしながら、無水組成物も予定される。このような無水組成物は、クリームおよびペーストを含む。ある実施態様において、パーソナルケア組成物は、ワックスを含むことができる。ワックスの例は、例えば、天然起源のワックス、例えば、ベスワックス、カルナウバワックス、キャンデリラワックス、サトウキビワックス、パラフィンワックス、モンタンワックス、微結晶ワックスおよびラノリンワックス、ならびに、水素化オイル、例えば、水素化ホホバオイル、マカデミアナッツオイル、並びに、合成物起源のもの、例えば、エチレンの重合から誘導されるポリエチレンワックス、フィッシャートロプシュ合成により得られるワックス、40°Cで固体または55°C以上で固体の脂肪酸エステルおよびグリセリド、シリコーンワックス、例えばアルキルおよびアルコキシポリジメチルシロキサンおよびまたは40°Cで固体または55°C以上で固体のポリジメチルシロキサンエステルを含む。約400-1500の数平均分子量を有するシリコーンワックスおよびポリエチレンワックスを選択できるが、より高い分子量のものおよびより低い分子量のものも使用できる。ここで提供されるシクロシロキサン置換ポリシロキサンを含むパーソナルケア組成物は、薄く色のついたまたは色の付いていない皮膚科学組成物、またはケラチン材料例えば、皮膚およびまたは唇用のケア組成物の形態を含む任意の形態、日焼け止め組成物の形態、体の衛生に関する組成物の形態、例えば、消臭剤製品の形態、スティック形態の組成物を含む化粧品除去製品の形態を含む、任意の形態であることができる。それは、皮膚または唇用のケアベース冷えおよびまたは日光およびまたは風から唇を保護するためのリップバーム、皮膚、爪または髪用のケアクリームとして使用できる。ある実施態様において、パーソナルケア組成物は、皮膚用の着色化粧品、例えば、ファンデーション、頬紅、フェイスパウダー、アイシャドウ、コンシーラー製品、アイライナー等の形態、ボディー用の化粧品、口紅などの唇用化粧品、爪用の化粧品、またはまつ毛用、アイブローまたは髪用の化粧品形態であることができる。ここで提供されるシクロシロキサン置換ポリシロキサンを含むパーソナルケア組成物は、少なくとも1種の着色剤または染料を含むことができる。着色剤は、化粧品または皮膚科学組成物において通常使用される脂溶性染料、顔料および真珠顔料真珠様、およびそれらの混合物を含む。着色剤が存在する場合、着色剤は、組成物の総重量の001~50、例えば、05~40、または5~30の量で存在する。自由なまたは圧縮されたパウダー形態の組成物の場合、媒体真珠層およびまたは顔料中に不溶性な固体粒子の形態での着色剤の含有量は、組成物の総重量の90までであることができる。脂溶性染料の例は、例えば、スーダンレッド、DCレッド17、DCグリーン6、βカロテン、スーダンブラウン、DCイエロー、DCバイオレット2、DCオレンジ5、キノリンイエローおよびアナトーを含む。脂溶性染料は、存在する場合、組成物の重量の01~20、例えば01~10で存在できる。水溶性染料の例は、例えば、レッドビート抽出物、ローダミンB、タルトラジン、アズールブルー、およびメチレンブルーを含み、組成物の総重量の10までの量で存在できる。顔料が組成物中に存在する場合、顔料は、ホワイトおよびまたは着色した、ゴニオクロマティックまたはそうではない、鉱物およびまたは有機の、およびコートされたまたはコートされたものであることができる。配合物に含まれることができる鉱物顔料は、所望により表面処理されていてもよい二酸化チタン、酸化ジルコニウム、酸化亜鉛、または酸化セリウム、ならびに酸化鉄、酸化クロム、マンガンバイオレット、ウルトラマリーンブルー、クロム水和物およびフェリックブルーである。組成物に含まれることができる有機顔料は、カーボンブラック、DC型の顔料、およびコチニールカーマインまたはバリウム、ストロンニウム、カルシウムおよびアルミニウムに基づくレーキである。顔料は、それらが存在する場合、顔料は、組成物の総重量に対して、01~50、例えば、05~40、および更には2~30の量で存在できる。パーソナルケア組成物は、また、1種以上の真珠層顔料を含むことができる。真珠層顔料の例は、ホワイト真珠層顔料、例えば、チタンもしくはビスマス酸塩化物で被覆されたマイカ、着色した真珠層顔料、例えば、鉄酸化物を有するチタンマイカ、特に、フェッリクブルーまたは酸化クロミウムを有するチタンマイカ、上記種類の有機顔料を有するチタンマイカ、ならびに、ビスマス酸塩化物に基づく真珠層を含む。真珠層顔料が存在する場合、組成物の総重量に対して01~20、および更に01~15の量で存在できる。パーソナルケア組成物は、化粧品およびまたは皮膚科学産業において通常使用される任意の既知の方法を採用することにより製造できる。パーソナルケア組成物は、所望により相に分離できる必要な成分を混合することを含む方法により製造できる。その後、得られた混合物を適当な金型、例えば、口紅の金型に注入でき、またはパッケージング物品例えばケースまたは皿内に直接注入できる。このような方法は既知であり、パーソナルケア組成物の技術者の通常の技術の範囲内である。パーソナル潤滑剤パーソナル潤滑剤は、ここで提供されるシクロシロキサン置換ポリシロキサンの別の用途である。パーソナル潤滑剤は、陰茎、膣または他の粘膜組織に手で、または綿棒、または塗布器あるいは任意の他の常套法で施すことができる。シリコーン系潤滑剤は、複数の有用な性質を示し、他のパーソナルケア潤滑剤、例えば水系潤滑剤と異なる性質をもたらす。一般に、シリコーン系潤滑剤は、皮膚または粘膜によりすぐに吸収されないので、シリコーン系潤滑剤は、表面上に残存して摩擦を低減でき、その結果、より長く有用であることが分かる。ここで提供されるシクロシロキサン置換ポリシロキサンを含有するパーソナル潤滑剤組成物は、油系または水系であり、液体、ローション、クリーム、エマルションまたはゲルの形態であることができる。油系組成物の例は、ここで提供されるシクロシロキサン置換ポリシロキサンを含み、水系成分が添加されていない。油系組成物は、他の非水系成分、例えば、シクロメチコン、トリシロキサン、揮発性ジメチコン、ポリアルキルシロキサン、ポリジアルキルシロキサン、メチルトリメチコン、シクロポリシロキサン、およびそれらの混合物を含む直鎖または環状シリコーン流体を含むことができる。シクロポリシロキサンの例は、シクロアルキルシロキサンおよびシクロアルキルアルコキシシロキサンを含み、この場合においてアルキルおよびアルコキシ基はC1-C10アルキル基を含有する。具体的な例は、オクタメチルシクロテトラシロキサンシクロメチコンテトラマー、デカメチルシクロペンタシロキサン、シクロメチコンペンタマーシクロメチコンヘキサマー、シクロペンタシロキサンおよびメトキシプロピルヘプタメチルシクロテトラシロキサンを含む。ある実施態様において、ここで提供される、1種以上のシクロシロキサン置換ポリシロキサンを含有する油系パーソナル潤滑剤組成物は、直鎖または環状の揮発性シリコーン流体およびまたはC1C8アルキル特にC1C3アルキルと共に3~9個のシリコーン原子を有する直鎖ポリジアルキルシロキサンを含むことができる。直鎖ポリジアルキルシロキサンの例は、ポリジメチルシロキサン、トリシロキサンおよび揮発性ジメチコンを含む。直鎖状の揮発性シリコーン流体は、一般に、25°Cにて5cSセンチストーク以下の粘度を有し、揮発性の環状材料は、一般に、25°Cにて10cS以下の粘度を有する。揮発性のシリコーン流体は、ToddandByers‘‘VolatileSiliconeFluidsforCosmetics’’CosmeticsandToiletriesVol911月ページ2732に記載され、その内容物を参照することによりここに組込まれる。ある実施態様において、ここで提供される、1種以上のシクロシロキサン置換ポリシロキサンを含有する油系パーソナル潤滑剤組成物は、また、植物由来のオイルを含むことができる。植物由来のオイルは、大豆、ベニバナ、ブドウの種から取った油、オリーブ、ココナッツ、マカデミアナッツ、ホホバ、ごま種子、ザクロ種子、アボカド、小麦胚、アーモンドおよびそれらの混合物からのオイルを含むことができる。オイルの具体的な組合せは、大豆、ベニバナ、ブドウの種から取った油からのオイルを含む。油系パーソナル潤滑剤組成物が植物由来オイルを含有する場合、トコフェノールを組成物中に含有できる。ある実施態様において、トコフェノールはビタミンEであることができ、αトコフェノール、βトコフェノール、γトコフェノール、δトコフェノール、トコトリエノールおよびエステルおよびまたはそれらの組合せを含むことができる。ある実施態様において、ここで提供される、1種以上のシクロシロキサン置換ポリシロキサンを含有するパーソナル潤滑剤組成物は、増粘剤、グリコールおよび組成物のpHを調整するために所望によりアルファヒドロキシ酸AHAを含む。ある実施態様において、パーソナル潤滑剤は、13プロパンジオールのホモポリマー、または13プロパンジオールとエチレングリコールのコポリマー、増粘剤としてのヒドロキシプロピルセルロース、13プロパンジオールおよび乳酸を含むことができる。生殖器用潤滑剤として使用するために、少量たとえばティースプーンまたは数ミリリットルの組成物を、1以上の生殖器表面、例えば膣内表面、または陰茎表面に、パーソナル潤滑剤が生殖器表面と接触して被覆および残存するような方法で塗布する。また、ここで提供されるシクロシロキサン置換ポリシロキサンを含むパーソナル潤滑組成物で被覆された潤滑コンドームを製造できる。パーソナル潤滑組成物は、液体、半固体、または固体状態で提供できる。例えば、組成物は、ローション、クリームまたはゲルの形態で提供される。組成物は粘性液体ゲル、注入可能な粘性液体ゲルまたは厚手のゼリーであってもよい。パーソナル潤滑剤において使用される常套の他の添加剤を使用してもよい。使用できる他の潤滑剤の例は、グリセロール、123プロパントリオール、あるポリエチレングリコールPEG例えばPEG200またはPEG400数字は異なる分子量平均を示す、ポリプロピレングリコール、ポリイソブテン、ポリオキシエチレン、ベヘン酸、ベヘニル、糖アルコール例えば、ソルビトールまたはキシリトール、およびポリジメチルシロキサンを含む。生殖器潤滑剤において使用するのに適当な増粘剤は、セルロース、例えば、メチルセルロース、ヒドロキシエチルセルロースまたはヒドロキシメチルセルロースなどの誘導体を含む。皮膚接触配合物において使用されており、パーソナル潤滑剤および生殖器潤滑剤に使用できる他の増粘剤は、アラビアゴム、寒天、アルギン酸塩、カラーギナン、トラガラントゴム、キサンタンゴム、コラーゲン、カルボキシポリメチレン、グリセリルモノステアレート、ポリビニルピロリドンおよびポリアクリルアミドを含む。防腐剤例えばDMDMヒダントイン、クロルヘキシジングルコネートおよびソルベートなど、抗結晶化剤例えばグルコノデルタラクテートなど、香料、甘味料、着臭い剤、着色剤、pHを維持するためのアルカリまたは酸性緩衝剤例えばEDTAなど、鎮静剤および膨張防止剤例えば、ローション、アロエ抽出物またはヒドロコルチゾンなど、抗ウイルス剤例えば亜鉛塩、ホルモン例えばエストロゲンまたは殺精子剤例えばノノキシノール9を含む他の成分を潤滑組成物に含むことができる。経皮的なデリバリー組成物/デバイスここで提供されるシクロシロキサン置換ポリシロキサンを含む経皮的なデリバリー組成物および/またはデバイスが提供される。パッチ型のデバイスは、薬剤の経皮的な投与および化粧品、皮膚軟化剤および他の皮膚処理剤において既知である。パッチ型のデバイスは、多数の種類の薬剤投与または皮膚治療製品に使用されている。当該技術分野において既知の他の柔軟で有限な系は、フィルム、こう薬、包帯および救急絆、ならびに、1以上の独立層中に薬剤/プロドラッグまたは活性薬剤が可溶化されるか含有される多層デリバリーシステム、および親薬物/プロドラッグ、活性剤または薬剤が容器中で可溶化されるか含有される容器型デリバリーシステム、または皮膚または粘膜に直接貼付ける接着剤から離れたデポー剤を含む。ここで提供されるシクロシロキサン置換ポリシロキサンは、薬剤もしくは調剤の溶解性を調節するために、または皮膚に対するデバイスの密着性を改良するために、経皮的なデリバリー組成物中に含まれることができる。例えば、ある実施態様において、ここで提供されるシクロシロキサン置換ポリシロキサンは、接着剤と皮膚を接触させることによりデバイスの密着性を改良するために含むことができる。任意の適当な感圧性接着剤をデバイス中に含むことができる。これらは、アクリル系感圧性接着剤およびシリコーン系感圧性接着剤を含み、例えば、US特許4591622,4584355,4585836,4655767,5474783および5656386に記載されている。組成物またはデバイスに存在するシクロシロキサン置換ポリシロキサンの量は、2~99重量の範囲である。ある実施態様において、シクロシロキサン置換ポリシロキサンは、組成物の30重量~90重量の量で存在する。ある実施態様において、シクロシロキサン置換ポリシロキサンは、組成物の約40重量~70重量の量で存在する。ある実施態様において、シクロシロキサン置換ポリシロキサンは、組成物の約5重量~30重量の量で存在する。感圧性接着剤をシクロシロキサン置換ポリシロキサンと共に混合して、薬剤の溶解性を調節できる。例えば、組成物は、アクリル系ポリマー、シリコーン系ポリマーおよびシクロシロキサン置換ポリシロキサンのブレンドを含む多層ポリマー接着剤系を含むことができる。シリコーン系ポリマーに対するに対するアクリル系ポリマーの比は、約4:96~約96:4に変化できる。経皮的なドラッグデリバリーシステムは、また、皮膚を介する薬剤のデリバリーを促進するのに既知の物質を含有できる。これらの物資は、皮膚浸透向上剤、促進剤、補助剤および吸着プロモーターと称され、以下まとめて向上剤と称され、US特許6221383に記載されている。それらは、薬剤の溶解性を向上させる多価アルコール、例えば、ジプロピレングリコール、プロピレングリコール、およびポリエチレングリコールなど、オイル、例えばオリーブオイル、ひまわり油、スクアレンおよびラノリンなど、脂肪族エーテル、例えばセチルエーテルおよびオレイルエーテルなど;薬剤の溶解性を向上させる脂肪酸エステル、例えばイソプロピルミリスチン酸塩など;水分を保持するケラチンの能力に作用するウレアおよびウレア誘導体例えば、アラントインなど;ケラチン浸透性に作用する極性溶媒、例えばジメチルスルホキシド、ジメチルデシルホスホキシド、メチルオクチルスルホキシド、ジメチルラウリルアミド、ジメチルアセトニド、ドデシルピロリドン、イソソルビトール、デシルメチル-スルホキシドおよびジメチルホルムアミドなど;ケラチンの柔軟剤であるサリチル酸;浸透助剤であるアミノ酸;小胞オープナーであるベンジルニコチネート;および皮膚の表面状態および薬剤塗布性を変化させる、高い分子量の脂肪族の界面活性剤、例えばラウリル硫酸塩などを含む。他の物質は、オレイン酸およびリノリン酸、アスコルビン酸、パンテノール、ブチル化ヒドロキシトルエン、トコフェノール、トコフェリルアセテート、トコフェニルリノレート、プロピルオレイン酸エステル、およびイソプロピルパルミテートおよびそれらの組合せを含む。ある実施態様において、多価アルコール、例えば、グリセリン、ジプロピレングリコール、ブチレングリコール、プロピレングリコールおよびオレイルアルコールの一種以上とオレイン酸の組合せは経皮的なドラッグデリバリーシステムまたは配合物に含まれる。ある実施態様において、経皮的なデリバリーデバイスまたは配合物は可塑剤または増粘剤を含むことができる。可塑剤または増粘剤の例は、脂肪族炭化水素、脂肪族炭化水素と芳香族炭化水素の混合物;芳香族炭化水素;シリコーン流体、置換された芳香族炭化水素;水素化エステル;ポリテルペンおよび水素化ウッドロジンを含む。ある実施態様において、経皮的なデリバリーデバイスまたは配合物は、溶媒を含有できる。溶媒は、特に、経皮的なデリバリーデバイスまたは配合物のポリマー系において薬剤の溶解度が低い場合に、薬剤を溶解させることを補助する。例示的な例は、アルコール、ブチルベンジルフタレート、プロピレングリコール、ジプロピレングリコール、トリアセチン、飽和および不飽和脂肪酸、鉱物油、シリコーン流体、トコフェノールおよびレシチンおよびそれらの組合せを含む。また、経皮的なデリバリーデバイスまたは組成物は、添加剤として、ポリビニルピロリドンPVP溶解性PVPを含む、ビニルアセテートビニルピロリドンおよびアルミニウムシリケートクレー、カオリナイト、モンモリロナイト、アタパルジャイト、イライト、ベントナイトおよびハロイサイトなどのクレーを含む増粘剤を含むことができる。経皮的なデリバリーデバイス、または経皮的なデリバリーデバイスの個々の容量単位は、当業者既知の任意の方法で製造できる。皮膚に関する組成物が形成された後、当業者に既知の任意の方法で支持層とそれを接触させることができる。このような技術は、カレンダーコーティング、ホットメルトコーティング、および溶液コーティングを含む。支持材料は当該技術分野で既知のものであり、ポリエチレン、ビニルアセテート樹脂、エチレンビニルアセテートコポリマー、ポリ塩化ビニル、ポリウレタンなどのプラスチックフィルム、金属箔、不織布、布および商業的に入手可能なラミネートを含む。一般に、支持材料は、2~1000マイクロメートルの範囲に厚さを有し、および皮膚に関する組成物は、通常、約12~250μm厚の範囲の厚さで支持材料に施される。また、適当な離型ライナーは当該技術分野において既知であり、1022ScotchPak登録商標などの3M製の商業的に入手可能な製品を含む。経皮的なデリバリーシステムの形態は、必要とされるまたは望ましいように、任意の形状またはサイズであることができる。例えば、単一の容量単位は、1~200cm2の範囲に表面積を有することができる。7ハウスホールドケア組成物ハウスホールドケア用のここで提供されるシクロシロキサン置換ポリシロキサンを含む組成物も予期される。ハウスホールドケア製品は、家を洗浄およびまたは脱臭するために個人により使用される品目または組成物を含み、または、家の内部または家の周囲用の品目を含む。ハウスホールドケア製品および用途の例は、繊維製品ケア用途、例えば、洗濯石鹸および柔軟剤など、繊維サイジング剤、皿および硬表面洗浄剤、例えば、キッチンクリーナー、多用途キッチン洗剤および消毒剤、トイレ洗剤、バスタブおよびタイル洗剤、および消毒調合剤、研磨化合物、木材、家具、自動車または船舶処理用のワックスおよび研磨組成物、農薬調合剤、スタティック制御調合剤、空気デオドラント/芳香剤、およびラグおよび室内装飾用シャンプー、クリーナーおよびデオドライザーを含む。ハウスホールドケア用途において、基材の表面を横切る物を動かすのに必要なエネルギーを減少させる基材上のコーティングを堆積させることが望ましいことがあり、または、絹のような、やわらかい感触を繊維製品にもたらすことが望ましいことがあり、または英電機を減少させること、または繊維の耐摩耗性および耐変色性を増加させることが望ましいことがあり、およびまたは処理される基材の表面に光沢または明るさを付与することが望ましいことがある。ここで提供されるシクロシロキサン置換ポリシロキサンは、例えば、非水系のクリーニング流体に使用できる。なぜならば、それらは、少なくとも部分的に皮脂を溶解でき、適当な皮脂溶解特性を示すからである。また、ここで提供されるシクロシロキサン置換ポリシロキサンは、繊維の感触およびまたは繊維の柔軟性を含む衣類の外観またはテキスタイルの特性、衣類における皺やひだを取り除くおよびまたは防ぐこと、改良されたアイロン容易性、衣類形状の保持およびまたは形状回復、および繊維の弾性を改良することなどにより優れた繊維ケアまたは衣類ケアをもたらすことができる。優れた衣類ケアまたは衣服の恩恵は、ここで提供されるシクロシロキサン置換ポリシロキサンが、織物の洗浄工程、例えば、自動洗濯機で洗浄する前の事前処理に使用される場合、洗浄による恩恵、リンスによる恩恵および後処理による恩恵を介してもたらされる。ここで提供されるシクロシロキサン置換ポリシロキサンは、織物ケア組成物中に組み込むことができ、それは、一般的に液体形態であり、媒体、例えば、水などを含んでもよい。織物ケア組成物は、2以上の分離を形成するが、混合可能で、分散可能な部分を形成する組成物を含む、使用される1回分の組成物としてカプセル化およびまたは提供されることが可能である。ある実施態様において、織物ケア組成物は、ここで提供されるシクロシロキサン置換ポリシロキサンをエマルション形態でまたはマイクロエマルション形態で含み、および、適当な媒体中に他の洗濯補助剤を含む。これらの織物ケア組成物は、20秒1のせん断速度および25°Cにて約1~約2000mPasの粘度を有することができ、または20秒1のせん断速度および25°Cにて約200~約800mPasの粘度を有することができる。粘度は、常套の方法を用いて測定できる。例えば、粘度は、約25°Cにて、製造者が提案する操作条件を用い、TAInstrumentニューキャッスル、DEにより製造されたTAInstrumentAR1000円錐平板粘度計を用いて測定できる。織物ケア組成物はまた、選択された媒体中でマイクロ乳化を補助およびまたは安定化させる乳化剤を含むことができる。適当な媒体の限定されない例は、水および所望により有機溶媒を含有するものを含む。適当な有機溶媒の限定されない例は、アルコールを含む。ある実施態様において、有用なアルコールは、プロパンジオール、ジエチレングリコール、へキシレングリコール、エタノールおよびそれらの組み合わせを含む。ある実施態様において、織物ケア組成物は、1種以上の洗濯添加物を含む液体合成洗剤組成物である。洗濯添加物の限定されない例は、香料、織物柔軟剤、酵素、漂白剤、漂白活性剤、結合剤、およびそれらの組合せを含む。洗濯添加物は、織物ケア組成物の約0001重量もしくは約0.1重量もしくは約1重量から、約20重量、約15重量、約10重量、約7重量または約5重量の量で、液体合成洗剤組成物中に存在できる。ここで提供されるシクロシロキサン置換ポリシロキサンは、織物の繊維に対して潤滑性と滑らかさを付与できるので、過去のものと比べて簡単にそれらに滑りまたは滑らかさをもたらす。繊維の滑りまたは滑らかさは、織物における皺の開放およびまたは皺の制御の処理を向上させる。ここで提供される置換ポリシロキサンは衣類の傷みを減少させ、織物の毛玉を防ぎおよびまたは減少させ、織物の色を維持しおよびまたは退色を減少させることができる。また、ここで提供されるシクロシロキサン置換ポリシロキサンは、これらに限定されないが、表面張力制御、泡立ち制御およびそれらの組み合わせを含む種々の液体合成洗剤配合物の援助をもたらすことができる。シクロシロキサン置換ポリシロキサンは、所望の手触り、光沢、明るさまたは所望の効果を得るために任意の濃度で使用できる。ある実施態様において、シクロシロキサン置換ポリシロキサンは組成物の約50重量~100重量の濃度で使用される。ある実施態様において、シクロシロキサン置換ポリシロキサンは組成物の約60重量~99重量の濃度で存在する。ある実施態様において、シクロシロキサン置換ポリシロキサンは組成物の約25重量~75重量の濃度で存在する。ある実施態様において、シクロシロキサン置換ポリシロキサンは組成物の約0.1重量~50重量の濃度で存在する。ある実施態様において、シクロシロキサン置換ポリシロキサンは組成物の約0.5重量~45重量の濃度で存在する。ある実施態様において、シクロシロキサン置換ポリシロキサンは組成物の約1重量~40重量の濃度で存在する。ある実施態様において、シクロシロキサン置換ポリシロキサンは組成物の約2重量~35重量の濃度で存在する。ある実施態様において、シクロシロキサン置換ポリシロキサンは組成物の約3重量~30重量の濃度で存在する。ある実施態様において、シクロシロキサン置換ポリシロキサンは組成物の0.1、0.2、0.3、0.4、0.5、0.6、0.7、0.8、0.9、1、1.5、2、2.5、3、3.5、4、4.5、5、5.5、6、6.5、7、7.5、8、8.5、9、9.5、10、11、12、13、14、15、16、17、18、19、20、21、22、23、24、25、26、27、28、29、30、31、32、33、34、35、36、37、38、39、40、41、42、43、44、45、46、47、48、49、50、51、52、53、54、55、56、57、58、59、60、61、62、63、64、65、66、67、68、69、70、71、72、73、74、75、76、77、78、79、80、81、82、83、84、85、86、87、88、89、90、91、92、93、94、95、96、497、98、99、99.5、99.9又は100重量の濃度で存在する。別の実施態様において、シクロシロキサン置換ポリシロキサンは、香料および/または香りの良い材料と併せて使用できる。これらの香りの良い材料は、香りの良い化合物、カプセル化された香りの良い化合物、香料化学薬品または香料放出化合物であり得、これらは、US特許6046156、6054547、6075111、6077923、6083901および6153578に記載されている。ここで提供されるシクロシロキサン置換ポリシロキサンは、例えば、化粧品組成物、人間または動物用の香料組成物、空気洗浄組成物、アロマセラピー組成物、および洗濯および洗浄組成物を含む多種多様の組成物における香料成分に関する担体として有用である。このような香料組成物は、更なる恩恵と共にそれらを提供するかまたは香料組成物をより受け入れやすくする香料および担体に加えて多種の他の任意の成分を含むことができる。このような常套の任意成分は当業者に既知であり、組成物が使用される分野に大きく依存する。任意の香料化合物または香料化学薬品を使用でき、香料化合物または香料化学薬品の選択は重要ではないが、任意の香料組成物の美的考慮は、香料組成物の商業的成功に対して重要である。香料化学薬品は、当該技術分野において既知である。適当な香料のリストは、US特許4534891に記載され、それらの内容はそれら全体に記述されていることを参照することにより組み込まれる。適当な香料の他の源は、Poucher’sPerfumes、CosmeticsandSoapsVolume2TheProduction、ManufactureandApplicationofPerfumes、に記載されている。香料の例は、例えば、アカシア、ベルガモット、カシス、シーダー材、シナモン、クローブ、切りたての干し草、クチナシ、ゼラニウム、ショウガ、グレープフルーツ、サンザシ、ヘリオトロープ、ハニーサックル、ヒアシンス、ジャスミン、ラベンダー、レモン、ライラック、ユリ、ライム、モクレン、メロン、ミモザ。ムスク、スイセン、オレンジ、オレンジの花、欄、プルメリア、バラ、白檀、スイトピー、ゲッカコウ、バニラおよびバーベナおよびスミレを含む。F.製造品ここで提供されるシクロシロキサン置換ポリシロキサンおよび組成物は、ここで提供される組成物と、ラベルを包含するパッケージ材料を含む製造品としてパッケージ化されてもよい。ここで提供される製造品はパッケージ材料を含む。薬剤製品のパッケージ化に使用されるパッケージ材料は、当業者において既知である。例えば、US特許5323907および5052558参照。パッケージング材料の例は、例えば、ボトル、チューブ、ポンプ、バッグ、バイアル、容器、および選択された配合物に適し、意図する用途のモードに適する任意のパッケージ材料を含む。ここで提供されるシクロシロキサン置換ポリシロキサンを含む組成物およびシクロシロキサン置換ポリシロキサンの幅広い配合物は、ここで提供されるシクロシロキサン置換ポリシロキサンを使用できる種々の用途を有する。得られた結果および実験を含む以下の実施例は、対象を説明するために提供され、特許請求の範囲に記載された技術特徴を限定するものに解釈されてはならない。例17-82-ヘプタメチルシクロテトラシロキサニルエチル-メチルシロキサンジメチルシロキサンコポリマーコポリマー2-ヘプタメチルシクロテトラシロキサニルエチル-メチルシロキサン-ジメチルシロキサン7-8を、スキームV-VIIに示されるように商業的に入手可能な出発材料および標準的な置換/縮合を用いて調製した。エーテル中のジクロロジメチルシラン19の溶液に6当量の水と4当量のアニリンを添加し、トリシロキサン20を得る。その後、アニリンおよび水::アニリン:H2O=1:0.5:1:1の存在下、ジクロロジメチルシラン21を添加し、テトラシロキサンが形成された。35水性HClを、ヘキサン中の22の溶液に、0°Cにて一時間に亘り添加し、ジクロロテトラシロキサン23を生成した。ヘキサブチルジスタンノキサン2当量を、攪拌しながら、ジメチルジクロロシラン19にゆっくりと滴下し、その後180°Cまで4時間加熱し、真空蒸留し、ビスtri-n-ブチルスタンニルオキシジメチルシラン24をもたらす。シクロシロキサンを蒸留により単離する前に、THF中にて、等モル量のおよび24を室温にて4時間攪拌した。0.1モルのパラジウム触媒PdCl2の存在下、シクロシロキサン25とメチルビニルジクロロシランとを反応させて26を生成し、エーテル中で、それを更にアニリンおよび水と反応させて、縮合生成物27を形成する。エーテル中のジクロロジメチルシラン19の溶液に対し、水およびアニリンを添加してポリシロキサン28を生成し、その後、27を添加し、その結果、ポリシロキサン29を生成した。その後、エーテル中にて、アニリンおよび水の存在下、トリメチルクロロシランを添加することによりポリシロキサン29を末端キャップし、コポリマー、2-ヘプタメチルシクロテトラシロキサニルエチル-メチルシロキサン-ジメチルシロキサン7-8を生成した。7-82-ヘプタメチルシクロテトラシロキサニルエチル-メチルシロキサンジメチルシロキサンコポリマーは、~36000Daの分子量を有する無色の油状流体として回収された。例2油圧油ここで記載されるシクロシロキサン置換ポリシロキサンは、一般的な目的として油圧油用途を有する。例示される油圧油は、以下の組成で、例1の2-ヘプタメチルシクロテトラシロキサニルエチル-メチルシロキサン-ジメチルシロキサンコポリマーを用いて調製した。低いせん断を用いて成分を混合することにより組成物を調製し、透明-半透明流体を提供できる。例3潤滑流体組成物温度計、攪拌子および凝縮器を装備した500mLガラス反応器に、249.5gの例1に記載された2-ヘプタメチルシクロテトラシロキサニルエチル-メチルシロキサン-ジメチルシロキサンコポリマーと、酸素スカベンジャーとしての没食子酸プロピル0.5gを充填した。その後、組成物を混合し、例1のシクロシロキサン置換ポリシロキサンを含む潤滑流体組成物を得ることができる。例4離型剤組成物温度計、攪拌子および凝縮器を装備した500mLガラス反応器に、20gの例1に記載された2-ヘプタメチルシクロテトラシロキサニルエチル-メチルシロキサン-ジメチルシロキサンコポリマーと、180gのエタノールを注入し、ゆっくりと攪拌した。得られる混合物は、10重量の2-ヘプタメチルシクロテトラシロキサニルエチル-メチルシロキサンジメチルシロキサンコポリマーを含有する。このようにして、離型剤組成物が得られる。得られる離型剤組成物は、乾燥膜厚が約1μmとなるように、マイヤーバーを用いて約40μmの厚みを有するポリエチレンテレフタレートPETフィルム上に施される。その後、組成物は乾燥され、離型フィルムが得られる離型ライナー。例5撥水剤温度計、攪拌子および凝縮器を装備した1Lガラス反応器に、50.0gの2-ヘプタメチルシクロテトラシロキサニルエチル-メチルシロキサン-ジメチルシロキサンコポリマーと、450.0gの溶媒としてのイソプロパノールを添加した。その後、組成物を混合し、例1のシクロシロキサン置換ポリシロキサンのイソプロパノール溶液が得られた。撥水性を試験するのに、70mm×150mmのガラス板を脱脂し、アセトンで洗浄し乾燥させた。撥水剤水溶液の0.1mlアリコ-トを、綿棒を用いて板の上に拡散させることによりガラス板を被覆し、過剰の流体をきれいな綿布を用いて除去する。撥水剤の塗布前後における、ガラス板の被覆表面の水との接触角が評価され、水と水滴角の接触角を測定するための任意の既知の方法を用いて水滴の滴下角が評価され、初期の撥水性と撥水剤塗布後の撥水性を評価する。例えば、5μlの水は水平を保持してガラスプレート上に配置できる。水との接触角はDropMaster登録商標接触角メーターモデルDM-701KyowaInterfaceScience社製埼玉、日本を用いて測定できる。水滴滴下角は任意の方法を用いて測定でき、静止摩擦係数を測定することを含む。これらの試験において、撥水剤で処理されているガラス板は、ポータブルTribogear登録商標3DMuse登録商標などの、静止摩擦係数を測定する摩擦系装置中に水平に置くことができる。このような試験に関して、予め洗浄したガラス板は撥水剤で処理でき、その後、摩擦計に配置できる。水滴、例えば約100μlの水は、ガラス板上に配置され、板は徐々に傾斜する。重力下で水が流れ始める時の角度を測定する。例6ヘアーコンディショナーヘアーコンディシニング組成物は、以下の成分から調整できる。例6のヘアー光沢コンディショナーを調製する場合において、ヒドロキシエチルセルロースを、処方量の1/2の量の脱イオン水に分散させ、均質な透明溶液が得られるまで混合し、攪拌しながら80-85°Cに加熱する。セチルトリメチルアンモニウムクロライドおよびクエン酸が添加され、均質な透明溶液が得られるまで、80-85°Cにてヒドロキシエチルセルロース水溶液と混合される。小さなミキサーユニット中で、セチルアルコールおよび2-ヘプタメチルシクロテトラシロキサニルエチル-メチルシロキサン-ジメチルシロキサンコポリマーをゆっくりと混合し、均質な透明溶液が得られるまで80-85°Cに加熱し、それを、80-85°Cにて、水溶液にゆっくりと添加する。添加が終了した後、攪拌しながらエマルション混合物に残りの水を添加し、混合物を約50°Cまで冷却させる。ポリビニルピロリドン/ビニルアセテートおよびラノリンアセテートを約50°Cにて攪拌しながら混合物に添加し、混合物を35°Cまで冷却させる。香料およびホルマリンを、攪拌しながら35°Cにてエマルションに添加し、組成物を室温まで冷却させる。最終製品は、エージングの全ての条件下にて安定である滑らかな注入可能なローションである。例6の組成物は、指を用いて髪に直接塗布する場合に、手軽に拡散でき髪のあらゆるところに上手く分配できる。また、湿潤および乾燥特性は極めて良好であり、処理した髪は、柔軟でボリュームがある。さらに、髪は容易にセットでき、高い光沢を有する。例7パーソナル潤滑剤組成物オイル系パーソナル潤滑剤は以下の成分から調製できるこの組成物は、羽型ミキサーを装着した容器中で2-ヘプタメチルシクロテトラシロキサニルエチル-メチルシロキサン-ジメチルシロキサンコポリマーを混合し、一定に攪拌しながらシクロメチコンおよびおシクロペンタシロキサンを添加することにより調製できる。得られた組成物は油状の液体であり、組成物は透明であった。組成物は刺激性ではなく、ラッテクスを含まず、絹のような滑らかな手触りをもたらす。例8髪光沢組成物長続きする光沢を髪に付与する用途向けの組成物は、以下の成分から調製できる組成物は、一定に攪拌しながら、エチルアルコール内で、例1の2-ヘプタメチルシクロテトラシロキサニルエチル-メチルシロキサン-ジメチルシロキサンコポリマーとエチルヘキシルメトキシケイ皮酸エステルを混合し、その後、香料を添加することによって調整できる。溶液は無色で透明である。髪への塗布は、強いおよび/または長期間の光沢を付与する。改良は当業者にとって容易であるので、本発明は付属した特許請求の範囲内によってのみ限定されることを意図する。"